(57)【要約】      （修正有）【課題】有益剤含有デリバリー粒子、該粒子を含む組成物、並びに該粒子及び組成物の製造及び使用方法に関する。有益剤良出を減少し、かつ適度な圧刺激に反応して放出するカプセルを提供する。【解決手段】低漏出及び持続放出を叶えるため、カプセル化物は、多数の柔軟／弱いシェル架橋を備えることで、湿った布地の香気利益の向上ももたらす。洗浄組成物又は布地ケア組成物において用いられると、このような粒子は、有益剤のデリバリー効率を高め、その結果、用いられる有益剤の量を低減することができる。有益剤の量を低減できることに加えて、このような粒子は、広範な有益剤の使用を可能にする。【選択図】なし【特許請求の範囲】
【請求項１】
消費者製品補助材料と、コア及びシェルを含む有益剤デリバリー粒子と、を含む組成物であって、好ましくは、前記有益剤デリバリー粒子の少なくとも７５％が、０．２ＭＰａ〜１０ＭＰａの破壊強度を有し、前記有益剤デリバリー粒子の前記シェルが、前記コアをカプセル化し、前記シェルが、
ａ）以下の特性のうちの１つ、好ましくは２つ、より好ましくは３つ、最も好ましくは４つを有する、スチレン無水マレイン酸モノメチルマレエート、及び／又はその塩、好ましくは、スチレン無水マレイン酸モノメチルマレエート二ナトリウム塩及び／又はスチレン無水マレイン酸モノメチルマレエートアンモニア塩、より好ましくは、前記スチレン無水マレイン酸モノメチルマレエート、及び／又はその塩と、
（ｉ）９：１〜１：９、好ましくは６：４〜４：６、より好ましくは１：１のスチレン対無水マレイン酸のモル比、
（ｉｉ）１，０００Ｄａ〜１００，０００，０００Ｄａ、好ましくは５０，０００Ｄａ〜５００，０００Ｄａの重量平均分子量、
（ｉｉｉ）１．０３ｇ／ｃｍ３〜１．１１ｇ／ｃｍ３の密度、
（ｉｖ）２０％〜９５％、好ましくは２５％〜８０％、より好ましくは３０％〜７０％、最も好ましくは４０％〜６０％の加水分解度、
ｂ）任意選択的に、
（ｉ）アミノプラストポリマーであって、好ましくは前記アミノプラストポリマーが、メラミンとホルムアルデヒドとの反応生成物、尿素とホルムアルデヒドとの反応生成物、及びそれらの混合物からなる群から選択される材料、より好ましくは、メチロールメラミン、メチル化メチロールメラミン、ジメチロール尿素、メチル化ジメチロール尿素、及びそれらの混合物からなる群から選択される材料を含む、アミノプラストポリマーと、
（ｉｉ）ポリアクリレート、ポリエチレングリコールアクリレート、ポリウレタンアクリレート、エポキシアクリレート、ポリメタアクリレート、ポリエチレングリコールメタアクリレート、ポリウレタンメタアクリレート、エポキシメタアクリレート、及びそれらの混合物からなる群から選択される材料であって、好ましくは、前記ポリアクリレートは、
油溶性又は分散性アミンであって、好ましくは前記アミンが、第ニ級又は第三級アミンであり、より好ましくは、アミンオリゴマーであり、より好ましくは、アミノアルキルアクリレート又はアミノアルキルメタアクリレートであり、最も好ましくは、ジエチルアミノエチルメタアクリレート、ジメチルアミノエチルメタアクリレート、又は第３ブチルアミノエチルメタアクリレートから選択される、油溶性若しくは分散性アミンと、
多官能基アクリレート又はメタアクリレートのモノマー若しくはオリゴマーであって、好ましくは前記多官能基アクリレート又はメタアクリレートのモノマー若しくはオリゴマーが、脂肪族又は芳香族ウレタンジアクリレート、脂肪族又は芳香族ウレタントリアクリレート、脂肪族又は芳香族ウレタンテトラクリレート、脂肪族又は芳香族ウレタンヘキサクリレート、ペンタエリスロトールジアクリレート、ペンタエリスロトールトリアクリレート、ペンタエリスロトールテトラクリレート、ジペンタエリスリトールペンタアクリレート、エトキシ化ペンタエルチスリトールテトラアクリレート、及びそれらの混合物からなる群から選択され、より好ましくは、アリルメタアクリレート、トリエチレングリコールジメタアクリレート、エポキシアクリレート、エポキシメタアクリレート、及びそれらの混合物からなる群から選択される、多官能基アクリレート又はメタアクリレートのモノマー若しくはオリゴマーと、
油溶性酸であって、好ましくは前記油溶性酸が、一態様において、１つ以上のモノアルキルマレエート部分、有機スルホン酸、及びそれらの混合物を含むカルボキシ酸からなる群から選択され、前記カルボキシ酸が、１つ以上のモノアルキルマレエート部分、好ましくはβ−カルボキシエチルアクリレートを含み、好ましくは、前記有機スルホン酸が、アルキルベンゼンスルホン酸、ドデシルジフェニルオキシドジスルホン酸、分岐鎖Ｃ１２ジフェニルオキシドジスルホン酸、４−ヒドリジノベンゼンスルホン酸アクリル酸、及びそれらの混合物からなる群から選択される、油溶性酸、との反応生成物である、材料と、
（ｉｉｉ）１つ以上の芳香族アルコールと、少なくとも１つのアルデヒド部分を含む１つ又は複数材料との反応生成物であって、好ましくは前記芳香族アルコールが、２つ以上のヒドロキシル基を含むフェノールを含み、好ましくは、前記芳香族アルコールが、ブレンツカテキン（ピロカテコール）、レゾルシノール、ヒドロキノン、１，４ナフトヒドロキシキノン、フロログルシノール、ピロガロール、ヒドロキシヒドロキノン、及びそれらの混合物からなる群から選択され、好ましくは、前記１つ以上のアルデヒド部分を含む材料が、１分子当たり２つ、好ましくは３つ、より好ましくは４つの遊離アルデヒド部分を含み、好ましくは、グリオキサル、グルタルアルデヒド、サクシンジアルデヒドからなる群から選択される、反応生成物と、並びに／又は、
（ｉｖ）ＣＨ２（ＮＨ２）２構造を有するメラミン又はメチレンジアミンと、１つ以上のアルデヒド部分を含む材料と、アルコキシエタノールと、酸との反応生成物であって、好ましくは前記１つ以上のアルデヒド部分を含む材料が、グリオキサル、Ｃ（４，６）−２，２−ジアルコキシ−エタナール、より好ましくは、２，２−ジメトキシ−エタナール、２，２−ジエトキシ−エタナール、グリオキサレート、及びそれらの混合物からなる群から選択される、反応生成物と、
ｃ）任意選択的に、コロイドであって、
（ｉ）好ましくは、前記有益剤デリバリー粒子のシェルが、メラミン及びホルムアルデヒド、メチロールメラミン、メチル化メチロールメラミン、尿素及びホルムアルデヒド、ジメチロール尿素、又はメチル化ジメチロール尿素のうちの１つ以上の反応生成物を含む場合、前記コロイドがアルキルアクリレートアクリル酸コポリマー及びそれらの混合物から選択され、より好ましくは前記コロイドがアルキルアクリレートアクリル酸コポリマーから選択され、前記アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｉ）好ましくは、前記有益剤デリバリー粒子のシェルが、ポリ（メタ）アクリレート又は（メタ）アクリル酸のアルキルエステルのうちの１つ以上を含む場合、前記コロイドがアルキルアクリレートアクリル酸コポリマー及びそれらの混合物から選択され、より好ましくは前記コロイドがアルキルアクリレートアクリル酸コポリマーから選択され、前記アルキルアクリレートが、メチルアクリレート、エチルアクリレート、プロピルアクリレート、ブチルアクリレート、ペンチルアクリレート、ヘキシルアクリレート、シクロヘキシルアクリレート、エチルヘキシルアクリレート、及びそれらの混合物から選択され、
（ｉｉｉ）好ましくは、前記有益剤デリバリー粒子のシェルが、１つ以上の芳香族アルコールと少なくとも１つのアルデヒド部分を含む１つ又は複数材料との反応生成物を含む場合、前記コロイドがアルキルアクリレートアクリル酸コポリマー及びそれらの混合物から選択され、より好ましくは前記コロイドがアルキルアクリレートアクリル酸コポリマーから選択され、前記アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｖ）好ましくは、前記有益剤デリバリー粒子のシェルが、メラミン又はメチレンジアミンＣＨ２（ＮＨ２）２と、１つ以上のアルデヒド部分を含む材料と、アルコキシエタノールと、酸との反応生成物を含む場合、前記コロイドがアルキルアクリレートアクリル酸コポリマー及びそれらの混合物から選択され、より好ましくは前記コロイドがアルキルアクリレートアクリル酸コポリマーから選択され、前記アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択される、コロイドと、
ｄ）任意選択的に、乳化剤であって、好ましくは前記乳化剤が、第一級、第ニ級、若しくは第三級官能基を有するアミンポリマーのカチオン性乳化剤、又はヒドロキシル、エーテル、エステル、ケトン、若しくはアミド官能基を有する非イオン性乳化剤から選択される、乳化剤と、を含む、消費者製品補助材料と、コア及びシェルを含む有益剤デリバリー粒子と、を含む組成物であり、
前記組成物が、消費者製品であり、好ましくは、２０秒−１及び２１℃で、１〜１５００センチポアズ（１〜１５００ｍＰａ＊ｓ）、１００〜１０００センチポアズ（１００〜１０００ｍＰａ＊ｓ）、又は２００〜５００センチポアズ（２００〜５００ｍＰａ＊ｓ）の粘度を有する、組成物。
【請求項２】
組成物であって、
ａ）有益剤デリバリー粒子が、前記有益剤デリバリー粒子の消費者製品の総質量重量に基づいて、好ましくは０．００１％〜２５％であり、前記デリバリー粒子が好ましくは１マイクロメートル〜１００マイクロメートル、より好ましくは５マイクロメートル〜８０マイクロメートル、最も好ましくは８マイクロメートル〜５０マイクロメートルの平均粒径を有し、かつ
（ｉ）香料、泡抑制剤からなる群から選択される材料を含むコア材料であって、好ましくは、前記泡抑制剤材料が、シリコーン油、シリコーン樹脂、シリコーンポリマー、シリカ、及びそれらの混合物、又はそれらの混合物からなる群から選択される、コア材料と、
（ｉｉ）前記コア材料をカプセル化するシェルであって、前記シェル材料が、アミノプラストポリマー、ポリアクリレート、又はそれらの混合物からなる群から選択される材料を含み、かつ有益剤粒子シェルの総重量に基づいて、１％〜８０％、好ましくは３０％〜７５％、より好ましくは５０％〜７０％のスチレン無水マレイン酸モノメチルマレエート及び／又はその塩と、を含む、シェルと、
（ｉｉｉ）コロイドと、を含む、有益剤デリバリー粒子と、
ｂ）消費者製品補助材料と、
ｃ）任意選択的に、付着助剤と、を含む、組成物であり、
前記組成物が、好ましくは、１５０ｐｐｍ未満、１００ｐｐｍ未満、５０ｐｐｍ未満、１０ｐｐｍ未満、５ｐｐｍ未満、又は更には１ｐｐｍ未満のホルムアルデヒドを含む、請求項１に記載の組成物。
【請求項３】
前記シェルが、アミノプラストポリマーを５０％〜１００％、より好ましくは７０％〜１００％、最も好ましくは８０％〜１００％含み、好ましくは、前記アミノプラストポリマーが、メラミンとホルムアルデヒドの樹脂、尿素−ホルムアルデヒドの混合樹脂、無水マレイン酸コポリマー、メラミン樹脂、及びそれらの混合物からなる群から選択される材料を含む、請求項１又は２のいずれか一項に記載の組成物。
【請求項４】
前記シェルが、ポリアクリレートを含み、好ましくは、前記ポリアクリレートポリマーを５０％〜１００％、より好ましくは７０％〜１００％、最も好ましくは８０％〜１００％含み、好ましくは、前記ポリアクリレートが、ポリアクリレート架橋ポリマーを含む、請求項１又は２のいずれか一項に記載の組成物。
【請求項５】
前記シェルが、アミンアクリレート、メタアクリレートモノマー、カルボン酸アクリレート、カルボン酸メタアクリレートモノマー、及びそれらの混合物からなる群から選択される材料を含むポリアクリレートを含む、請求項１〜４のいずれか一項に記載の組成物。
【請求項６】
付着助剤を含み、好ましくは、前記前記付着助剤が、ポリ（メタ）アクリレート、ポリ（エチレン−無水マレイン酸）、ポリアミン、ワックス、ポリビニルピロリドン、ポリビニルピロリドンコポリマー、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、スチレン−ブタジエンラテックス、ゼラチン、アラビアゴム、カルボキシメチルセルロース、カルボキシメチルヒドロキシエチルセルロース、ヒドロキシエチルセルロース、他の変性セルロース、アルギン酸ナトリウム、キトサン、カゼイン、ペクチン、化工デンプン、ポリビニルアセタール、ポリビニルブチラール、ポリビニルメチルエーテル／無水マレイン酸、ポリビニルピロリドン及びそのコポリマー、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン及びポリビニルアミンのコポリマー、ポリビニルホルムアミド、並びにポリアリルアミン、並びにそれらの混合物からなる群から選択される材料を含み、より好ましくは、前記付着助剤が、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン及びポリビニルアミンのコポリマー、ポリビニルホルムアミド、並びにポリアリルアミン、並びにそれらの混合物からなる群から選択される材料を含み、最も好ましくは、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリビニルピロリドン／ビニルアセテート、ポリビニルピロリドン／ジメチルアミノエチルメタアクリレート、ポリビニルアミン、ポリビニルホルムアミド、ポリアリルアミン及びポリビニルアミンのコポリマー、ポリビニルホルムアミド、並びにポリアリルアミン、並びにそれらの混合物からなる群から選択される材料を含み、好ましくは、前記付着助剤が前記シェルの外面を被覆する、請求項１〜５のいずれか一項に記載の組成物。
【請求項７】
前記有益剤デリバリー粒子の少なくとも７５％が、１マイクロメートル〜８０マイクロメートルの粒径を有する、請求項１〜６のいずれか一項に記載の組成物。
【請求項８】
前記有益剤デリバリー粒子の少なくとも７５％が、１０ｎｍ〜２５０ｎｍ、好ましくは２０ｎｍ〜２００ｎｍ、より好ましくは２５ｎｍ〜１８０ｎｍの粒子壁厚を有する、請求項１〜６のいずれか一項に記載の組成物。
【請求項９】
前記有益剤デリバリー粒子のコア材料が、
ａ）４．５未満のＣｌｏｇ  Ｐを有する香料組成物、
ｂ）香料組成物の総重量に基づいて、４．０未満のＣｌｏｇ  Ｐを有する香料材料を６０％含む香料組成物、
ｃ）香料組成物の総重量に基づいて、３．５未満のＣｌｏｇ  Ｐを有する香料材料を３５％含む香料組成物、
ｄ）香料組成物の総重量に基づいて、４．０未満のＣｌｏｇ  Ｐを有する香料材料を４０％、及び２．０未満のＣｌｏｇ  Ｐを有する香料材料を少なくとも１％含む香料組成物、
ｅ）香料組成物の総重量に基づいて、４．０未満のＣｌｏｇ  Ｐを有する香料材料を４０％、及び３．０未満のＣｌｏｇ  Ｐを有する香料材料を少なくとも１５％含む香料組成物、
ｆ）香料組成物の総重量に基づいて、ブタノエートエステルを少なくとも１％、及びペンタノエートエステルを少なくとも１％含む香料組成物、
ｇ）香料組成物の総重量に基づいて、アリル部分を含むエステルを少なくとも２％、及びエステル部分を含む別の香料を少なくとも１０％含む香料組成物、
ｈ）香料組成物の総重量に基づいて、アルキル鎖部分を含むアルデヒドを少なくとも１％含む香料組成物、
ｉ）香料組成物の総重量に基づいて、ブタノエートエステルを少なくとも２％含む香料組成物、
ｊ）香料組成物の総重量に基づいて、ペンタノエートエステルを少なくとも１％含む香料組成物、
ｋ）香料組成物の総重量に基づいて、アリル部分を含むエステルを少なくとも３％及びアルキル鎖部分を含むアルデヒドを１％含む香料組成物、
ｌ）香料組成物の総重量に基づいて、エステル部分を含む香料を少なくとも２５％、及びアルキル鎖部分を含むアルデヒドを１％含む香料組成物、
ｎ）香料組成物の総重量に基づいて、４−（２，６，６−トリメチル−１−シクロヘキセニル）−３−ブテン−２−オン、４−（２，６，６−トリメチル−２−シクロヘキセニル）−３−ブテン−２−オン、及び３−ブテン−２−オン、３−メチル−４−（２，６，６−トリメチル−１−シクロヘキセン−２−イル）−、並びにそれらの混合物から選択される材料を少なくとも２％含む香料組成物、
ｏ）香料組成物の総重量に基づいて、トリデカ−２−エンニトリル及びマンダリル、並びにそれらの混合物を少なくとも０．１％含む香料組成物、
ｐ）香料組成物の総重量に基づいて、３，７−ジメチル−６−オクテンニトリル、２−シクロヘキシリデン−２−フェニルアセトニトリル、及びそれらの混合物から選択される材料を少なくとも２％含む香料組成物、
ｑ）香料組成物の総重量に基づいて、エステル、アルデヒド、イオノン、ニトリル、ケトン、及びそれらの組み合わせからなる群から選択される部分を含む１つ以上の香料を少なくとも８０％含む香料組成物、
ｒ）香料組成物の総重量に基づいて、アリル部分を含むエステルを少なくとも３％含む香料組成物、香料組成物の総重量に基づいて、１−メチルエチル−２−メチルブタノエート；エチル−２−メチルペンタノエート；１，５−ジメチル−１−エテニルヘキシル−４−エニルアセテート；ｐ−メタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；３−（１−メチルエチル）−ビシクロ［２．２．１］ヘプタ−５−エン−２−カルボン酸のエチルエステル；１，７，７−トリメチル−ビシクロ［２．２．１］ヘプタン−２−オールアセテート；１，５−ジメチル−１−エテニルヘキサ−４−エニルアセテート；ヘキシル２−メチルプロパノエート；エチル−２−メチルブタノエート；４−ウンデカノン；５−ヘプチルジヒドロ−２（３ｈ）−フラノン；３，７ジメチル−１，６−ノナジエン−３−オール；３，７−ジメチルオクタ−１，６−ジエン−３−オール；ジメチル−３−シクロヘキセン−１−カルボキシアルデヒド；３，７−ジメチル−６−オクテンニトリル；４−（２，６，６−トリメチル−１−シクロヘキセニル）−３−ブテン−２−オン；トリデカ−２−エンニトリル；パチョリ油；エチルトリシクロ［５．２．１．０］デカン−２−カルボキシレート；２，２−ジメチル−シクロヘキサンプロパノール；ヘキシルエタノエート；７−アセチル，１，２，３，４，５，６，７，８−オクタヒドロ−１，１，６，７−テトラメチルナフタレン；アリル−シクロヘキシルオキシアセテート；メチルノニルアセトアルデヒド；１−スピロ［４，５］デカ−７−エン−７−イル−４−ペンテネン−１−オン；ジヒドロー２−メチル−６ーメチレンー７−オクテン−２−オール；２−（１，１−ジメチルエチル）−シクロヘキサノールの酢酸エステル；ヘキサヒドロ−４，７−メタノインデン−５（６）−イルプロピオネートヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−メチル−４−（２，６，６−トリメチル−１−シクロヘキセン−２−イル）−３−ブテン−２−オン；ヘキサン酸の２−プロペニルエステル；（Ｚ）−ノン−６−エン−１−アール；１−デシルアルデヒド；１−オクタナール；４−ｔ−ブチル−α−メチルヒドロシンナムアルデヒド；α−ヘキシルシンナムアルデヒド；エチル−２，４−ヘキサジエノエート；２−プロペニル３−シクロヘキサンプロパノエート；及びそれらの混合物からなる群から選択される材料を少なくとも２０％含む香料組成物、
ｐ）香料組成物の総重量に基づいて、１−メチルエチル−２−メチルブタノエート；エチル−２−メチルペンタノエート；１，５−ジメチル−１−エテニルヘキサ−４−エニルアセテート；ｐ−メンタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；ビシクロ［２．２．１］ヘプタ−５−エン−２−カルボン酸の３−（１−メチルエチル）−エチルエステル；１，７，７−トリメチル−ビシクロ［２．２．１］ヘプタン−２−オール、アセテート；１，５−ジメチル−１−エテニルヘキサ−４−エニルアセテート；ヘキシル２−メチルプロパノエート；エチル−２−メチルブタノエート，４−ウンデカノライド；５−ヘプチルジヒドロ−２（３ｈ）−フラノン；５−ヒドロキシドデカン酸；デカラクトン；ウンデカラクトン；３，７ジメチル−１，６−ノナジエン−３−オール，；３，７−ジメチルオクタ−１，６−ジエン−３−オール；ジメチル−３−シクロヘキセン−１−カルボキシアルデヒド；３，７−ジメチル−６−オクテンニトリル；４−（２，６，６−トリメチル−１−シクロヘキセニル）−３−ブテン−２−オン；トリデカ−２−エンニトリル；パチョリ油；エチルトリシクロ［５．２．１．０］デカン−２−カルボキシレート；２，２−ジメチル−シクロヘキサンプロパノール；アリル−シクロヘキシルオキシアセテート；メチルノニルアセトアルデヒド；１−スピロ［４，５］デカ−７−エン−７−イル−４−ペンテネン−１−オン；ジヒドロー２−メチル−６−メチレン−７−オクテン−２−オール；、２−（１，１−ジメチルエチル）−シクロヘキサノールの酢酸エステル；ヘキサヒドロ−４，７−メタノインデン−５（６）−イルプロピオネート；ヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−メチル−４−（２，６，６−トリメチル−１−シクロヘキセン−２−イル）−３−ブテン−２−オン；ヘキサン酸の２−プロペニルエステル；（Ｚ）−ノナ−６−エン−１−オール；１−デシルアルデヒド；１−オクタナール；４−ｔ−ブチル−α−メチルヒドロシンナムアルデヒド；エチル−２，４−ヘキサジエノエート；２−プロペニル３−シクロヘキサンプロパノエート；及びそれらの混合物からなる群から選択される材料を少なくとも２０％含む香料組成物、
ｑ）香料組成物の総重量に基づいて、ジメチル−３−シクロヘキセン−１−カルボキシアルデヒド；３−メチル−４−（２，６，６−トリメチル−１−シクロヘキセン−２−イル）−３−ブテン−２−オン；パチョリ油；ヘキサン酸の２−プロペニルエステル；１−オクタナール；１−デシルアルデヒド；（Ｚ）−ノナ−６−エン−１−オール；メチルノニルアセトアルデヒド；エチル−２−メチルブタノエート；１−メチルエチル−２−メチルブタノエート；エチル−２−メチルペンタノエート；４−ヒドロキシ−３−エトキシベンズアルデヒド；４−ヒドロキシ−３−メトキシベンズアルデヒド；３−ヒドロキシ−２−メチル−４−ピロン；３−ヒドロキシ−２−エチル−４−ピロン、及びこれらの混合物からなる群から選択される材料を少なくとも５％含む香料組成物、
ｒ）香料組成物の総重量に基づいて、５．０を超えるＣｌｏｇ  Ｐを有する香料を１０％未満含む香料組成物、
ｓ）ゲラニルパラミテートを含む香料組成物、又は
ｔ）第１の材料及び任意の第２の材料を含む香料組成物であって、前記第１の材料が、
（ｉ）少なくとも２のＣｌｏｇ  Ｐ、
（ｉｉ）２８０℃未満の沸点を有し、かつ
任意の第２の材料が、存在する場合、
（ｉ）２．５未満のＣｌｏｇ  Ｐを有する、香料組成物を含む、請求項１〜８のいずれか一項に記載の組成物。
【請求項１０】
ホルムアルデヒドスカベンジャー、構造剤であって、好ましくは前記構造剤が、多糖類、変性セルロース、変性タンパク質、無機塩、四級化ポリマー材料、イミダゾール、６．０未満のｐＫａを有する非イオン性ポリマー、ポリウレタン、バクテリアセルロース、被覆バクテリアセルロース、非ポリマー結晶性ヒドロキシル−機能材料、ポリマー性構造化剤、ジアミドゲル化剤、及びそれらの混合物からなる群から選択される、ホルムアルデヒドスカベンジャー、構造剤、抗凝集剤、並びにそれらの混合物、からなる群から選択される材料、を含む、請求項１〜９のいずれか一項に記載の組成物。
【請求項１１】
消費者補助材料と有益剤デリバリー粒子とを含む組成物であって、
ａ）非エステル化スチレン無水マレイン酸コポリマー乳化剤と第１樹脂とを含む第１溶液を調製する工程であって、好ましくは前記非エステル化スチレン無水マレイン酸コポリマー乳化剤は、加水分解度が２０％〜９５％、好ましくは２５％〜８０％、より好ましくは３０％〜７０％、最も好ましくは４０％〜６０％であり、一態様では、溶液の総重量に基づいて、２０％〜１００％の非エステル化スチレン無水マレイン酸コポリマー乳化剤を含み、好ましくは、前記非エステル化スチレン無水マレイン酸コポリマーはスチレン無水マレイン酸モノメチルマレエート、ナトリウム塩を含み、かつ前記スチレン無水マレイン酸コポリマーと前記第１樹脂の比率が、０．１：１〜１０：１である、第１樹脂を含む、第１の溶液、を調製する工程と、
ｂ）溶液の総重量に基づいて、水、第２の乳化剤、及び第２の樹脂を２０％〜９５％含む第２の溶液を調製する工程であって、前記第２の乳化剤と前記第２の樹脂との比率が、０：１〜３：１である、第２の溶液、を調製する工程と、
ｃ）コア材料と前記第１の溶液とを組み合わせて、第１の組成物を形成する工程と、
ｄ）前記第１の組成物を乳化する工程と、
ｅ）前記第１の組成物と前記第２の溶液とを合わせて、第２の組成物を形成し、任意選択的に、任意の加工助剤及び前記第２の組成物を組み合わせる工程と、
ｆ）前記第２の組成物を２０℃〜１００℃又は２０℃〜９５℃の温度で少なくとも１５分間混合し、任意選択的に、任意の加工助剤を前記第２の組成物と組み合わせる工程と、
ｇ）任意選択的に、任意のスカベンジャー材料、構造剤、及び／又は抗凝集剤を、前記第２の組成物と工程ｆ）中で又はその後の工程中で組み合わせる工程と、
ｈ）任意選択的に、前記第２の組成物を噴霧乾燥する工程と、からなる方法によって製造される、組成物。
【請求項１２】
前記樹脂材料が、アルデヒドとアミンとの反応生成物であって、好ましくは該アミンがメラミン、尿素、ベンゾグアナミン、グリコールウリル、及びそれらの混合物からなる群から選択される、アルデヒドとアミンとの反応生成物、を含む、請求項１１に記載の組成物。
【請求項１３】
消費者補助材料と有益剤デリバリー粒子とを含む組成物であって、
ａ）溶液の総重量に基づいて、６０％〜１００％の非エステル化スチレン無水マレイン酸乳化剤を含む、第１の溶液を調製する工程であって、好ましくは、前記非エステル化スチレン無水マレイン酸コポリマー乳化剤が、２０％〜９５％、好ましくは２５％〜８０％、より好ましくは３０％〜７０％、最も好ましくは４０％〜６０％の加水分解度を有する、第１の溶液を調製する工程と、
ｂ）モノマー壁材料及びフリーラジカル開始剤を含むコア材料と前記第１の溶液とを組み合わせて、第１の組成物を形成する工程と、
ｃ）前記第１の組成物を乳化する工程と、
ｄ）前記第１の組成物を２０℃〜１００℃、好ましくは２０℃〜９５℃の温度で少なくとも１５分間混合する工程と、
ｅ）任意選択的に、任意の構造剤及び／又は凝集剤を、前記第１の組成物と工程ｄ）中で又はその後の工程中で組み合わせる工程と、
ｆ）任意選択的に、前記第１の組成物を噴霧乾燥する工程と、からなる方法によって製造される、組成物。
【請求項１４】
請求項１〜１３のいずれか一項に記載の組成物で処理される部位。
【請求項１５】
ある部位を処理及び／又は洗浄する方法であって、前記方法が、
ａ）任意選択的に、前記部位を洗浄及び／又はすすぎ洗いすること、
ｂ）前記部位を請求項１〜１４のいずれか一項に記載の組成物と接触させること、及び
ｃ）任意選択的に、前記部位を洗浄及び／又はすすぎ洗いすること、を含む、方法
【発明の詳細な説明】
【技術分野】
【０００１】
本出願は、有益剤含有デリバリー粒子、このような粒子を含む組成物、並びにこのような粒子及び組成物の製造方法及び使用方法に関する。
【背景技術】
【０００２】
香料、シリコーン、ワックス、香味料、ビタミン、及び布地柔軟化剤等の有益剤は、例えば、パーソナルケア組成物、洗浄組成物、及び布地ケア組成物といった消費者製品において高濃度で用いられる場合、高価であり、及び／又は一般に効果が弱い。結果として、このような有益剤の効率を最大限にすることが望ましい。このような目的を達成する１つの方法は、このような有益剤のデリバリー効率を高めることある。残念なことに、かかる剤はその物理的又は化学的特性を失う場合があるか、あるいはかかる剤が他の組成成分又は処理すべき場所と不適合である場合があることから、有益剤のデリバリー効率を高めるのは困難である。このようなデリバリー効率の改善を図るため、有益剤は、カプセル化される。残念なことに、カプセル化された有益剤は、時間とともに、場合によっては拡散を介して、有益剤を漏出する。このような漏出は、カプセル化物のシェル強度を上昇させることによって最小化することができる。しかしながら、カプセル化物のシェル強度を上昇させる場合、経時的な持続する利益放出等の利益は、カプセル化物が適度な圧刺激に反応して十分な有益剤をもはや放出しないように損なわれる。このため、減少した有益剤漏出を呈しつつ、適度な圧刺激に反応して有益剤を放出するカプセル化物が必要である。
【発明の概要】
【発明が解決しようとする課題】
【０００３】
ここで、出願人は、シェル強度／有益剤放出のジレンマを生じさせる問題の原因が、カプセル化物の架橋密度の性質であることを認識した。理論に束縛されるものではないが、出願人は、シェル架橋密度が上昇するにつれて、シェルの自由度の喪失によりカプセル化物の剛性は上昇し、シェルへの経路がより蛇行するにつれてカプセル化物の有益剤漏出は減少すると考える。このため、出願人は、低漏出及び持続放出を呈するために、カプセル化物は、多数の柔軟／弱いシェル架橋を必要とすることを認識した。そのようなカプセル化物は、他の利益の中でも特に、湿った布地の香気利益の向上をもたらす。
【０００４】
本明細書では、出願人は、前述のジレンマへの解決策を提供する。
【課題を解決するための手段】
【０００５】
本発明は、コア材料及びそのコア材料をカプセル化する壁材料を含む有益剤含有デリバリー粒子に関する。本発明はまた、粒子を含む組成物、並びにかかる粒子及び組成物の製造方法及び使用方法にも関する。
【発明を実施するための形態】
【０００６】
用語の定義
本明細書で使用するとき、「消費者製品」は、販売される形態での使用又は消費を意図し、後続する商業的製造又は変性を意図しない、ベビーケア、ビューティケア、衣類及びホームケア、ファミリーケア、フェミニンケア、ヘルスケア、スナック及び／又は飲料製品あるいは飲料装置を意味する。このような製品には、高級香料（例えば、香料、コロン、オードトワレ、アフターシェーブローション、プレシェーブ、化粧水、トニック、及び肌に直接つけるための他の香料含有組成物）、おむつ、胸当て、ハンカチ；脱色、カラーリング、染色、コンディショニング、洗髪、整髪を含む毛（人間、犬、及び／又は猫の）の手入れに関連する製品及び／又は方法；脱臭剤及び制汗剤；パーソナルクレンジング；化粧品；消費者向けのクリーム剤、ローション剤、及びその他の局所塗布用製品の使用を含むスキンケア製品；及びシェービング用品；下記を含むファブリックケア及びホームケアの分野におけるファブリック、硬表面、及びその他の表面の手入れに関連する製品及び／又は方法：エアケア、カーケア、食器洗い洗浄力剤、ファブリックコンディショニング（柔軟剤を含む）、洗濯用洗浄力剤、洗濯添加剤及びすすぎ添加剤及び／又はケア剤、硬表面洗浄及び／又は処理、及び消費者又は業務用のその他の洗浄；トイレットペーパー、化粧紙、ペーパーハンカチ、及び／又はペーパータオルに関連する製品及び／又は方法；タンポン、女性用ナプキン；練り歯磨き、歯ジェル、歯用リンス剤、入れ歯安定剤、歯のホワイトニング剤を含む口腔ケアに関連する製品及び／又は方法；咳止め及びかぜ薬、鎮痛剤、ＲＸ調剤、ペットの健康及び栄養用品、及び浄水を含む店頭販売のヘルスケア製品；主として通常の食事間の消費用又は食事の付け合わせとしての加工食品（非限定例としては、ポテトチップス、トルティーヤチップ、ポップコーン、プレッツェル、コーンチップ、シリアルバー、野菜チップ又はクリスプ、スナックミックス、パーティミックス、マルチグレインチップ、スナッククラッカー、チーズスナック、ポークラインズ、コーンスナック、ペレットスナック、押出スナック、及びベーグルチップが含まれる）；及びコーヒーが挙げられるが、これらに限定されない。
【０００７】
本明細書で使用するとき、用語「洗浄組成物」とは、特に指示のない限り、顆粒又は粉末状の多目的即ち「強力」洗浄剤、特に洗浄洗剤；液体、ゲル又はペースト状の多目的洗浄剤、特にいわゆる強力液体型；液体高級衣類用洗剤；手洗い食器洗浄剤又は軽質食器洗浄剤、特に泡立ちのよいもの；家庭又は業務用の各種の錠剤、顆粒、液体、及びすすぎ補助剤型等の食器洗い機用洗剤；抗菌手洗い用型、手洗い石鹸、マウスウォッシュ、義歯洗浄剤、歯磨剤、車又はカーペット用シャンプー、浴室洗浄剤等の液体洗浄殺菌剤；ヘアシャンプー及びヘアリンス；シャワージェル及び発泡入浴剤、並びに金属洗浄剤；並びに、漂白補助剤、及び「汚れ吸着（stain-stick）」又は前処理用型等の洗浄助剤、又は乾燥器用シート（dryer added sheet）、乾燥及び湿潤型拭取り布並びにパッド、不織布基材、及びスポンジ等の基材付与製品；並びにスプレー剤、及びミスト剤が挙げられる。
【０００８】
本明細書で使用するとき、用語「布地ケア組成物」は、特記しない限り、布地柔軟化組成物、布地増強組成物、布地フレッシュニング組成物、及びこれらの組み合わせを含む。
【０００９】
本明細書で使用するとき、語句「有益剤含有デリバリー粒子」は、香料マイクロカプセル等のマイクロカプセルを包含する。
【００１０】
本明細書で使用するとき、用語「粒子」、「有益剤含有デリバリー粒子」、「カプセル」、及び「マイクロカプセル」は同義である。
【００１１】
本明細書で使用するとき、「（メタ）アクリレート」又は「（メタ）アクリル」への言及は、特定のモノマー、オリゴマー、及び／又はプレポリマーのアクリレート並びにメタアクリレートバージョンへの参照と理解されるべきである（例えば、「アリル（メタ）アクリレート」は、アリルメタアクリレート及びアリルアクリレートの両方が利用可能であることを示し、同様に、（メタ）アクリル酸のアルキルエステルへの参照は、アクリル酸のアルキルエステル及びメタアクリル酸のアルキルエステルの両方が利用可能であることを示し、同様に、ポリ（メタ）アクリレートは、ポリアクリレート及びポリメタアクリレートの両方が利用可能であることを示す）。ポリ（メタ）アクリレート材料は、例えば、ポリエステルポリ（メタ）アクリレート、ウレタン及びポリウレタンポリ（メタ）アクリレート（特に、ヒドロキシアルキル（メタ）アクリレートと、ポリイソシアネート又はウレタンポリイソシアネートとの反応によって調製されるもの）、メチルシアノアクリレート、エチルシアノアクリレート、ジエチレングリコールジ（メタ）アクリレート、トリメチロールプロパントリ（メタ）アクリレート、エチレングリコールジ（メタ）アクリレート、アリル（メタ）アクリレート、グリシジル（メタ）アクリレート、（メタ）アクリレート官能基シリコーン、ジ−、トリ−、及びテトラエチレングリコールジ（メタ）アクリレート、ジプロピレングリコールジ（メタ）アクリレート、ポリエチレングリコールジ（メタ）アクリレート、ジ（ペンタメチレングリコール）ジ（メタ）アクリレート、エチレンジ（メタ）アクリレート、ネオペンチルグリコールジ（メタ）アクリレート、トリメチロールプロパントリ（メタ）アクリレート、エトキシ化ビスフェノールＡジ（メタ）アクリレート、ビスフェノールＡジ（メタ）アクリレート、ジグリセロールジ（メタ）アクリレート、テトラエチレングリコールジクロロアクリレート、１，３−ブタンジオールジ（メタ）アクリレート、ネオペンチルジ（メタ）アクリレート、トリメチロールプロパントリ（メタ）アクリレート、ポリエチレングリコールジ（メタ）アクリレート及びジプロピレングリコールジ（メタ）アクリレート、並びに種々の多官能基（メタ）アクリレートを含む、広範囲のポリマー材料を包含することが意図される。単官能基アクリレート、すなわち、１つのアクリレート基のみを含むものも、有利に使用され得る。典型的なモノアクリレートには、２−エチルヘキシル（メタ）アクリレート、２−ヒドロキシエチル（メタ）アクリレート、シアノエチル（メタ）アクリレート、２−ヒドロキシプロピル（メタ）アクリレート、ｐ−ジメチルアミノエチル（メタ）アクリレート、ラウリル（メタ）アクリレート、シクロヘキシル（メタ）アクリレート、テトラヒドロフルフリル（メタ）アクリレート、クロロベンジル（メタ）アクリレート、アミノアルキル（メタ）アクリレート、種々のアルキル（メタ）アクリレート、及びグリシジル（メタ）アクリレートが挙げられる。当然のことながら、（メタ）アクリレート又はそれらの誘導体との混合物、並びに１つ以上の（メタ）アクリレートモノマー、オリゴマー、及び／若しくはプレポリマーの組み合わせ又はそれらの誘導体と、アクリロニトリル及びメタアクリロニトリルを含む他のコポリマー化可能なモノマーとの混合物も、同様に使用することができる。
【００１２】
本明細書で使用するとき、「ａ」及び「ａｎ」等の冠詞は、特許請求の範囲で使用されるときには、請求又は記載されるものの１つ以上を意味するものと理解される。
【００１３】
本明細書で使用するとき、用語「含む（include）」、「含む（includes）」、及び「含んでいる（including）」は、限定することを意図しない。
【００１４】
本明細書で使用するとき、スチレン無水マレイン酸コポリマーは、ポリ（スチレン−コ−無水マレイン酸）と同義である。
【００１５】
本出願人らの発明のパラメータの各値を求めるためには、本出願の試験方法の項で開示する試験方法を用いなければならない。
【００１６】
特に断らない限り、成分又は組成物の濃度は全て、当該成分又は組成物の活性部分に関するものであり、このような成分又は組成物の市販の供給源中に存在し得る不純物、例えば、残留溶媒又は副生成物は除外される。
【００１７】
別途明示する場合を除き、パーセント及び比は全て、重量パーセント、重量比とする。別途明示する場合を除き、パーセント及び比は全て、組成物全量に基づいて計算する。
【００１８】
本明細書の全体を通して記載される全ての最大数値限定は、それよりも小さい数値限定を、そのようなより小さい数値限定があたかも本明細書に明確に記載されているものと同様にして包含するものと理解すべきである。本明細書全体を通して記載される全ての最小数値限定は、より高い数値限定が本明細書に明示的に記載されているかのように、このような全てのより高い数値限定を含む。本明細書全体を通して記載される全ての数値範囲は、より狭い数値範囲が本明細書に明示的に記載されているかのように、このようなより広い数値範囲内の全てのより狭い数値範囲を含む。
【００１９】
粒子
一態様では、有益剤デリバリー粒子は、コア及びシェルを含み、該シェルは、該コアをカプセル化し、該シェルは、
ａ）一態様では、以下の特性のうちの１つ、２つ、３つ、又は４つを有する、スチレン無水マレイン酸モノメチルマレエート及び／又はその塩、一態様では、スチレン無水マレイン酸モノメチルマレエート二ナトリウム塩及び／又はスチレン無水マレイン酸モノメチルマレエートアンモニア塩と、
（ｉ）約９：１〜約１：９、約６：４〜約４：６、又は約１：１のスチレン対無水マレイン酸のモル比、
（ｉｉ）約１，０００Ｄａ〜約１００，０００，０００Ｄａ又は約５０，０００  Ｄａ〜約５００，０００Ｄａの重量平均分子量、
（ｉｉｉ）約１．０３ｇ／ｃｍ３〜約１．１１ｇ／ｃｍ３の密度、
（ｉｖ）約２０％〜約９５％、好ましくは約２５％〜約８０％、より好ましくは約３０％〜約７０％、最も好ましくは約４０％〜約６０％の加水分解度、
ｂ）並びに任意選択的に、
（ｉ）アミノプラストポリマーであって、一態様では、メラミンとホルムアルデヒドとの反応生成物、尿素とホルムアルデヒドとの反応生成物、及びそれらの混合物からなる群から選択される材料を含み、一態様では、メチロールメラミン、メチル化メチロールメラミン、ジメチロール尿素、メチル化ジメチロール尿素、及びそれらの混合物からなる群から選択される材料を含む、アミノプラストポリマーと、
（ｉｉ）ポリアクリレート、ポリエチレングリコールアクリレート、ポリウレタンアクリレート、エポキシアクリレート、ポリメタアクリレート、ポリエチレングリコールメタアクリレート、ポリウレタンメタアクリレート、エポキシメタアクリレート、及びそれらの混合物からなる群から選択される材料であって、一態様では、該ポリアクリレートが、
油溶性又は分散性アミンであって、一態様では、前記アミンは第ニ級又は第三級アミンであり、一態様では、前記アミンはアミンオリゴマーであり、一態様では、前記アミンはアミノアルキルアクリレート又はアミノアルキルメタアクリレートであり、一態様では、前記アミンはジエチルアミノエチルメタアクリレート、ジメチルアミノエチルメタアクリレート、又は第三級ブチルアミノエチルメタアクリレートから選択される、油溶性又は分散性アミンと、
多官能基アクリレート又はメタアクリレートモノマー若しくはオリゴマーであって、一態様では、脂肪族又は芳香族ウレタンジアクリレート、脂肪族又は芳香族ウレタントリアクリレート、脂肪族又は芳香族ウレタンテトラクリレート（tetracrylate）、脂肪族又は芳香族ウレタンヘキサクリレート（hexacrylate）、ペンタエリスリトールジアクリレート、ペンタエリスリトールトリアクリレート、ペンタエリスリトールテトラクリレート、ジペンタエリスリトールペンタアクリレート、エトキシ化ペンタエリスリトールテトラアクリレート、及びそれらの混合物からなる群から選択され、一態様では、アリルメタアクリレート、トリエチレングリコールジメタアクリレート、エポキシアクリレート、エポキシメタアクリレート、及びそれらの混合物からなる群から選択される、多官能基アクリレート又はメタアクリレートモノマー若しくはオリゴマーと、
油溶性酸であって、一態様では、１つ以上のモノアルキルマレエート部分、有機スルホン酸、及びそれらの混合物を含むカルボキシ酸からなる群から選択され、一態様では、該カルボキシ酸が、１つ以上のモノアルキルマレエート部分、一態様では、β−カルボキシエチルアクリレートを含み、一態様では、該有機スルホン酸が、アルキルベンゼンスルホン酸、ドデシルジフェニルオキシドジスルホン酸、分岐鎖Ｃ１２ジフェニルオキシドジスルホン酸、４−ヒドリジノベンゼンスルホン酸アクリル酸、及びそれらの混合物からなる群から選択される、油溶性酸との反応生成物である、材料と、
（ｉｉｉ）１つ以上の芳香族アルコールと少なくとも１つのアルデヒド部分を含む１つ又は材料との反応生成物であって、一態様では、該芳香族アルコールが、２つ以上のヒドロキシル基を含むフェノールであってもよく、一態様では、ブレンツカテキン（ピロカテコール）、レゾルシノール、ヒドロキノン、１，４ナフトヒドロキシキノン、フロログルシノール、ピロガロール、ヒドロキシヒドロキノン、及びそれらの混合物からなる群から選択される、反応生成物。一態様では、前記１つ以上のアルデヒド部分を含む材料が、１分子当たり２つ、３つ、又は４つの遊離アルデヒド部分を含み、一態様では、前記１つ以上のアルデヒド部分を含む材料が、グリオキサル、グルタルアルデヒド、サクシンジアルデヒドからなる群から選択される、反応生成物と、及び／又は、
（ｉｖ）ＣＨ２（ＮＨ２）２構造を有するメラミン又はメチレンジアミンと、１つ以上のアルデヒド部分を含む材料と、アルコキシエタノールと、酸との反応生成物であって、一態様では、該１つ以上のアルデヒド部分を含む材料が、グリオキサル、Ｃ（４，６）−２，２−ジアルコキシ−エタナール、一態様では、２，２−ジメトキシ−エタナール、又は２，２−ジエトキシ−エタナール、グリオキサレート、及びそれらの混合物からなる群から選択される、反応生成物と、
ｃ）任意選択的に、コロイドであって、
（ｉ）一態様では、前記有益剤デリバリー粒子のシェルが、メラミン及びホルムアルデヒド、メチロールメラミン、メチル化メチロールメラミン、尿素及びホルムアルデヒド、ジメチロール尿素、又はメチル化ジメチロール尿素のうちの１つ以上の反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｉ）一態様では、前記有益剤デリバリー粒子のシェルが、ポリ（メタ）アクリレート又は（メタ）アクリル酸のアルキルエステルのうちの１つ以上を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ペンチルアクリレート、ヘキシルアクリレート、シクロヘキシルアクリレート、エチルヘキシルアクリレート、及びそれらの混合物から選択され、
（ｉｉｉ）一態様では、前記有益剤デリバリー粒子のシェルが、１つ以上の芳香族アルコールと少なくとも１つのアルデヒド部分を含む１つ又は材料との反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｖ）一態様では、前記有益剤デリバリー粒子のシェルが、メラミン又はメチレンジアミンＣＨ２（ＮＨ２）２と、１つ以上のアルデヒド部分を含む材料と、アルコキシエタノールと、酸との反応生成物を含む場合、一態様では、前記コロイドが、アルキルアクリレートアクリル酸コポリマー及びそれらの混合物から選択され、より好ましくは、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択される、コロイドと、
ｄ）任意選択的に、乳化剤であって、一態様では、第一級、第ニ級、若しくは第三級官能基を有するアミンポリマーのカチオン性乳化剤、又はヒドロキシル、エーテル、エステル、ケトン、若しくはアミド官能基を有する非イオン性乳化剤から選択される、乳化剤と、を含む。
【００２０】
一態様では、前記有益剤デリバリー粒子のスチレン無水マレイン酸モノメチルマレエート成分は、約２０％〜約９５％、好ましくは約２５％〜約８０％、より好ましくは約３０％〜約７０％、最も好ましくは約４０％〜約６０％の加水分解度を有する。
【００２１】
一態様では、有益剤デリバリー粒子は、コア及びシェルを含み、該シェルは、該コアをカプセル化し、該シェルは、
ａ）一態様では、以下の特性のうちの１つ、２つ、３つを有する、スチレン無水マレイン酸モノメチルマレエート及び／又はその塩、一態様では、スチレン無水マレイン酸モノメチルマレエート二ナトリウム塩及び／又はスチレン無水マレイン酸モノメチルマレエートアンモニア塩と、
（ｉ）約９：１〜約１：９、約６：４〜約４：６、又は約１：１のスチレン対無水マレイン酸のモル比、
（ｉｉ）約１，０００Ｄａ〜約１００，０００，０００Ｄａ又は約５０，０００Ｄａ〜約５００，０００Ｄａの重量平均分子量、
（ｉｉｉ）約１．０３ｇ／ｃｍ３〜約１．１１ｇ／ｃｍ３の密度、
ｂ）並びに任意選択的に、
（ｉ）アミノプラストポリマーであって、一態様では、メラミンとホルムアルデヒドとの反応生成物、尿素とホルムアルデヒドとの反応生成物、及びそれらの混合物からなる群から選択される材料、一態様では、メチロールメラミン、メチル化メチロールメラミン、ジメチロール尿素、メチル化ジメチロール尿素、及びそれらの混合物からなる群から選択される材料を含む、アミノプラストポリマーと、
（ｉｉ）ポリアクリレート、ポリエチレングリコールアクリレート、ポリウレタンアクリレート、エポキシアクリレート、ポリメタアクリレート、ポリエチレングリコールメタアクリレート、ポリウレタンメタアクリレート、エポキシメタアクリレート、及びそれらの混合物からなる群から選択される材料であって、一態様では、該ポリアクリレートが、
油溶性又は分散性アミンであって、一態様では、前記アミンは第ニ級又は第三級アミンであり、一態様では、前記アミンはアミンオリゴマーであり、一態様では、前記アミンはアミノアルキルアクリレート又はアミノアルキルメタアクリレートであり、一態様では、前記アミンはジエチルアミノエチルメタアクリレート、ジメチルアミノエチルメタアクリレート、又は第三級ブチルアミノエチルメタアクリレートから選択される、油溶性又は分散性アミンと、
多官能基アクリレート又はメタアクリレートモノマー若しくはオリゴマーであって、一態様では、脂肪族又は芳香族ウレタンジアクリレート、脂肪族又は芳香族ウレタントリアクリレート、脂肪族又は芳香族ウレタンテトラクリレート（tetracrylate）、脂肪族又は芳香族ウレタンヘキサクリレート（hexacrylate）、ペンタエリスリトールジアクリレート、ペンタエリスリトールトリアクリレート、ペンタエリスリトールテトラクリレート、ジペンタエリスリトールペンタアクリレート、エトキシ化ペンタエリスリトールテトラアクリレート、及びそれらの混合物からなる群から選択され、一態様では、アリルメタアクリレート、トリエチレングリコールジメタアクリレート、エポキシアクリレート、エポキシメタアクリレート、及びそれらの混合物からなる群から選択される、多官能基アクリレート又はメタアクリレートモノマー若しくはオリゴマーと、
油溶性酸であって、一態様では、１つ以上のモノアルキルマレエート部分、有機スルホン酸、及びそれらの混合物を含むカルボキシ酸からなる群から選択され、一態様では、該カルボキシ酸が、１つ以上のモノアルキルマレエート部分、一態様では、β−カルボキシエチルアクリレートを含み、一態様では、該有機スルホン酸が、アルキルベンゼンスルホン酸、ドデシルジフェニルオキシドジスルホン酸、分岐鎖Ｃ１２ジフェニルオキシドジスルホン酸、４−ヒドリジノベンゼンスルホン酸アクリル酸、及びそれらの混合物からなる群から選択される、油溶性酸、との反応生成物である、材料と、
（ｉｉｉ）１つ以上の芳香族アルコールと少なくとも１つのアルデヒド部分を含む１つ又は材料との反応生成物であって、一態様では、該芳香族アルコールが、２つ以上のヒドロキシル基を含むフェノールであってもよく、一態様では、ブレンツカテキン（ピロカテコール）、レゾルシノール、ヒドロキノン、１，４ナフトヒドロキシキノン、フロログルシノール、ピロガロール、ヒドロキシヒドロキノン、及びそれらの混合物からなる群から選択される、反応生成物と、を含む。一態様では、前記１つ以上のアルデヒド部分を含む材料は、１分子当たり２つ、３つ、又は４つの遊離アルデヒド部分を含み、一態様では、該１つ以上のアルデヒド部分を含む材料は、グリオキサル、グルタルアルデヒド、サクシンジアルデヒドからなる群から選択される、反応生成物と、及び／又は、
（ｉｖ）ＣＨ２（ＮＨ２）２構造を有するメラミン又はメチレンジアミンと、１つ以上のアルデヒド部分を含む材料と、アルコキシエタノールと、酸との反応生成物であって、一態様では、該１つ以上のアルデヒド部分を含む材料が、グリオキサル、Ｃ（４，６）−２，２−ジアルコキシ−エタナール、一態様では、２，２−ジメトキシ−エタナール、又は２，２−ジエトキシ−エタナール、グリオキサレート、及びそれらの混合物からなる群から選択される、反応生成物と、
ｃ）任意選択的に、コロイドであって、
（ｉ）一態様では、前記有益剤デリバリー粒子のシェルが、メラミン及びホルムアルデヒド、メチロールメラミン、メチル化メチロールメラミン、尿素及びホルムアルデヒド、ジメチロール尿素、又はメチル化ジメチロール尿素のうちの１つ以上の反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｉ）一態様では、前記有益剤デリバリー粒子のシェルが、ポリ（メタ）アクリレート又は（メタ）アクリル酸のアルキルエステルのうちの１つ以上を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ペンチルアクリレート、ヘキシルアクリレート、シクロヘキシルアクリレート、エチルヘキシルアクリレート、及びそれらの混合物から選択され、
（ｉｉｉ）一態様では、前記有益剤デリバリー粒子のシェルが、１つ以上の芳香族アルコールと少なくとも１つのアルデヒド部分を含む１つ又は材料との反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｖ）一態様では、前記有益剤デリバリー粒子のシェルが、メラミン又はメチレンジアミンＣＨ２（ＮＨ２）２と、１つ以上のアルデヒド部分を含む材料と、アルコキシエタノールと、酸との反応生成物を含む場合、一態様では、前記コロイドが、アルキルアクリレートアクリル酸コポリマー及びそれらの混合物から選択され、より好ましくは、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択される、コロイドと、
ｄ）任意選択的に、乳化剤であって、一態様では、第一級、第ニ級、若しくは第三級官能基を有するアミンポリマーのカチオン性乳化剤、又はヒドロキシル、エーテル、エステル、ケトン、若しくはアミド官能基を有する非イオン性乳化剤から選択される、乳化剤と、を含む。
【００２２】
一態様では、前記有益剤デリバリー粒子は、
（ｉ）香料、泡抑制剤、又はそれらの混合物からなる群から選択される材料を含むコア材料と、
（ｉｉ）前記コア材料をカプセル化するシェルであって、アミノプラストポリマー、ポリアクリレート、又はそれらの混合物からなる群から選択される材料と、有益剤粒子シェルの総重量に基づいて、約１％〜約８０％、約３０％〜約７５％、若しくは約５０％〜約７０％のスチレン無水マレイン酸モノメチルマレエート及び／又はその塩と、を含む、シェルと、
（ｉｉｉ）コロイドであって、
有益剤粒子シェルの総重量に基づいて、コロイド１２１（ポリアクリル酸商品名）又はポリアクリル酸から選択されるコロイド材料を約１％〜２７％、約３％〜約２４％、約６％〜約２２％含む、コロイドと、を含む。
【００２３】
１つの実施形態では、上述の有益剤デリバリー粒子は、約１マイクロメートル〜約１００マイクロメートル、約５マイクロメートル〜約８０マイクロメートル、又は８マイクロメートル〜約５０マイクロメートルの平均粒径を含み、該有益剤デリバリー粒子の少なくとも７５％は、約０．２ＭＰａ〜約１０ＭＰａの破壊強度を有し、該粒子は、０％〜約３０％の有益剤漏出を有する。
【００２４】
更なる実施形態では、前記有益剤デリバリー粒子は、約１マイクロメートル〜約１００マイクロメートル、約５マイクロメートル〜約８０マイクロメートル、又は８マイクロメートル〜約５０マイクロメートルの平均粒径を有し、該有益剤デリバリー粒子の少なくとも７５％は、０％〜約３０％の有益剤漏出を有する。
【００２５】
更なる実施形態では、上述の有益剤デリバリー粒子は、該有益剤デリバリー粒子の少なくとも７５％が、約１マイクロメートル〜約８０マイクロメートルの粒径を有する。
【００２６】
上述の有益剤デリバリー粒子のまた更なる実施形態では、該有益剤デリバリー粒子の少なくとも７５％は、約１０ｎｍ〜約２５０ｎｍ、約２０ｎｍ〜約２００ｎｍ、又は２５ｎｍ〜約１８０ｎｍの粒子壁厚を有する。
【００２７】
また更なる実施形態では、上述の有益剤デリバリー粒子は、アミノプラストポリマーを含むシェルを有し、一態様では、該シェルは、該アミノプラストポリマーを約５０％〜約１００％、約７０％〜約１００％、又は更に約８０％〜約１００％含む。
【００２８】
一態様では、上述の有益剤デリバリー粒子は、シェルを有し、該シェルは、メラミンとホルムアルデヒドとの樹脂、尿素−ホルムアルデヒドの混合樹脂、無水マレイン酸コポリマー、メラミン樹脂、及びそれらの混合物からなる群から選択される材料を含むアミノプラストポリマーを含む。
【００２９】
一態様では、上述の有益剤デリバリー粒子は、シェルを有し、該シェルは、ポリアクリレートを含み、一態様では、該シェルは、該ポリアクリレートポリマーを約５０％〜約１００％、約７０％〜約１００％、又は更には約８０％〜約１００％含み、一態様では、該ポリアクリレートは、ポリアクリレート架橋ポリマーを含む。
【００３０】
更なる態様では、前述した有益剤デリバリー粒子は、シェルを有し、該シェルは、アミンアクリレート、メタアクリレートモノマー、カルボン酸アクリレート、カルボン酸メタアクリレートモノマー、及びそれらの混合物からなる群から選択される材料を含むポリアクリレートを含む。
【００３１】
更なる実施形態では、上述の有益剤デリバリー粒子は、付着助剤を含み、更なる態様では、有益剤デリバリー部分付着助剤は、前記シェルの外面を被覆する。
【００３２】
更なる実施形態では、上述の有益剤デリバリー粒子は、付着助剤を含み、該付着助剤は、ポリ（メタ）アクリレート、ポリ（エチレン−無水マレイン酸）、ポリアミン、ワックス、ポリビニルピロリドン、ポリビニルピロリドンコポリマー、ポリビニルピロリドン−エチルアクリレート、ポリビニルピロリドン−ビニルアクリレート、ポリビニルピロリドンメチルアクリレート、ポリビニルピロリドン−ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、スチレン−ブタジエンラテックス、ゼラチン、アラビアゴム、カルボキシメチルセルロース、カルボキシメチルヒドロキシエチルセルロース、ヒドロキシエチルセルロース、他の変性セルロース、アルギン酸ナトリウム、キトサン、カゼイン、ペクチン、化工デンプン、ポリビニルアセタール、ポリビニルブチラール、ポリビニルメチルエーテル／無水マレイン酸、ポリビニルピロリドン及びそのコポリマー、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００３３】
更なる態様では、前記有益剤デリバリー粒子は、付着助剤を含み、該付着助剤は、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン−ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００３４】
また更なる態様では、前述した有益剤デリバリー粒子は、付着助剤を含み、該付着助剤は、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン−ビニルアセテート、ポリビニルアセタール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００３５】
また更なる実施形態では、上述の有益剤デリバリー粒子は、コアを有し、該有益剤デリバリー粒子のコア材料は、シリコーン油、シリコーン樹脂、シリコーンポリマー、シリカ、及びそれらの混合物からなる群から選択される泡抑制剤材料を含む。
【００３６】
一態様では、有益剤デリバリー粒子は、コアを有し、該有益剤デリバリー粒子のコア材料は、有益剤デリバリー粒子の総重量に基づいて、有益剤を少なくとも約２０重量％、約２０重量％〜約９９重量％、約７０重量％〜約９８重量％、約８５重量％〜約９６重量％含む。
【００３７】
一態様では、有益剤デリバリー粒子は、コアを有し、該有益剤デリバリー粒子のコア材料は、
ａ）４．５未満のＣｌｏｇ  Ｐを有する香料組成物、
ｂ）香料組成物の総重量に基づいて、４．０未満のＣｌｏｇ  Ｐを有する香料材料を６０％含む香料組成物、
ｃ）香料組成物の総重量に基づいて、３．５未満のＣｌｏｇ  Ｐを有する香料材料を３５％含む香料組成物、
ｄ）香料組成物の総重量に基づいて、４．０未満のＣｌｏｇ  Ｐを有する香料材料を４０％、及び２．０未満のＣｌｏｇ  Ｐを有する香料材料を少なくとも１％含む香料組成物、
ｅ）香料組成物の総重量に基づいて、４．０未満のＣｌｏｇ  Ｐを有する香料材料を４０％、及び３．０未満のＣｌｏｇ  Ｐを有する香料材料を少なくとも１５％含む香料組成物、
ｆ）香料組成物の総重量に基づいて、ブタノエートエステルを少なくとも１％、及びペンタノエートエステルを少なくとも１％含む香料組成物、
ｇ）香料組成物の総重量に基づいて、アリル部分を含むエステルを少なくとも２％、及びエステル部分を含む別の香料を少なくとも１０％含む香料組成物、
ｈ）香料組成物の総重量に基づいて、アルキル鎖部分を含むアルデヒドを少なくとも１％含む香料組成物、
ｉ）香料組成物の総重量に基づいて、ブタノエートエステルを少なくとも２％含む香料組成物、
ｊ）香料組成物の総重量に基づいて、ペンタノエートエステルを少なくとも１％含む香料組成物、
ｋ）香料組成物の総重量に基づいて、アリル部分を含むエステルを少なくとも３％及びアルキル鎖部分を含むアルデヒドを１％含む香料組成物、
ｌ）香料組成物の総重量に基づいて、エステル部分を含む香料を少なくとも２５％、及びアルキル鎖部分を含むアルデヒドを１％含む香料組成物、
ｎ）香料組成物の総重量に基づいて、４−（２，６，６−トリメチル−１−シクロヘキセニル）−３−ブテン−２−オン、４−（２，６，６−トリメチル−２−シクロヘキセニル）−３−ブテン−２−オン、及び３−メチル−４−（２，６，６−トリメチル−１−シクロヘキセン−２−イル）−３−ブテン−２−オン、並びにそれらの混合物から選択される材料を少なくとも２％含む香料組成物、
ｏ）香料組成物の総重量に基づいて、トリデカ−２−エンニトリル及びマンダリル、並びにそれらの混合物を少なくとも０．１％含む香料組成物、
ｐ）香料組成物の総重量に基づいて、３，７−ジメチル−６−オクテンニトリル、２−シクロヘキシリデン−２−フェニルアセトニトリル、及びそれらの混合物から選択される材料を少なくとも２％含む香料組成物、
ｑ）香料組成物の総重量に基づいて、エステル、アルデヒド、イオノン、ニトリル、ケトン、及びそれらの組み合わせからなる群から選択される部分を含む１つ以上の香料を少なくとも８０％含む香料組成物、
ｒ）香料組成物の総重量に基づいて、アリル部分を含むエステルを少なくとも３％含む香料組成物、香料組成物の総重量に基づいて、１−メチルエチル−２−メチルブタノエート；エチル−２−メチルペンタノエート；１，５−ジメチル−１−エテニルヘキシル−４−エニルアセテート；ｐ−メンタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；３−（１−メチルエチル）ビシクロ［２．２．１］ヘプタ−５−エン−２−カルボン酸の−エチルエステル；１，７，７−トリメチル−ビシクロ［２．２．１］ヘプタン−２−オールアセテート；１，５−ジメチル−１−エテニルヘキサ−４−エニルアセテート；ヘキシル２−メチルプロパノエート；エチル−２−メチルブタノエート；４−ウンデカノン；５−ヘプチルジヒドロ−２（３Ｈ）−フラノン；３，７ジメチル−１，６−ノナジエン−３−オール；３，７−ジメチルオクタ−１，６−ジエン−３−オール；ジメチル−３−シクロヘキセン−１−カルボキシアルデヒド；３，７−ジメチル−６−オクテンニトリル；４−（２，６，６−トリメチル−１−シクロヘキセニル）−３−ブテン−２−オン；トリデカ−２−エンニトリル；パチョリ油；エチルトリサイクル［５．２．１．０］デカン−２−カルボキシレート；２，２−ジメチル−シクロヘキサンプロパノール；ヘキシルエタノエート；７−アセチル−１，２，３，４，５，６，７，８−オクタヒドロ−１，１，６，７−テトラメチルナフタレン；アリル−シクロヘキシルオキシアセテート；メチルノニルアセトアルデヒド；１−スピロ［４，５］デカ−７−エン−７−イル−４−ペンテネン−１−オン；ジヒドロ−２−メチル−６−メチレン−７−オクテン−２−オール；２−（１，１−ジメチルエチル）−シクロヘキサノールの酢酸エステル；ヘキサヒドロ−４，７−メタノインデン−５（６）−イルプロピオネート；ヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−メチル−４−（２，６，６−トリメチル−１−シクロヘキセン−２−イル）−３−ブテン−２−オン；ヘキサン酸の２−プロペニルエステル；（ｚ）−ノナ−６−エン−１−オール；１−デシルアルデヒド；１−オクタナール；４−ｔ−ブチル−α−メチルヒドロシンナムアルデヒド；α−ヘキシルシンナムアルデヒド；エチル−２，４−ヘキサジエノエート；２−プロペニルー３−シクロヘキセンプロパノエート；及びそれらの混合物からなる群から選択される材料を少なくとも２０％含む香料組成物、
ｐ）香料組成物の総重量に基づいて、１−メチルエチル−２−メチルブタノエート；エチル−２−メチルペンタノエート；１，５−ジメチル−１−エテニルヘキサ−４−エニルアセテート；ｐ−メンタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；３−（１−メチルエチル）−ビシクロ［２．２．１］ヘプタ−５−エン−２−カルボン酸のエチルエステル；１，７，７−トリメチル−ビシクロ［２．２．１］ヘプタン−２−オールアセテート；１，５−ジメチル−１−エテニルヘキサ−４−エニルアセテート；ヘキシル−２−メチルプロパノエート；エチル−２−メチルブタノエート；４−ウンデカノリド；５−ヘプチルジヒドロ−２（３Ｈ）−フラノン；５−ヒドロキシドデカン酸；デカラクトン；ウンデカラクトン；３，７ジメチル−１，６−ノナジエン−３−オール；３，７−ジメチルオクタ−１，６−ジエン−３−オール；ジメチル−３−シクロヘキセン−１−カルボキシアルデヒド；３，７−ジメチル−６−オクテンニトリル；４−（２，６，６−トリメチル−１−シクロヘキセニル）−３−ブテン−２−オン；トリデカ−２−エンニトリル；パチョリ油；エチルトリシクロ［５．２．１．０］デカン−２−カルボキシレート；２，２−ジメチル−シクロヘキサンプロパノール；アリル−シクロヘキシルオキシアセテート；メチルノニルアセトアルデヒド；１−スピロ［４，５］デカ−７−エン−７−イル−４−ペンテネン−１−オン；ジヒドロ−２−メチル−６−メチレン−７−オクテン−２−オール；２−（１，１−ジメチルエチル）−シクロヘキサノールの酢酸エステル；ヘキサヒドロ−４，７−メタノインデン−５（６）−イルプロピオネートヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−メチル−４−（２，６，６−トリメチル−１−シクロヘキセン−２−イル）−３−ブテン−２−オン；ヘキサン酸の２−プロペニルエステル；（ｚ）−ノナ−６−エン−１−オール；１−デシルアルデヒド；１−オクタナール；４−ｔ−ブチル−α−メチルヒドロシンナムアルデヒド；エチル−２，４−ヘキサジエノエート；２−プロペニル−３−シクロヘキサンプロパノエート；及びそれらの混合物からなる群から選択される材料を少なくとも２０％含む香料組成物、
ｑ）香料組成物の総重量に基づいて、ジメチル−３−シクロヘキセン−１−カルボキシアルデヒド、；３−メチル−４−（２，６，６−トリメチル−１−シクロヘキセン−２−イル）−３−ブテン−２−オン、；パチョリ油；ヘキサン酸の２−プロペニルエステル；１−オクタナール；１−デシルアルデヒド；（ｚ）−ノナ−６−エン−１−オール；メチルノニルアセトアルデヒド；エチル−２−メチルブタノエート；１−メチルエチル−２−メチルブタノエート；エチル−２−メチルペンタノエート；４−ヒドロキシ−３−エトキシベンズアルデヒド；４−ヒドロキシ−３−メトキシベンズアルデヒド；３−ヒドロキシ−２−メチル−４−ピロン；３−ヒドロキシ−２−エチル−４−ピロン、及びこれらの混合物からなる群から選択される材料を少なくとも５％含む香料組成物、
ｒ）香料組成物の総重量に基づいて、５．０を超えるＣｌｏｇ  Ｐを有する香料を１０％未満含む香料組成物、
ｓ）ゲラニルパルミテートを含む香料組成物、又は
ｔ）第１の材料及び任意の第２の材料を含む香料組成物であって、該第１の材料が、
（ｉ）少なくとも２のＣｌｏｇ  Ｐ、
（ｉｉ）約２８０℃未満の沸点を有し、
任意の第２の材料が、存在する場合、
（ｉ）２．５未満のＣｌｏｇ  Ｐを有する、香料組成物を含む。
【００３８】
一態様では、前述した有益剤デリバリー粒子は、ホルムアルデヒドスカベンジャー、構造剤、抗凝集剤、及びそれらの混合物からなる群から選択される材料を含む。
【００３９】
更なる態様では、１５０ｐｐｍ未満、１００ｐｐｍ未満、５０ｐｐｍ未満、１０ｐｐｍ未満、５ｐｐｍ未満、又は更には１ｐｐｍ未満のホルムアルデヒドを含む、請求項２に記載の上述の有益剤デリバリー粒子。
【００４０】
また更なる態様では、有益剤デリバリー粒子は、２０秒−１及び２１℃で、１〜１５００センチポアズ（１〜１５００ｍＰａ＊ｓ）、１００〜１０００センチポアズ（１００〜１０００ｍＰａ＊ｓ）、又は２００〜５００センチポアズ（２００〜５００ｍＰａ＊ｓ）の粘度を有する。
【００４１】
また更なる実施形態では、有益剤デリバリー粒子は、
ａ）第１の溶液を調製する工程であって、非エステル化スチレン無水マレイン酸コポリマー乳化剤及び第１の樹脂を含み、一態様では、溶液の総重量に基づいて、非エステル化スチレン無水マレイン酸コポリマー乳化剤及び第１の樹脂を約２０％〜約１００％含み、該スチレン−無水マレイン酸コポリマーと該第１の樹脂との比率が、約０．１：１〜約１０：１である、第１の溶液を調製する工程と、
ｂ）第２の溶液を調製する工程であって、溶液の総重量に基づいて、水、第２の乳化剤、及び第２の樹脂を約２０％〜約９５％含み、該第２の乳化剤と該第２の樹脂との比率が、約０：１〜約３：１である、第２の溶液を調製する工程と、
ｃ）コア材料と前記第１の溶液とを組み合わせて、第１の組成物を形成する工程と、
ｄ）前記第１の組成物を乳化する工程と、
ｅ）前記第１の組成物と前記第２の溶液とを組み合わせて、第２の組成物を形成し、任意選択的に、任意の加工助剤と該第２の組成物とを組み合わせる工程と、
ｆ）前記第２の組成物を約２０℃〜約１００℃又は２０℃〜約９５℃の温度で少なくとも１５分間混合し、任意選択的に、任意の加工助剤を該第２の組成物と組み合わせる工程と、
ｇ）任意選択的に、任意のスカベンジャー材料、構造剤、及び／又は抗凝集剤を、前記第２の組成物と工程ｆ．）中又はその後で組み合わせる工程と、
ｈ）任意選択的に、前記第２の組成物を噴霧乾燥する工程と、からなる方法によって製造される。
【００４２】
また更なる実施形態では、有益剤デリバリー粒子を製造する上述の工程において、前記非エステル化スチレン無水マレイン酸コポリマーは、スチレン無水マレイン酸モノメチルマレエート、ナトリウム塩を含む。
【００４３】
更なる実施形態では、有益剤デリバリー粒子を製造する上述の工程において、前記樹脂材料に対して、アルデヒドとアミンとの反応生成物を含み、一態様では、該アミンは、メラミン、尿素、ベンゾグアナミン、グリコールウリル、及びそれらの混合物からなる群から選択される。
【００４４】
一態様では、有益剤デリバリー粒子は、
ａ）溶液の総重量に基づいて、非エステル化スチレン無水マレイン酸乳化剤を約６０％〜１００％含む第１の溶液を調製する工程と、
ｂ）モノマー壁材料及びフリーラジカル開始剤を含むコア材料と前記第１の溶液とを組み合わせて、第１の組成物を形成する工程と、
ｃ）前記第１の組成物を乳化する工程と、
ｄ）前記第１の組成物を約２０℃〜約１００℃又は２０℃〜約９５℃の温度で少なくとも１５分間混合する工程と、
ｅ）任意選択的に、任意の構造剤及び／又は凝集剤を、前記第１の組成物と工程ｄ）中で又はその後で組み合わせる工程と、
ｆ）任意選択的に、前記第１の組成物を噴霧乾燥する工程と、によって製造される。
【００４５】
更なる実施形態では、前述した有益剤デリバリー粒子は、約−１０ｍＶ〜約＋５０ｍＶ、約＋２ｍＶ〜約＋４０ｍＶ、又は約＋５ｍＶ〜約＋２５ｍＶのゼータ電位を有する。
【００４６】
粒子を含む組成物
一態様では、消費者製品補助材料並びにコア及びシェルを含む有益剤デリバリー粒子を含む組成物であって、該シェルが、該コアをカプセル化し、該シェルが、
ａ）スチレン無水マレイン酸モノメチルマレエート、及び／又はその塩であって、一態様では、スチレン無水マレイン酸モノメチルマレエートニナトリウム塩及び／又はスチレン無水マレイン酸モノメチルマレエートアンモニウム塩であり、一態様では、以下の特性のうちの１つ、２つ、３つを有する、前記スチレン無水マレイン酸モノメチルマレエート及び／又はその塩と、
（ｉ）約９：１〜約１：９、約６：４〜約４：６、又は約１：１のスチレン対無水マレイン酸のモル比、
（ｉｉ）約１，０００Ｄａ〜約１００，０００，０００Ｄａ又は約５０，０００Ｄａ〜約５００，０００Ｄａの重量平均分子量、
（ｉｉｉ）約１．０３ｇ／ｃｍ３〜約１．１１ｇ／ｃｍ３の密度、
ｂ）任意選択的に、
（ｉ）アミノプラストポリマーであって、一態様では、メラミンとホルムアルデヒドとの反応生成物、尿素とホルムアルデヒドとの反応生成物、及びそれらの混合物からなる群から選択される材料、一態様では、メチロールメラミン、メチル化メチロールメラミン、ジメチロール尿素、メチル化ジメチロール尿素、及びそれらの混合物からなる群から選択される材料を含む、アミノプラストポリマーと、
（ｉｉ）ポリアクリレート、ポリエチレングリコールアクリレート、ポリウレタンアクリレート、エポキシアクリレート、ポリメタアクリレート、ポリエチレングリコールメタアクリレート、ポリウレタンメタアクリレート、エポキシメタアクリレート、及びそれらの混合物からなる群から選択される材料であって、一態様では、該ポリアクリレートが、
油溶性又は分散性アミンであって、一態様では、前記アミンは第ニ級又は第三級アミンであり、一態様では、前記アミンはアミンオリゴマーであり、一態様では、前記アミンはアミノアルキルアクリレート又はアミノアルキルメタアクリレートであり、一態様では、前記アミンはジエチルアミノエチルメタアクリレート、ジメチルアミノエチルメタアクリレート、又は第三級ブチルアミノエチルメタアクリレートから選択される、油溶性又は分散性アミンと、
多官能基アクリレートモノマー又はメタアクリレートモノマー若しくはオリゴマーであって、一態様では、脂肪族又は芳香族ウレタンジアクリレート、脂肪族又は芳香族ウレタントリアクリレート、脂肪族又は芳香族ウレタンテトラクリレート、脂肪族又は芳香族ウレタンヘキサクリレート、ペンタエリスロトールジアクリレート、ペンタエリスロトールトリアクリレート、ペンタエリスロトールテトラアクリレート、ジペンタエリスリトールペンタアクリレート、エトキシ化ペンタエリスリトールテトラアクリレート、及びそれらの混合物からなる群から選択され、一態様では、アリルメタアクリレート、トリエチレングリコールジメタアクリレート、エポキシアクリレート、エポキシメタアクリレート、及びそれらの混合物からなる群から選択される、多官能基アクリレート又はメタアクリレートモノマー若しくはオリゴマーと、
油溶性酸であって、一態様では、前記油溶性酸は１つ以上のモノアルキルマレエート部分、有機スルホン酸、及びそれらの混合物を含むカルボキシ酸からなる群から選択され、一態様では、該カルボキシ酸が、１つ以上のモノアルキルマレエート部分、一態様では、β−カルボキシエチルアクリレートを含み、一態様では、該有機スルホン酸が、アルキルベンゼンスルホン酸、ドデシルジフェニルオキシドジスルホン酸、分岐鎖Ｃ１２ジフェニルオキシドジスルホン酸、４−ヒドリジノベンゼンスルホン酸アクリル酸、及びそれらの混合物からなる群から選択される、油溶性酸、との反応生成物である、材料と、
（ｉｉｉ）１つ以上の芳香族アルコールと少なくとも１つのアルデヒド部分を含む１つ又は材料との反応生成物であって、一態様では、該芳香族アルコールが、２つ以上のヒドロキシル基を含むフェノールであってもよく、一態様では、ブレンツカテキン（ピロカテコール）、レゾルシノール、ヒドロキノン、１，４ナフトヒドロキシキノン、フロログルシノール、ピロガロール、ヒドロキシヒドロキノン、及びそれらの混合物からなる群から選択される、反応生成物と、を含む。一態様では、前記１つ以上のアルデヒド部分を含む材料が、１分子当たり２つ、３つ、又は４つの遊離アルデヒド部分を含み、一態様では、該１つ以上のアルデヒド部分を含む材料が、グリオキサル、グルタルアルデヒド、サクシンジアルデヒドからなる群から選択される、反応生成物と、及び／又は、
（ｉｖ）ＣＨ２（ＮＨ２）２構造を有するメラミン又はメチレンジアミンと、１つ以上のアルデヒド部分を含む材料と、アルコキシエタノールと、酸との反応生成物であって、一態様では、該１つ以上のアルデヒド部分を含む材料が、グリオキサル、Ｃ（４，６）−２，２−ジアルコキシ−エタナール、一態様では、２，２−ジメトキシ−エタナール、又は２，２−ジエトキシ−エタナール、グリオキサレート、及びそれらの混合物からなる群から選択される、反応生成物と、
ｃ）任意選択的に、コロイドであって、
（ｉ）一態様では、前記有益剤デリバリー粒子のシェルが、メラミンとホルムアルデヒド、メチロールメラミン、メチル化メチロールメラミン、尿素とホルムアルデヒド、ジメチロール尿素、又はメチル化ジメチロール尿素のうちの１つ以上の反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｉ）一態様では、前記有益剤デリバリー粒子のシェルが、ポリ（メタ）アクリレート又は（メタ）アクリル酸のアルキルエステルのうちの１つ以上を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ペンチルアクリレート、ヘキシルアクリレート、シクロヘキシルアクリレート、エチルヘキシルアクリレート、及びそれらの混合物から選択され、
（ｉｉｉ）一態様では、前記有益剤デリバリー粒子のシェルが、１つ以上の芳香族アルコールと少なくとも１つのアルデヒド部分を含む１つ又は材料との反応生成物を含む場合、前記コロイドが、アルキルアクリレートアクリル酸コポリマー及びそれらの混合物から選択され、一態様では、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択され、
（ｉｖ）一態様では、前記有益剤デリバリー粒子のシェルが、メラミン又はメチレンジアミンＣＨ２（ＮＨ２）２と、１つ以上のアルデヒド部分を含む材料と、アルコキシエタノールと、酸との反応生成物を含む場合、一態様では、前記コロイドが、アルキルアクリレートアクリル酸コポリマー及びそれらの混合物から選択され、より好ましくは、アルキルアクリレートアクリル酸コポリマーから選択され、該アルキルアクリレートが、メチルアクリレート、エチルアクリレート、プロピルアクリレート、ブチルアクリレート、ヘキシルアクリレート、シクロヘキシルアクリレート、エチルヘキシルアクリレート、及びそれらの混合物から選択される、コロイドと、
ｃ）任意選択的に、乳化剤であって、一態様では、第一級、第ニ級、若しくは第三級官能基を有するアミンポリマーのカチオン性乳化剤、又はヒドロキシル、エーテル、エステル、ケトン、若しくはアミド官能基を有する非イオン性乳化剤から選択される、乳化剤と、を含み、
消費者製品である前記組成物が、
開示される。
【００４７】
前記組成物の一態様では、該組成物は、
ａ）
（ｉ）香料、泡抑制剤、又はそれらの混合物からなる群から選択される材料を含むコア材料と、
（ｉｉ）前記コア材料をカプセル化するシェルであって、アミノプラストポリマー、ポリアクリレート、又はそれらの混合物からなる群から選択される材料と、有益剤粒子シェルの総重量に基づいて、約１％〜約８０％、約３０％〜約７５％、若しくは約５０％〜約７０％のスチレン無水マレイン酸モノメチルマレエート及び／又はその塩と、を含む、シェルと、
（ｉｉｉ）コロイドであって、一態様では、前記組成物が、有益剤粒子シェルの総重量に基づいて、該コロイドを約１％〜２７％、約３％〜約２４％、約６％〜約２２％含み、一態様では、該コロイドが、コロイド１２１を含む、コロイドと、を含む、有益剤デリバリー粒子と、
ｂ）消費者製品補助材料と、
ｃ）任意選択的に、付着助剤と、を含む。
【００４８】
前記組成物の一態様では、前記有益剤デリバリー粒子は、約１マイクロメートル〜約１００マイクロメートル、約５マイクロメートル〜約８０マイクロメートル、又は８マイクロメートル〜約５０マイクロメートルの平均粒径を有し、該有益剤デリバリー粒子の少なくとも７５％は、約０．２ＭＰａ〜約１０ＭＰａの破壊強度を有し、一態様では、該粒子は、０％〜約３０％の有益剤漏出を有する。
【００４９】
前記組成物の一態様では、前記有益剤デリバリー粒子は、約１マイクロメートル〜約１００マイクロメートル、約５マイクロメートル〜約８０マイクロメートル、又は８マイクロメートル〜約５０マイクロメートルの平均粒径を有し、一態様では、該有益剤デリバリー粒子の少なくとも７５％は、０％〜約３０％の有益剤漏出を有する。
【００５０】
前記組成物の一態様では、前記シェルは、アミノプラストポリマーを含み、一態様では、該シェルは、該アミノプラストポリマーを約５０％〜約１００％、約７０％〜約１００％、又は更には約８０％〜約１００％含む。
【００５１】
前記組成物の一態様では、前記シェルは、メラミンとホルムアルデヒドとの樹脂、尿素−ホルムアルデヒドの混合樹脂、無水マレイン酸コポリマー、メラミン樹脂、及びそれらの混合物からなる群から選択される材料を含むアミノプラストポリマーを含む。
【００５２】
前記組成物の一態様では−、前記シェルは、ポリアクリレートを含み、一態様では、該シェルは、該ポリアクリレートポリマーを約５０％〜約１００％、約７０％〜約１００％、又は更には約８０％〜約１００％含み、一態様では、該ポリアクリレートは、ポリアクリレート架橋ポリマーを含む。
【００５３】
前記組成物の一態様では、前記シェルは、アミンアクリレート、メタアクリレートモノマー、カルボン酸アクリレート、カルボン酸メタアクリレートモノマー、及びそれらの混合物からなる群から選択される材料を含むポリアクリレートを含む。
【００５４】
前記組成物の一態様では、前記組成物は、付着助剤を含む。
【００５５】
前記組成物の一態様では、前記付着助剤は、前記シェルの外面を被覆する。
【００５６】
前記組成物の一態様では、前記付着助剤は、ポリ（メタ）アクリレート、ポリ（エチレン−無水マレイン酸）、ポリアミン、ワックス、ポリビニルピロリドン、ポリビニルピロリドンコポリマー、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、スチレン−ブタジエンラテックス、ゼラチン、アラビアゴム、カルボキシメチルセルロース、カルボキシメチルヒドロキシエチルセルロース、ヒドロキシエチルセルロース、他の変性セルロース、アルギン酸ナトリウム、キトサン、カゼイン、ペクチン、化工デンプン、ポリビニルアセタール、ポリビニルブチラール、ポリビニルメチルエーテル／無水マレイン酸、ポリビニルピロリドン及びそのコポリマー、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００５７】
前記組成物の一態様では、前記付着助剤は、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン−ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００５８】
前記組成物の一態様では、前記付着助剤は、ポリ（メタ）アクリレート、ポリ（エチレン−無水マレイン酸）、ポリアミン、ポリビニルピロリドン、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリシロキサン、ポリ（プロピレン無水マレイン酸）、無水マレイン酸誘導体、無水マレイン酸誘導体のコポリマー、ポリビニルアルコール、カルボキシメチルセルロース、カルボキシメチルヒドロキシエチルセルロース、ヒドロキシエチルセルロース、ポリビニルメチルエーテル／無水マレイン酸、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料を含む。
【００５９】
前記組成物の一態様では、前記有益剤デリバリー粒子の少なくとも７５％は、約１マイクロメートル〜約８０マイクロメートルの粒径を有する。
【００６０】
前記組成物の一態様では、前記有益剤デリバリー粒子の少なくとも７５％は、約１０ｎｍ〜約２５０ｎｍ、約２０ｎｍ〜約２００ｎｍ、又は２５ｎｍ〜約１８０ｎｍの粒子壁厚を有する。
【００６１】
前記組成物の一態様では、前記有益剤デリバリー粒子のコア材料は、シリコーン油、シリコーン樹脂、シリコーンポリマー、シリカ、及びそれらの混合物からなる群から選択される泡抑制剤材料を含む。
【００６２】
前記組成物の一態様では、前記有益剤デリバリー粒子のコア材料は、有益剤デリバリー粒子の総重量に基づいて、有益剤を少なくとも約２０重量％、約２０重量％〜約９９重量％、約７０重量％〜約９８重量％、約８５重量％〜約９６重量％を含む。
【００６３】
前記組成物の一態様では、前記有益剤デリバリー粒子のコア材料は、
ａ）４．５未満のＣｌｏｇ  Ｐを有する香料組成物、
ｂ）香料組成物の総重量に基づいて、４．０未満のＣｌｏｇ  Ｐを有する香料材料を６０％含む香料組成物、
ｃ）香料組成物の総重量に基づいて、３．５未満のＣｌｏｇ  Ｐを有する香料材料を３５％含む香料組成物、
ｄ）香料組成物の総重量に基づいて、４．０未満のＣｌｏｇ  Ｐを有する香料材料を４０％、及び２．０未満のＣｌｏｇ  Ｐを有する香料材料を少なくとも１％含む香料組成物、
ｅ）香料組成物の総重量に基づいて、４．０未満のＣｌｏｇ  Ｐを有する香料材料を４０％、及び３．０未満のＣｌｏｇ  Ｐを有する香料材料を少なくとも１５％含む香料組成物、
ｆ）香料組成物の総重量に基づいて、ブタノエートエステルを少なくとも１％、及びペンタノエートエステルを少なくとも１％含む香料組成物、
ｇ）香料組成物の総重量に基づいて、アリル部分を含むエステルを少なくとも２％、及びエステル部分を含む別の香料を少なくとも１０％含む香料組成物、
ｈ）香料組成物の総重量に基づいて、アルキル鎖部分を含むアルデヒドを少なくとも１％含む香料組成物、
ｉ）香料組成物の総重量に基づいて、ブタノエートエステルを少なくとも２％含む香料組成物、
ｊ）香料組成物の総重量に基づいて、ペンタノエートエステルを少なくとも１％含む香料組成物、
ｋ）香料組成物の総重量に基づいて、アリル部分を含むエステルを少なくとも３％及びアルキル鎖部分を含むアルデヒドを１％含む香料組成物、
ｌ）香料組成物の総重量に基づいて、エステル部分を含む香料を少なくとも２５％、及びアルキル鎖部分を含むアルデヒドを１％含む香料組成物、
ｎ）香料組成物の総重量に基づいて、４−（２，６，６−トリメチル−１−シクロヘキセニル）−３−ブテン−２−オン、４−（２，６，６−トリメチル−２−シクロヘキセニル）−３−ブテン−２−オン、及び，３−メチル−４−（２，６，６−トリメチル−１−シクロヘキセン−２−イル）−３−ブテン−２−オン、並びにそれらの混合物から選択される材料を少なくとも２％含む香料組成物、
ｏ）香料組成物の総重量に基づいて、トリデカ−２−エンニトリル及びマンダリル、並びにそれらの混合物を少なくとも０．１％含む香料組成物、
ｐ）香料組成物の総重量に基づいて、３，７−ジメチル−６−オクテンニトリル、２−シクロヘキシリデン−２−フェニルアセトニトリル、及びそれらの混合物から選択される材料を少なくとも２％含む香料組成物、
ｑ）香料組成物の総重量に基づいて、エステル、アルデヒド、イオノン、ニトリル、ケトン、及びそれらの組み合わせからなる群から選択される部分を含む１つ以上の香料を少なくとも８０％含む香料組成物、
ｒ）香料組成物の総重量に基づいて、アリル部分を含むエステルを少なくとも３％含む香料組成物、香料組成物の総重量に基づいて、１−メチルエチル−２−メチルブタノエート；エチル−２−メチルペンタノエート；１，５−ジメチル−１−エテニルヘキシル−４−エニルアセテート；ｐ−メンタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；ビシクロ［２．２．１］ヘプタ−５−エン−２−カルボン酸，３−（１−メチルエチル）−エチルエステル；ビシクロ［２．２．１］ヘプタン−２−オール、１，７，７−トリメチル−アセテート；１，５−ジメチル−１−エテニルヘキサ−４−エニルアセテート；ヘキシル−２−メチルプロパノエート；エチル−２−メチルブタノエート；４−ウンデカノン；５−ヘプチルジヒドロ−２（３Ｈ）−フラノン；３，７ジメチル−１，６−ノナジエン−３−オール，；３，７−ジメチルオクタ−１，６−ジエン−３−オール；ジメチル−３−シクロヘキセン−１−カルボキシアルデヒド，；３，７−ジメチル−６−オクテンニトリル；４−（２，６，６−トリメチル−１−シクロヘキセニル）−３−ブテン−２−オン；トリデカ−２−エンニトリル；パチョリ油；エチルトリシクロ［５．２．１．０］デカン−２−カルボキシレート；２，２−ジメチル−シクロヘキサンプロパノール；ヘキシルエタノエート；７−アセチル，１，２，３，４，５，６，７，８−オクタヒドロ−１，１，６，７−テトラメチルナフタレン；アリル−シクロヘキシルオキシアセテート；メチルノニルアセトアルデヒド；１−スピロ［４，５］デカ−７−エン−７−イル−４−ペンテネン−１−オン；ジヒドロ−２−メチル−６−メチレン−７−オクテン−２−オール；２−（１，１−ジメチルエチル）−シクロヘキサノールの酢酸エステル；ヘキサヒドロ−４，７−メタノインデン−５（６）−イルプロピオネートヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；３−メチル−４−（２，６，６−トリメチル−１−シクロヘキセン−２−イル）−３−ブテン−２−オン；ヘキサン酸の２−プロペニルエステル；（ｚ）−ノナ−６−エン−１−オール；１−デシルアルデヒド；１−オクタナール；４−ｔ−ブチル−α−メチルヒドロシンナムアルデヒド；α−ヘキシルシンナムアルデヒド；エチル−２，４−ヘキサジエノエート；２−プロペニル−３−シクロヘキサンプロパノエート；及びそれらの混合物からなる群から選択される材料を少なくとも２０％含む香料組成物、
ｐ）香料組成物の総重量に基づいて、１−メチルエチル−２−メチルブタノエート；エチル−２−メチルペンタノエート；１，５−ジメチル−１−エテニルヘキサ−４−エニルアセテート；ｐ−メンタ−１−エン−８−イルアセテート；４−（２，６，６−トリメチル−２−シクロヘキセニル）−３−ブテン−２−オン；４−アセトキシ−３−メトキシ−１−プロペニルベンゼン；２−プロペニルシクロヘキサンプロピオネート；３−（１−メチルエチル）−ビシクロ［２．２．１］ヘプタ−５−エン−２−カルボン酸のエチルエステル；１，７，７−トリメチル−ビシクロ［２．２．１］ヘプタン−２−オールアセテート；１，５−ジメチル−１−エテニルヘキサ−４−エニルアセテート；ヘキシル２−メチルプロパノエート；エチル−２−メチルブタノエート，４−ウンデカノリド；５−ヘプチルジヒドロ−２（３Ｈ）−フラノン；５−ヒドロキシドデカン酸；デカラクトン；ウンデカラクトン；３，７ジメチル−１，６−ノナジエン−３−オール，；３，７−ジメチルオクタ−１，６−ジエン−３−オール；ジメチル−３−シクロヘキセン−１−カルボキシアルデヒド；３，７−ジメチル−６−オクテンニトリル；４−（２，６，６−トリメチル−１−シクロヘキセニル）−３−ブテン−２−オン；トリデカ−２−エンニトリル；パチョリ油；エチル−トリシクロ［５．２．１．０］デカン−２−カルボキシレート；２，２−ジメチル−シクロヘキサンプロパノール；アリル−シクロヘキシロオキシアセテート；メチルノニルアセトアルデヒド；１−スピロ［４，５］デカ−７−エン−７−イル−４−ペンテネン−１−オン；ジヒドロ−２−メチル−６−メチレン−７−オクテン−２−オール；２−（１，１−ジメチルエチル）−シクロヘキサノールの酢酸エステル；ヘキサヒドロ−４，７−メタノインデン−５（６）−イルプロピオネートヘキサヒドロ−４，７−メタノインデン−５（６）−イルプロピオネート；２−メトキシナフタレン；１−（２，６，６−トリメチル−３−シクロヘキセニル）−２−ブテン−１−オン；１−（２，６，６−トリメチル−２−シクロヘキセニル）−２−ブテン−１−オン；３，７−ジメチルオクタン−３−オール；，３−メチル−４−（２，６，６−トリメチル−１−シクロヘキセン−２−イル）−３−ブテン−２−オン；ヘキサン酸の２−プロペニルエステル；（Ｚ）−ノナ−６−エン−１−オール；１−デシルアルデヒド；１−オクタナール；４−ｔ−ブチル−α−メチルヒドロシンナムアルデヒド；エチル−２，４−ヘキサジエノエート；２−プロペニル−３−シクロヘキサンプロパノエート；及びそれらの混合物からなる群から選択される材料を少なくとも２０％含む香料組成物、
ｑ）香料組成物の総重量に基づいて、ジメチル−３−シクロヘキセン−１−カルボキシアルデヒド；３−メチル−４−（２，６，６−トリメチル−１−シクロヘキセン−２−イル）−３−ブテン−２−オン；パチョリ油；ヘキサン酸２−プロペニルエステル；１−オクタナール；１−デシルアルデヒド；（Ｚ）−ノナ−６−エン−１−オール；メチルノニルアセトアルデヒド；エチル−２−メチルブタノエート；１−メチルエチル−２−メチルブタノエート；エチル−２−メチルペンタノエート；４−ヒドロキシ−３−エトキシベンズアルデヒド；４−ヒドロキシ−３−メトキシベンズアルデヒド；３−ヒドロキシ−２−メチル−４−ピロン；３−ヒドロキシ−２−エチル−４−ピロン、及びこれらの混合物からなる群から選択される材料を少なくとも５％含む香料組成物、
ｒ）香料組成物の総重量に基づいて、５．０を超えるＣｌｏｇ  Ｐを有する香料を１０％未満含む香料組成物、
ｓ）ゲラニルパルミテートを含む香料組成物、又は
ｔ）第１の材料及び任意の第２の材料を含む香料組成物であって、該第１の材料が、
（ｉ）少なくとも２のＣｌｏｇ  Ｐ、
（ｉｉ）約２８０℃未満の沸点を有し、
任意の第２の材料が、存在する場合、
（ｉ）２．５未満のＣｌｏｇ  Ｐを有する、香料組成物を含む。
【００６４】
前記組成物の一態様では、該組成物は、ホルムアルデヒドスカベンジャー、構造剤、抗凝集剤、及びそれらの混合物からなる群から選択される材料を含む。
【００６５】
前記組成物の一態様では、該組成物は、１５０ｐｐｍ未満、１００ｐｐｍ未満、５０ｐｐｍ未満、１０ｐｐｍ未満、５ｐｐｍ未満、又は更には１ｐｐｍ未満のホルムアルデヒドを含む。
【００６６】
前記組成物の一態様では、該組成物は、２０秒−１及び２１℃で、１〜１５００センチポアズ（１〜１５００ｍＰａ＊ｓ）、１００〜１０００センチポアズ（１００〜１０００ｍＰａ＊ｓ）、又は２００〜５００センチポアズ（２００〜５００ｍＰａ＊ｓ）の粘度を有する。本明細書に記載される好ましいレオロジーは、内部に存在する洗剤成分を用いる構造化を使用して、又は外的レオロジー変性剤を用いることによって、達成することができる。液体洗濯組成物等のランドリーケア組成物の高剪断速度における粘度は、典型的には、約１００センチポアズ〜１５００センチポアズ又は１００ｃｐｓ〜１０００ｃｐｓである。液体洗濯組成物等の単位用量ランドリーケア組成物の高剪断速度における粘度は、典型的には、４００ｃｐｓ〜１０００ｃｐｓである。ランドリー柔軟化組成物等のランドリーケア組成物の高剪断速度における粘度は、典型的には、１０ｃｐｓ〜１０００ｃｐｓ、１０ｃｐｓ〜８００ｃｐｓ、又は１０ｃｐｓ〜５００ｃｐｓである。手洗い用食器洗浄組成物の高剪断速度における粘度は、典型的には、３００ｃｐｓ〜４０００ｃｐｓ又は３００ｃｐｓ〜１０００ｃｐｓである。
【００６７】
前記組成物の一態様では、該組成物は、消費者製品の総質量重量に基づいて、前記有益剤デリバリー粒子を約０．００１％〜約２５％含む。
【００６８】
前記組成物の一態様では、該組成物は、構造剤を含み、該構造剤は、多糖類、変性セルロース、変性タンパク質、無機塩、四級化ポリマー材料、イミダゾール、６．０未満のｐＫａを有する非イオン性ポリマー、ポリウレタン、バクテリアセルロース、被覆バクテリアセルロース、非ポリマー結晶性ヒドロキシル−機能材料、ポリマー性構造化剤、ジアミドゲル化剤、及びそれらの混合物からなる群から選択される材料を含む。
【００６９】
前記組成物の一態様では、前記有益剤デリバリー粒子は、約−１０ｍＶ〜約＋５０ｍＶ、約＋２ｍＶ〜約＋４０ｍＶ、又は約＋５ｍＶ〜約＋２５ｍＶのゼータ電位を有する。
【００７０】
一態様では、
ａ）第１の溶液を調製する工程であって、好ましくは約２０％〜約９５％、好ましくは約２５％〜約８０％、より好ましくは約３０％〜約７０％、最も好ましくは約４０％〜約６０％の加水分解度を有する非エステル化スチレン無水マレイン酸コポリマー乳化剤と、第１の樹脂と、を含み、一態様では、溶液の総重量に基づいて、非エステル化スチレン無水マレイン酸コポリマー乳化剤及び第１の樹脂を約２０％〜約１００％含み、該スチレン−無水マレイン酸コポリマーと該第１の樹脂との比率が、約０．１：１〜約１０：１である、第１の溶液を調製する工程と、
ｂ）第２の溶液を調製する工程であって、溶液の総重量に基づいて、水、第２の乳化剤、及び第２の樹脂を約２０％〜約９５％含み、該第２の乳化剤と該第２の樹脂との比率が、約０：１〜約３：１である、第２の溶液を調製する工程と、
ｃ）コア材料と前記第１の溶液とを組み合わせて、第１の組成物を形成する工程と、
ｄ）前記第１の組成物を乳化する工程と、
ｅ）前記第１の組成物と前記第２の溶液とを組み合わせて、第２の組成物を形成し、任意選択的に、任意の加工助剤と該第２の組成物とを組み合わせる工程と、
ｆ）前記第２の組成物を約２０℃〜約１００℃又は２０℃〜約９５℃の温度で少なくとも１５分間混合し、任意選択的に、任意の加工助剤を該第２の組成物と組み合わせる工程と、
ｇ）任意選択的に、任意のスカベンジャー材料、構造剤、及び／又は抗凝集剤を、前記第２の組成物と工程ｆ．）中で又はその後で組み合わせる工程と、
ｈ）任意選択的に、前記第２の組成物を噴霧乾燥する工程と、からなる方法によって製造される、
消費者補助材料及び有益剤デリバリー粒子を含む組成物が開示される。
【００７１】
前記組成物の一態様では、前記非エステル化スチレン無水マレイン酸コポリマーは、スチレン無水マレイン酸モノメチルマレエート、ナトリウム塩を含む。
【００７２】
前記組成物の一態様では、前記樹脂材料は、アルデヒドと、メラミン、尿素、ベンゾグアナミン、グリコールウリル、及びそれらの混合物からなる群から選択される、アミンとの反応生成物を含む。
【００７３】
一態様では、
ａ）第１の溶液を調製する工程であって、溶液の総重量に基づいて、非エステル化スチレン無水マレイン酸乳化剤を約６０％〜１００％含み、好ましくは、該非エステル化スチレン無水マレイン酸コポリマー乳化剤が、約２０％〜約９５％、好ましくは約２５％〜約８０％、より好ましくは約３０％〜約７０％、最も好ましくは約４０％〜約６０％の加水分解度を有する、第１の溶液を調製する工程と、
ｂ）モノマー壁材料及びフリーラジカル開始剤を含むコア材料と前記第１の溶液とを組み合わせて、第１の組成物を形成する工程と、
ｃ）前記第１の組成物を乳化する工程と、
ｄ）前記第１の組成物を約２０℃〜約１００℃又は２０℃〜約９５℃の温度で少なくとも１５分間混合する工程と、
ｅ）任意選択的に、任意の構造剤及び／又は凝集剤を、前記第１の組成物と工程ｄ）中で又はその後で組み合わせる工程と、
ｆ）任意選択的に、前記第１の組成物を噴霧乾燥する工程と、
からなる方法によって製造される、消費者補助材料及び有益剤デリバリー粒子を含む組成物が開示される。
【００７４】
本出願人らの組成物は、本出願に開示されている粒子のいかなる実施形態をも含む−これは本明細書に詳述されている有益剤デリバリー製造プロセスにより製造されるいかなる実施形態をも含む。一態様では、前記組成物は、消費者製品である。用いられる前記粒子の正確な濃度は組成物のタイプ及び最終用途に依存するが、組成物はこの粒子を組成物の総重量に基づいて、約０．０１〜約１０重量％、約０．１〜約１０重量％、又は更には約０．２〜約５重量％含んでもよい。１つの態様では、消費者製品の総質量重量に基づいて、約０．００１％〜約２５％、約０．００１％〜約１０％、又は約０．０１％〜約３％の前述した有益剤デリバリー粒子を含む消費者製品が開示される。
【００７５】
１つの態様では、洗浄組成物の総質量重量に基づいて、約０．００５％〜約１０％、約０．０１％〜約３％、又は約０．１％〜約１％の前述した有益剤デリバリー粒子を含む洗浄組成物が開示される。
【００７６】
１つの態様では、布地ケアの総質量重量に基づいて、約０．００５％〜約１０％、約０．０１％〜約３％、又は約０．１％〜約１％の前述した有益剤デリバリー粒子組成物を含む布地ケア組成物が開示される。
【００７７】
１つの態様では、前述した粒子組成物が例えば液体消費者製品といった消費者製品に採用されるとき、粒子組成物は、少なくとも１０％、２０％、３０％、４０％、５０％、６０％、７０％、８０％、９０％、又は更には１００％の付着を有してもよい。
【００７８】
一態様では、前述した粒子組成物が例えば液体消費者製品といった消費者製品に採用されるとき、前記粒子組成物は、前記粒子組成物のマイクロカプセルから前記消費者製品への、カプセル化有益剤の、５０％未満、４０％未満、３０％未満、２０％未満、１０％未満、又は更には０％の漏出率を有してもよい。
【００７９】
１つの態様では、洗浄組成物は洗浄組成物の総重量に基づいて、このような粒子を約０．１〜約１重量％含んでもよい。１つの態様において、布地トリートメント組成物は、布地トリートメント組成物の総重量に基づいて、このような粒子を約０．０１〜約１０％含んでもよい。
【００８０】
１つの態様では、前記有益剤デリバリー粒子は、前述した態様において列挙されているような前述したパラメータの任意の組み合わせを有することができる。
【００８１】
好適な製作用材料は、以下の会社の１つ以上から入手できる：フィルメニッシュ（Firmenich）（スイス、ジュネーブ（Geneva）））、ジボダン（Givaudan）（フランス、アルジャントゥイユ（Argenteuil））、ＩＦＦ（米国、ニュージャージー州、ヘズレット（Hazlet））、クエスト（Quest）（米国、ニュージャージー州、マウントオリーブ（Mount Olive））、ベドウキアン（Bedoukian）（コネチカット州、ダンバリー（Danbury））、シグマ・アルドリッチ（Sigma Aldrich）（米国、ミズーリ州、セントルイス（St. Louis））、ミレニアム・スペシャルティ・ケミカルズ（Millennium Specialty Chemicals）（米国、イリノイ州、オリンピアフィールズ（Olympia Fields）、ポラロン・インターナショナル（Polarone International）（米国、ニュージャージー州、ジャージーシティー（Jersey City））、フレグランス・レソーシズ（Fragrance Resources）（米国、ニュージャージー州、キーポート（Keyport））、及びアロマ＆フレーバー・スペシャルティーズ（Aroma & Flavor Specialties）（米国、コネチカット州、ダンバリー（Danbury））。
【００８２】
有益剤含有デリバリー粒子を含む消費者製品の製造方法
一態様では、本明細書で開示される組成物は、本明細書で開示される粒子を所望の消費者製品補助材料と組み合わせることによって製造することができる。粒子は、粒子が、スラリー形態、未希釈粒子形態、及び噴霧乾燥粒子形態を含む１つ以上の形態であるときに、そのような１つ以上の消費者製品補助材料と組み合わせることができる。粒子は、混合及び／又は噴霧を含む方法によって、そのような消費者製品補助材料と組み合わせることができる。
【００８３】
本発明の洗浄及び／又は処理組成物は、任意の好適な形態に配合することができ、配合者によって選択される任意の方法によって調製することができ、その非限定例は、参照により本明細書に組み込まれる米国特許第５，８７９，５８４号に記載されている。
【００８４】
本明細書で開示されるプロセスで使用するのに好適な設備としては、連続攪拌槽型反応器、ホモジナイザー、タービン攪拌器、再循環ポンプ、パドルミキサー、プローせん断ミキサー、リボンブレンダー、垂直軸造粒機及びドラムミキサー（両方ともバッチ式であり、利用可能な場合は連続プロセスの構成のもの）、スプレー乾燥機、並びに押出成形機が挙げられる。このような装置は、ロディゲ社（Lodige GmbH）（ドイツ、パーデルボルン）、リトルフォード・デイ社（Littleford Day, Inc.）（米国、ケンタッキー州フローレンス）、フォーベルグ社（Forberg AS）（ノルウェー、ラルヴィク）、グラット・エンジニア・テクニック社（Glatt Ingenieurtechnik GmbH）（ドイツ、ワイマール）、ニロ社（Niro）（デンマーク、セーボルグ（Soborg））、ホソカワ・ビーペックス社（Hosokawa Bepex Corp.）（米国、ミネソタ州ミネアポリス）、アーデ・バリンコ社（Arde Barinco）（米国、ニュージャージー州）から入手可能である。
【００８５】
消費者製品補助材料
開示される組成物は、追加の補助剤成分、すなわち、漂白活性化剤、界面活性剤、ビルダー、キレート剤、移染阻害剤、分散剤、酵素及び酵素安定剤、触媒金属錯体、ポリマー系分散剤、粘土及び汚れ除去／再付着防止剤、増白剤、泡抑制剤、染料、追加の香料及び香料デリバリー系、構造弾性化剤、布地柔軟剤、担体、ヒドロトロープ、加工助剤、構造剤、抗凝集剤、コーティング剤、ホルムアルデヒドスカベンジャー、並びに／又は顔料を含んでもよい。出願人の組成物の他の実施形態は、以下の補助材料、すなわち、漂白活性化剤、界面活性剤、ビルダー、キレート化剤、移染阻害剤、分散剤、酵素及び酵素安定剤、触媒金属錯体、ポリマー系分散剤、粘土及び汚れ除去／再付着防止剤、増白剤、泡抑制剤、染料、追加の香料及び香料デリバリー系、構造弾性化剤、布地柔軟剤、担体、ヒドロトロープ、加工助剤、構造剤、抗凝集剤、コーティング剤、ホルムアルデヒドスカベンジャー、並びに／又は顔料のうちの１つ以上を含有しない。このような追加成分の正確な性質及びそれを組み込む濃度は、組成物の物理形態及び使用される作業の性質に依存する。しかしながら、１つ以上の補助剤が存在する場合、かかる１つ以上の補助剤は、以下に詳述されるように存在することができる。以下は好適な追加の補助剤の非限定的な列挙である。
【００８６】
付着助剤−一態様では、布地トリートメント組成物は、付着助剤を約０．０１％〜約１０％、約０．０５〜約５％、又は約０．１５〜約３％含んでも良い。一態様では、付着助剤は、カチオン性又は両性ポリマーであってもよい。別の態様では、付着助剤は、カチオン性ポリマーであってもよい。一般にカチオン性ポリマー及びその製造方法は、文献において知られている。一態様において、カチオン性ポリマーは、組成物のｐＨで、約０．００５〜約２３ｍｅｑ／ｇ、約０．０１〜約１２ｍｅｑ／ｇ、又は約０．１〜約７ｍｅｑ／ｇのカチオン性電荷密度を有することができる。電荷密度が組成物のｐＨに依存するアミン含有ポリマーの場合、電荷密度は製品の目的の用途のｐＨで測定される。そのようなｐＨは、一般的に約２〜約１１、より一般的には約２．５〜約９．５の範囲である。電荷密度は、繰り返し単位当たりの正味電荷数を、繰り返し単位の分子量で除することにより計算される。正電荷は、ポリマーの主鎖上及び／又はポリマーの側鎖上に位置してもよい。
【００８７】
別の態様では、付着助剤は、カチオン性アクリル系ポリマーを含んでもよい。更なる態様では、付着助剤は、カチオン性ポリアクリルアミドを含んでもよい。別の態様では、付着助剤は、ポリアクリルアミド及びポリメタクリルアミドプロピルトリメチルアンモニウムカチオンを含むポリマーを含んでもよい。別の態様では、付着助剤は、ポリ（アクリルアミド−Ｎ−ジメチルアミノエチルアクリレート）及びその四級化誘導体を含んでもよい。
【００８８】
別の態様では、付着助剤は、カチオン性又は両性多糖類からなる群から選択することができる。一態様では、付着助剤は、カチオン性及び両性セルロースエーテル、カチオン性又は両性ガラクトマンナン、カチオン性グアーガム、カチオン性又は両性デンプン、並びにこれらの組み合わせからなる群から選択され得る。
【００８９】
好適なカチオン性ポリマーの別の群としては、アミン及びオリゴアミンとエピクロロヒドリンとの反応生成物であるアルキルアミン−エピクロロヒドリンポリマーを挙げることができる。好適な合成カチオン性ポリマーの別の群としては、ポリアルキレンポリアミンとポリカルボン酸とのポリアミドアミン−エピクロロヒドリン（ＰＡＥ）樹脂を挙げることができる。最も一般的なＰＡＥ樹脂は、ジエチレントリアミンとアジピン酸との縮合と、後続のエピクロロヒドリンとの反応による生成物である。
【００９０】
ポリマーの重量平均分子量は、ＲＩ検出を用いたポリエチレンオキシド標準に対して、サイズ排除クロマトグラフィーによって決定される場合、約５００ダルトン〜約５，０００，０００ダルトン、又は約１，０００ダルトン〜約２，０００，０００ダルトン、又は約２，５００ダルトン〜約１，５００，０００ダルトンであってよい。一態様では、カチオン性ポリマーの分子量は、約５００ダルトン〜約３７，５００ダルトンであってもよい。
【００９１】
界面活性剤使用される界面活性剤は、アニオン性、非イオン性、双性イオン性、両性電解質性、若しくはカチオン性の種類のものであってもよく、又はこれらの種類の適合性混合物を含むことができる。布地ケア製品が洗濯洗剤の場合、典型的にはアニオン性及び非イオン性界面活性剤が使用される。その一方で、布地ケア製品が布地柔軟剤の場合は、典型的にはカチオン性界面活性剤が使用される。アニオン性界面活性剤に加えて、本発明の布地ケア組成物は、非イオン性界面活性剤を更に含有してもよい。本発明の組成物は、組成物の最大約３０重量％、あるいは約０．０１重量％〜約２０重量％、あるいは約０．１重量％〜約１０重量％の非イオン性界面活性剤を含有することができる。一実施形態において、非イオン性界面活性剤は、エトキシル化非イオン性界面活性剤を含んでもよい。本明細書に使用するのに好適であるのは、式Ｒ（ＯＣ２Ｈ４）ｎＯＨのエトキシル化アルコール及びエトキシル化アルキルフェノール（式中、Ｒは、約８〜約２０個の炭素原子を含有する脂肪族炭化水素ラジカル、及びアルキル基が約８〜約１２個の炭素原子を含有するアルキルフェニルラジカルからなる群から選択され、ｎの平均値は約５〜約１５である）である。
【００９２】
好適な非イオン性界面活性剤は、式Ｒ１（ＯＣ２Ｈ４）ｎＯＨのものであり、式中、Ｒ１は、Ｃ１０〜Ｃ１６アルキル基又はＣ８〜Ｃ１２アルキルフェニル基であり、ｎは、３〜約８０である。一態様では、特に有用な物質は、Ｃ９〜Ｃ１５アルコールと、アルコール１モル当たり約５〜約２０モルのエチレンオキシドとの縮合生成物である。
【００９３】
本発明の布地ケア組成物は、組成物の最大約３０重量％、あるいは約０．０１重量％〜約２０重量％、あるいは約０．１重量％〜約２０重量％のカチオン性界面活性剤を含有することができる。本発明の目的に関して、カチオン性界面活性剤には、布地ケア利益をもたらすことができるものが挙げられる。有用なカチオン性界面活性剤の非限定的な例には、脂肪アミン、第四級アンモニウム界面活性剤、及びイミダゾリン四級材料が挙げられる。
【００９４】
布地柔軟活性剤の非限定的な例は、Ｎ，Ｎ−ビス（ステアロイル−オキシ−エチル）Ｎ，Ｎ−ジメチルアンモニウムクロリド、Ｎ，Ｎ−ビス（タローイル−オキシ−エチル）Ｎ，Ｎ−ジメチルアンモニウムクロリド、Ｎ，Ｎ−ビス（ステアロイル−オキシ−エチル）Ｎ−（２ヒドロキシエチル）Ｎ−メチルアンモニウムメチルサルフェート；１，２ジ（ステアロイル−オキシ）３トリメチルアンモニウムプロパンクロリド；ジキャノーラジメチルアンモニウムクロリド、ジ（ハード）タロージメチルアンモニウムクロリド、ジキャノーラジメチルアンモニウムメチルサルフェート等のジアルキレンジメチルアンモニウム塩；１−メチル−１−ステアロイルアミドエチル−２−ステアロイルイミダゾリニウムメチルサルフェート；１−タローイルアミドエチル−２−タローイルイミダゾリン；Ｎ，Ｎ”−ジアルキルジエチレントリアミン；Ｎ−（２−ヒドロキシエチル）−１，２−エチレンジアミン又はＮ−（２−ヒドロキシイソプロピル）−１，２−エチレンジアミンと、脂肪酸でエステル化したグリコール酸との反応生成物（このとき、脂肪酸は、（水素化）タロー脂肪酸、パーム脂肪酸、水素化脂肪酸、オレイン酸、菜種脂肪酸、水素化菜種脂肪酸である）；ポリグリセロールエステル（ＰＧＥ）、油状糖誘導体、及びワックスエマルション、並びに上記の混合物である。
【００９５】
上記に開示されている柔軟剤活性物質の組み合わせが、本明細書で使用するのに好適であることが理解されよう。
【００９６】
ビルダー−本組成物はまた、約０．１重量％〜８０重量％のビルダーを含んでもよい。液体形態の組成物は、一般的に約１重量％〜約１０重量％のビルダー成分を含有する。顆粒形態の組成物は、一般的に約１重量％〜約５０重量％のビルダー成分を含有する。洗剤ビルダーは、当該技術分野において周知であり、例えばリン酸塩、並びに様々な有機及び無機無リンビルダーを含むことができる。本明細書で有用な水溶性無リン有機ビルダーには、様々なアルカリ金属、アンモニウム、並びに置換アンモニウムのポリアセテート、カルボン酸塩、ポリカルボン酸塩、及びポリヒドロキシスルホン酸塩が挙げられる。ポリアセテートビルダー及びポリカルボン酸塩ビルダーの例は、エチレンジアミン四酢酸、ニトリロ三酢酸、オキシジコハク酸、メリト酸、ベンゼンポリカルボン酸、及びクエン酸の、ナトリウム塩、カリウム塩、リチウム塩、アンモニウム塩、及び置換アンモニウム塩である。別のポリカルボン酸塩ビルダーは、オキシジスクシネート、タータレートモノスクシネートとタータレートジスクシネートとの組み合わせを含むエーテルカルボキシレートビルダー組成物である。液体洗剤で使用されるビルダーは、クエン酸を含む。好適な非リン系の無機ビルダーとしては、シリケート、アルミノシリケート、ボレート及びカーボネート（ナトリウム及びカリウム炭酸塩、重炭酸塩、セスキ炭酸塩、四ホウ酸塩十水和物など）が挙げられ、シリケートは、アルカリ金属酸化物に対して重量比約０．５〜約４．０又は約１．０〜約２．４のＳｉＯ２を有する。ゼオライトなどのアルミノシリケートもまた有用である。
【００９７】
分散剤−本組成物は、ホモ重合酸若しくは共重合酸又はその塩である約０．１重量％〜約１０重量％の分散剤として好適な水溶性有機材料を含有してもよく、ポリカルボン酸は、２個以下の炭素原子により互いに分離した少なくとも２つのカルボキシル基を含有し得る。分散剤は、ポリアミンのアルコキシル化誘導体及び／又は四級化誘導体であってもよい。
【００９８】
酵素−組成物は、洗浄性能、及び／又は布地ケア利益を提供する１つ以上の洗剤酵素を含有してもよい。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ、及び／又はセルラーゼのような従来の適用可能な酵素をアミラーゼと組み合わせた混合液であってもよい。酵素は、その技術分野で教示される濃度、例えば、Ｎｏｖｏｚｙｍｅｓ及びＧｅｎｅｎｃｏｒのような供給元によって推奨される濃度で使用することができる。本組成物中の典型的な濃度は、約０．０００１％〜約５％である。酵素が存在する場合、酵素は非常に低い濃度（例えば約０．００１％以下）で使用することができ、又は重質洗濯洗剤製剤では、酵素をより高濃度（例えば約０．１％以上）で使用することができる。一部の消費者の「非生物学的な」洗剤に対する好みにより、本組成物は酵素含有及び酵素不含のいずれかあるいはその両方であってよい。
【００９９】
移染阻害剤−本組成物はまた、組成物の約０．０００１重量％、約０．０１重量％、約０．０５重量％〜約１０重量％、約２重量％、又は更には約１重量％の１種以上の移染阻害剤（ポリビニルピロリドンポリマー、ポリアミンＮ−オキシドポリマー、Ｎ−ビニルピロリドンとＮ−ビニルイミダゾールとのコポリマー、ポリビニルオキサゾリドン及びポリビニルイミダゾール又はこれらの混合物等）を含み得る。
【０１００】
キレート剤−本組成物は以下のもののようなキレート剤を、約５％、又は約０．０１％〜約３％含有し得る；シトレート；窒素含有Ｐ不含アミノカルボキシレート（ＥＤＤＳ、ＥＤＴＡ及びＤＴＰＡ）；アミノホスホネート（ジエチレントリアミンペンタメチレンホスホン酸及びエチレンジアミンテトラメチレンホスホン酸）；窒素不含ホスホネート（例えばＨＥＤＰ）；並びに窒素又は酸素含有Ｐ−不含カルボキシレート不含キレート剤（漂白剤触媒系での使用が既知のもの等のある種の大環状Ｎ−配位子の一般的な部類の化合物等）。
【０１０１】
増白剤−本組成物はまた増白剤（「蛍光増白剤」とも呼ばれる）を含んでもよく、蛍光を呈する任意の化合物（紫外線を吸収し「青色」の可視光として再放出する化合物が挙げられる）を含み得る。有用な増白剤の非限定的な例としては、スチルベンの誘導体又は４，４’−ジアミノスチルベン、ビフェニル、５員複素環（例えば、トリアゾール、ピラゾリン、オキサゾール、イミダゾール等）、又は６員複素環（クマリン、ナフタルアミド、ｓ−トリアジン等）が挙げられる。カチオン性、アニオン性、非イオン性、両性、及び双極イオン性増白剤が使用できる。好適な増白剤としては、商品名Ｔｉｎｏｐａｌ−ＵＮＰＡ−ＧＸ（登録商標）でＣｉｂａ  Ｓｐｅｃｉａｌｔｙ  Ｃｈｅｍｉｃａｌｓ  Ｃｏｒｐｏｒａｔｉｏｎ（Ｈｉｇｈ  Ｐｏｉｎｔ，ＮＣ）により市販されているものが挙げられる。
【０１０２】
漂白剤系−本明細書に用いるのに好適な漂白剤系は、１種以上の漂白剤を含有する。好適な漂白剤の非限定的な例としては、触媒金属錯体、活性化過酸素供給源、漂白活性化剤、漂白促進剤、光漂白剤、漂白酵素、フリーラジカル反応開始剤、Ｈ２Ｏ２、次亜ハロゲン酸塩漂白剤、過酸素供給源（過ホウ酸塩及び／又は過炭酸塩が挙げられる）及びこれらの組み合わせが挙げられる。好適な漂白活性化剤としては、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートなどの、過加水分解性エステル及び過加水分解性イミドが挙げられる。その他の漂白剤としては、定義された安定度定数の遷移金属と配位子との金属錯体が挙げられる。
【０１０３】
安定剤−本組成物は１種以上の安定剤及び増粘剤を含有し得る。任意の好適な濃度の安定剤を使用することができ、例示の濃度としては組成物の約０．０１重量％〜約２０重量％、約０．１重量％〜約１０重量％、又は約０．１重量％〜約３重量％が挙げられる。本明細書に用いるのに好適な安定剤の非限定的な例としては、結晶性ヒドロキシル含有安定剤、トリヒドロキシステアリン、硬化油、又はこれらに類するもの、及びこれらの組み合わせが挙げられる。一部の態様では、結晶性ヒドロキシル含有安定化剤は非水溶性のワックス様の物質（脂肪酸、脂肪酸エステル又は脂肪石鹸が挙げられる）であってよい。他の態様では、結晶性ヒドロキシル含有安定化剤は、水素化ヒマシ油誘導体（例えばヒマシワックス）等のヒマシ油誘導体であってよい。ヒドロキシル含有安定剤は、米国特許第６，８５５，６８０号及び同第７，２９４，６１１号に開示されている。他の安定剤としては、ガム及び他の同様の多糖（例えば、ジェランガム、カラギーナンガム、及び他の既知の種類の増粘剤及びレオロジー添加剤）などの増粘安定剤が挙げられる。この部類の例示の安定剤としては、ガム型ポリマー（例えば、キサンタンガム）、ポリビニルアルコール及びこれらの誘導体、セルロース及びこれらの誘導体（セルロースエーテル及びセルロースエステル等）、並びにタマリンドガム（例えば、キシログルカンポリマーを含む）、グアーガム、ローカストビーンガム（一部の態様ではガラクトマンナンポリマーを含む）、及びその他の産業用ガム及びポリマーが挙げられる。
【０１０４】
シリコーン−好適なシリコーンは、Ｓｉ−Ｏ部分を含み、また、（ａ）非官能化シロキサンポリマー、（ｂ）官能化シロキサンポリマー、及びこれらの組み合わせから選択することができる。有機シリコーンの分子量は、通常、物質の粘度を参照することにより示される。一態様では、有機シリコーンは、２５℃で約１０〜約２，０００，０００ｍｍ２／ｓ（２，０００，０００センチトークス）の粘度を含み得る。別の態様では、好適な有機シリコーンの粘度は、２５℃で約１０〜約８００，０００ｍｍ２／ｓ（約１０〜約８００，０００センチストークス）であってもよい。
【０１０５】
好適な有機シリコーンは、直鎖、分岐鎖、又は架橋であってもよい。
【０１０６】
一態様では、有機シリコーンは、環状シリコーンを含んでもよい。環状シリコーンは、式［（ＣＨ３）２ＳｉＯ］ｎ（式中、ｎは、約３〜約７、又は約５〜約６の範囲であり得る整数である）のシクロメチコンを含み得る。
【０１０７】
１つの態様では、オルガノシリコーンは、官能化シロキサンポリマーを含んでよい。官能化シロキサンポリマーは、アミノ、アミド、アルコキシ、ヒドロキシ、ポリエーテル、カルボキシ、ヒドリド、メルカプト、サルフェート、ホスフェート、及び／又は四級アンモニウム部分からなる群から選択される１つ又は２つ以上の官能性部分を含んでもよい。これらの部分は、二価アルキレンラジカルを通してシロキサン主鎖に直接結合してもよく（即ち、「ペンダント」）、又は主鎖の一部であってもよい。好適な官能化シロキサンポリマーとしては、アミノシリコーン、アミドシリコーン、シリコーンポリエーテル、シリコーン−ウレタンポリマー、第４級ＡＢｎシリコーン、アミノＡＢｎシリコーン、及びこれらの組み合わせからなる群から選択される材料が挙げられる。
【０１０８】
一態様では、官能化シロキサンポリマーは、「ジメチコンコポリオール」とも称される、シリコーンポリエーテルを含み得る。一般に、シリコーンポリエーテルは、１本以上のポリオキシアルキレン鎖を有するポリジメチルシロキサン主鎖を含む。ポリオキシアルキレン部分は、ペンダント鎖として、又は末端ブロックとしてポリマーに組み込まれ得る。別の態様では、官能化シロキサンポリマーは、アミノシリコーンを含んでもよい。
【０１０９】
一態様では、有機シリコーンは、アミンＡＢｎシリコーン、及び第四級ＡＢｎシリコーンを含んでもよい。このような有機シリコーンは、一般に、ジアミンとエポキシドとの反応によって生産される。
【０１１０】
別の態様では、官能化シロキサンポリマーはシリコーン−ウレタンを含んでよい。これらは、商品名ＳＬＭ−２１２００（登録商標）としてＷａｃｋｅｒ  Ｓｉｌｉｃｏｎｅｓから市販されている。
【０１１１】
香料：任意の香料成分は、次の（１）〜（４）からなる群から選択される成分を含んでもよい。
（１）香料担体とカプセル化香料組成物とを含む、香料マイクロカプセル、又は水分活性化香料マイクロカプセル、ここで、該香料担体は、シクロデキストリン、デンプンマイクロカプセル、多孔質担体マイクロカプセル、及びこれらの混合物からなる群から選択され得、該カプセル化香料組成物は、低揮発性香料成分、高揮発性香料成分、及びこれらの混合物を含み得る；
（２）プロ香料；
（３）低嗅覚閾値香料成分、ここで、該低嗅覚閾値香料成分は、正味の総香料組成物の約２５重量％未満を占めてもよい；
（４）これらの混合物。
【０１１２】
多孔質担体マイクロカプセル−多重使用布地コンディショニング組成物中の遊離香料の量を低減させるために、香料組成物の一部が多孔質担体（ゼオライト又は粘土類等）の上及び／又は中に吸収されて、香料の多孔質担体マイクロカプセルを形成することもできる。
【０１１３】
プロ香料−香料組成物は、プロ香料を追加的に含んでもよい。プロ香料は、例えば、簡単な加水分解の結果として香料物質を放出又は香料物質に変換する不揮発性物質を含んでもよく、あるいはｐＨ変化誘発プロ香料（例えば、ｐＨ低下で誘発される）であってもよく、又は酵素的に放出可能なプロ香料、若しくは光誘発のプロ香料であってもよい。プロ香料は、選択されたプロ香料に応じて異なる放出速度を示すことができる。
【０１１４】
布地色調剤−この組成物は布地色調剤（シェーディング剤、青味剤、又は増白剤と呼ばれることもある）を含んでもよい。典型的には、色調剤は布地に青又は紫の色合いをもたらす。色調剤は単独で又は組み合わせて使用して、特定の色合いを作り出すことができ、及び／又は異なる種類の布地に色合いをつけることができる。これは、例えば、赤と緑−青の染料とを混合して青又は紫の色合いを生じさせることにより提供され得る。色調剤は、アクリジン、アントラキノン（多環式キノンを含む）、アジン、前金属化した（premetallized）アゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、これらに限定されない任意の既知の染料の化学分類から選択してよい。
【０１１５】
好適な布地色調剤としては、染料、染料−粘土複合体（dye-clay conjugate）、並びに有機及び無機顔料が挙げられる。好適な染料としては、小分子染料及びポリマー染料が挙げられる。好適な小分子染料としては、例えば、青、紫、赤、緑、又は黒に分類され、単独で又は組み合わせで所望の色合いをもたらす、酸性染料、直接染料、塩基性染料、反応性染料、若しくは加水分解した反応性染料、溶媒染料、又は分散染料の色指数（C.I.:Colour Index）分類に分類される染料からなる群から選択される小分子染料が挙げられる。別の態様では、好適な小分子染料としては、カラーインデックス（染色業者及びカラーリスト協会（Society of Dyers and Colourists, Bradford, UK））番号が、ダイレクトバイオレット染料９、３５、４８、５１、６６、及び９９等、ダイレクトブルー染料１、７１、８０、及び２７９等、アシッドレッド染料１７、７３、５２、８８、及び１５０等、アシッドバイオレット染料１５、１７、２４、４３、４９、及び５０等、アシッドブルー染料１５、１７、２５、２９、４０、４５、７５、８０、８３、９０、及び１１３等、アシッドブラック染料１等、ベーシックバイオレット染料１、３、４、１０、及び３５等、ベーシックブルー染料３、１６、２２、４７、６６、７５、及び１５９等、米国第８，２６８，０１６  Ｂ２号に記載されるもの等の分散又は溶剤染料、あるいは米国第７，２０８，４５９  Ｂ２号に開示されている染料、並びにこれらの混合物からなる群から選択される小分子染料が挙げられる。別の態様では、好適な小分子染料としては、Ｃ．Ｉ．番号アシッドバイオレット１７、アシッドブルー８０、アシッドバイオレット５０、ダイレクトブルー７１、ダイレクトバイオレット５１、ダイレクトブルー１、アシッドレッド８８、アシッドレッド１５０、アシッドブルー２９、アシッドブルー１１３、又はこれらの混合物からなる群から選択される小分子染料が挙げられる。
【０１１６】
好適なポリマー染料としては、共有結合（共役と呼ばれることもある）した色原体を含有するポリマー（染料−ポリマー共役体）、例えばポリマーと色原体とを共重合してポリマーの主鎖にしたもの、及びこれらの混合物からなる群から選択されるポリマー染料が挙げられる。ポリマー染料は、米国第７，６８６，８９２  Ｂ２号に記載されるものを含む。
【０１１７】
別の態様では、好適なポリマー染料としては、Ｌｉｑｕｉｔｉｎｔ（登録商標）（Ｍｉｌｌｉｋｅｎ（Ｓｐａｒｔａｎｂｕｒｇ，Ｓｏｕｔｈ  Ｃａｒｏｌｉｎａ，ＵＳＡ））の名称で市販されている布地直接着色剤、及び少なくとも１つの反応染料と、ヒドロキシル部分、第一級アミン部分、第ニ級アミン部分、チオール部分、及びこれらの混合物からなる群から選択される部分を含むポリマーからなる群から選択されるポリマーとから形成されている染料−ポリマー共役体、からなる群から選択されるポリマー染料が挙げられる。更に別の態様では、好適な高分子染料としては、Ｌｉｑｕｉｔｉｎｔ（登録商標）バイオレットＣＴ、Ｍｅｇａｚｙｍｅ（Ｗｉｃｋｌｏｗ，Ｉｒｅｌａｎｄ）から商品名ＡＺＯ−ＣＭ−ＣＥＬＬＵＬＯＳＥ、商品コードＳ−ＡＣＭＣで販売されているＣ．Ｉ．Ｒｅａｃｔｉｖｅ  Ｂｌｕｅ  １９と共役しているＣＭＣ等のリアクティブブルー、リアクティブバイオレット、又はリアクティブレッドの染料に共有結合しているカルボキシメチルセルロース（ＣＭＣ）、アルコキシル化トリフェニール−メタン高分子着色料、アルコキシル化チオフェン高分子着色料、及びこれらの混合物からなる群から選択されるポリマー染料が挙げられる。
【０１１８】
好適な染料粘土共役体としては、少なくとも１種のカチオン性／塩基性染料及びスメクタイト粘土、並びにこれらの混合物からなる群から選択される染料粘土共役体が挙げられる。別の態様では、好適な染料粘土共役体としては、以下のＣ．Ｉ．からなる群から選択される１つのカチオン性／塩基性染料からなる群から選択される染料粘土共役体が挙げられる：ベーシックイエロー１〜１０８、Ｃ．Ｉ．ベーシックオレンジ１〜６９、Ｃ．Ｉ．ベーシックレッド１〜１１８、Ｃ．Ｉ．ベーシックバイオレット１〜５１、Ｃ．Ｉ．ベーシックブルー１〜１６４、Ｃ．Ｉ．ベーシックグリーン１〜１４、Ｃ．Ｉ．ベーシックブラウン１〜２３、ＣＩベーシックブラック１〜１１、及びモンモリロナイト粘土、ヘクトライト粘土、サポナイト粘土、及びこれらの組み合わせからなる群から選択される粘土。更に別の態様では、好適な染料粘土共役体としては、以下からなる群より選択される染料粘土共役体が挙げられる：モンモリロナイトベーシックブルーＢ７  Ｃ．Ｉ．４２５９５複合体、モンモリロナイトベーシックブルーＢ９  Ｃ．Ｉ．５２０１５複合体、モンモリロナイトベーシックバイオレットＶ３  Ｃ．Ｉ．４２５５５複合体、モンモリロナイトベーシックグリーンＧ１  Ｃ．Ｉ．４２０４０複合体、モンモリロナイトベーシックレッドＲ１  Ｃ．Ｉ．４５１６０複合体、モンモリロナイトＣ．Ｉ．ベーシックブラック２複合体、ヘクトライトベーシックブルーＢ７  Ｃ．Ｉ．４２５９５共役体、ヘクトライトベーシックブルーＢ９  Ｃ．Ｉ．５２０１５複合体、ヘクトライトベーシックバイオレットＶ３  Ｃ．Ｉ．４２５５５複合体、ヘクトライトベーシックグリーンＧ１  Ｃ．Ｉ．４２０４０複合体、ヘクトライトベーシックレッドＲ１  Ｃ．Ｉ．４５１６０複合体、ヘクトライトＣ．Ｉ．ベーシックブラック２複合体、サポナイトベーシックブルーＢ７  Ｃ．Ｉ．４２５９５複合体、サポナイトベーシックブルーＢ９  Ｃ．Ｉ．５２０１５複合体、サポナイトベーシックバイオレットＶ３  Ｃ．Ｉ．４２５５５複合体、サポナイトベーシックグリーンＧ１  Ｃ．Ｉ．４２０４０複合体、サポナイトベーシックレッドＲ１  Ｃ．Ｉ．４５１６０複合体、サポナイトＣ．Ｉ．ベーシックブラック２複合体及びこれらの混合物。
【０１１９】
色調剤は、所望により精製工程を用いる染料分子の有機合成の結果として得られる、反応混合物の一部として、洗剤組成物に組み込んでもよい。このような反応混合物は、一般的に、染料分子そのものに加えて、未反応の出発物質及び／又は有機合成経路の副生成物も含み得る。
【０１２０】
好適なポリマー青味剤は、アルコキシル化され得る。全てのそのようなアルコキシル化化合物と同様に、有機合成は、異なる度合いのアルコキシル化を有する分子の混合物を生産し得る。そのような混合物は、色調剤を提供するために直接使用されてもよく、又は標的分子の割合を増加させるために精製工程を経てもよい。
【０１２１】
好適な顔料としては、フラバントロン、インダントロン、１〜４個の塩素原子を有する塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（イミド基は置換されていないか、あるいは、Ｃ１〜Ｃ３アルキル若しくはフェニル又は複素環式ラジカルで置換されていてもよく、このフェニル及び複素環式ラジカルは更に、水溶性を付与しない置換基を有していてもよい）、アントラピリミジンカルボン酸アミド、ビオラントロン、イソビオラントロン、ジオキサジン顔料、銅フタロシアニン（１分子当たり２個以下の塩素原子を有していてもよい）、ポリクロロ−銅フタロシアニン、又はポリブロモクロロ−銅フタロシアニン（１分子当たり１４個以下の臭素原子を有する）、及びこれらの混合物からなる群より選択される顔料が挙げられる。別の態様では、好適な顔料としては、ウルトラマリンブルー（Ｃ．Ｉ．顔料ブルー２９）、ウルトラマリンバイオレット（Ｃ．Ｉ．ピグメントバイオレット１５）、モナスタールブルー（Monastral Blue）、及びこれらの混合物が挙げられる。
【０１２２】
上記の布地色調剤は、組み合わせて使用することができる（布地色調剤の任意の混合物を使用することができる）。
【０１２３】
デリバリー粒子を含有する有益剤を適切に懸濁するために添加してもよい有用な構造化剤材料には、多糖類、例えば、ジェランガム、ろう状のトウモロコシ又はデントコーンデンプン、オクテニルコハク酸塩デンプン、ヒドロキシエチル化若しくはヒドロキシプロピル化デンプン等の誘導体化デンプン、カラギーナン、グアーガム、ペクチン、キサンタンガム、及びこれらの混合物；加水分解酢酸セルロース、ヒドロキシプロピルセルロース、メチルセルロース、及びこれらの混合物等の変性セルロース；ゼラチン等の変性タンパク質；水素化及び非水素化ポリアルケン及びこれらの混合物；無機塩、例えば、塩化マグネシウム、塩化カルシウム、ギ酸カルシウム、ギ酸マグネシウム、塩化アルミニウム、過マンガン酸カリウム、ラポナイト粘土、ベントナイト粘土及びこれらの混合物；無機塩と組み合わせた多糖；四級化ポリマー材料、例えば、ポリエーテルアミン、アルキルトリメチルアンモニウムクロリド、ジエステルジタロウアンモニウムクロリド；イミダゾール；６．０未満のｐＫａを有する非イオン性ポリマー、例えば、ポリエチレンイミン、ポリエチレンイミンエトキシレート；ポリウレタンが挙げられる。このような材料は、ＣＰケルコ社（CP Kelco Corp.）（米国カリフォルニア州サンディエゴ（San Diego））、デグッサ社（Degussa AG）（ドイツ、デュッセルドルフ（Dusseldorf））、ＢＡＳＦ社（BASF AG）（ドイツ、ルートヴィッヒスハーフェン（Ludwigshafen））、ローディア社（Rhodia Corp.）（米国ニュージャージー州クランバリー（Cranbury））、ベイカー・ヒューズ社（Baker Hughes Corp.）（米国テキサス州ヒューストン（Houston））、ハーキュレス社（Hercules Corp.）（米国デラウェア州ウィルミントン（Wilmington））、アグリウム社（Agrium Inc.）（カナダ、アルバータ州カルガリー（Calgary））、ＩＳＰ社（米国ニュージャージー州）から入手可能である。
【０１２４】
抗凝集剤−有用な抗凝集剤には、マグネシウム塩（例えば、塩化マグネシウム、酢酸マグネシウム、リン酸マグネシウム、ギ酸マグネシウム、ホウ化マグネシウム、チタン酸マグネシウム、硫酸マグネシウム七水和物）、カルシウム塩（例えば、塩化カルシウム、ギ酸カルシウム、酢酸カルシウム、臭化カルシウム）等の二価の塩；アルミニウム塩（例えば、硫酸アルミニウム、リン酸アルミニウム、塩化アルミニウム水和物）等の三価の塩；及び懸濁ポリマー等の、アニオン性粒子を懸濁する能力を有するポリマー（例えば、ポリエチレンイミン、アルコキシル化ポリエチレンイミン、ポリクアテルニウム−６及びポリクアテルニウム−７）が挙げられる。
【０１２５】
コーティング−本発明の一態様では、有益剤含有デリバリー粒子は、製造され、その後、追加材料で被覆される。コーティング材料の非限定的な例には、ポリ（メタ）アクリレート、ポリ（エチレン−無水マレイン酸）、ポリアミン、ワックス、ポリビニルピロリドン、ポリビニルピロリドンコポリマー、ポリビニルピロリドン−エチルアクリレート、ポリビニルピロリドン−ビニルアクリレート、ポリビニルピロリドンメチルアクリレート、ポリビニルピロリドン／ビニルアセテート、ポリビニルアセタール、ポリビニルブチラール、ポリシロキサン、ポリ（プロピレン無水マレイン酸）、無水マレイン酸誘導体、無水マレイン酸誘導体のコポリマー、ポリビニルアルコール、スチレン−ブタジエンラテックス、ゼラチン、アラビアゴム、カルボキシメチルセルロース、カルボキシメチルヒドロキシエチルセルロース、ヒドロキシエチルセルロース、他の変性セルロース、アルギン酸ナトリウム、キトサン、カゼイン、ペクチン、化工デンプン、ポリビニルアセタール、ポリビニルブチラール、ポリビニルメチルエーテル／無水マレイン酸、ポリビニルピロリドン及びそのコポリマー、ポリ（ビニルピロリドン／メタアクリルアミドプロピルトリメチルアンモニウムクロリド）、ポリビニルピロリドン／ビニルアセテート、ポリビニルピロリドン／ジメチルアミノエチルメタアクリレート、ポリビニルアミン、ポリビニルホルムアミド、ポリアリルアミン並びにポリビニルアミン、ポリビニルホルムアミド、及びポリアリルアミンのコポリマー、並びにそれらの混合物からなる群から選択される材料が挙げられるが、これらに限定されない。このような材料は、ＣＰ  Ｋｅｌｃｏ  Ｃｏｒｐ．（米国、カリフォルニア州サンディエゴ）、Ｄｅｇｕｓｓａ  ＡＧ（ドイツ、デュッセルドルフ）、ＢＡＳＦ  ＡＧ（ドイツ、ルートウィヒスハーフェン）、Ｒｈｏｄｉａ  Ｃｏｒｐ．（米国、ニュージャージー州クランベリー）、Ｂａｋｅｒ  Ｈｕｇｈｅｓ  Ｃｏｒｐ．（米国、テキサス州ヒューストン）、Ｈｅｒｃｕｌｅｓ  Ｃｏｒｐ．（米国、デラウェア州ウィルミントン）、Ａｇｒｉｕｍ  Ｉｎｃ．（カナダ、アルバータ州カルガリー）、ＩＳＰ（米国、ニュージャージー州）から入手可能である。
【０１２６】
ホルムアルデヒドスカベンジャー−一態様では、有益剤含有デリバリー粒子は、ホルムアルデヒドスカベンジャーと混合されてもよい。１つの態様では、かかる有益剤含有デリバリー粒子は、本発明の有益剤含有デリバリー粒子を含んでもよい。好適なホルムアルデヒドスカベンジャーには、亜硫酸水素ナトリウム、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセタート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガラート、エチルガラート、プロピルガラート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ'−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、又はこれらの混合物からなる群から選択される物質が挙げられる。これらのホルムアルデヒドスカベンジャーは、Ｓｉｇｍａ／Ａｌｄｒｉｃｈ／Ｆｌｕｋａ（Ｓｔ．Ｌｏｕｉｓ，Ｍｉｓｓｏｕｒｉ．ＵＳＡ）又はＰｏｌｙＳｃｉｅｎｃｅｓ，Ｉｎｃ．（Ｗａｒｒｉｎｇｔｏｎ，Ｐｅｎｎｓｙｌｖａｎｉａ，Ｕ．Ｓ．Ａ）から入手することができる。
【０１２７】
このようなホルムアルデヒドスカベンジャーは、典型的には、スラリーの総重量に基づいて、約２重量％〜約１８重量％、約３．５重量％〜約１４重量％、又は更には約５重量％〜約１３重量％の濃度で、この有益剤含有デリバリー粒子を含有するスラリーと組み合わされる。
【０１２８】
一態様では、このようなホルムアルデヒドスカベンジャーは、有益剤含有デリバリー粒子を含有する製品と混合されてもよく、このスカベンジャーは、製品の総重量に基づいて、製品処方物の約０．００５％〜約０．８％、あるいは約０．０３％〜約０．５％、あるいは約０．０６５％〜約０．２５％の濃度でこの製品と組み合わされる。
【０１２９】
別の態様では、かかるホルムアルデヒドスカベンジャーは、スラリーの総重量に基づいて、約２重量％〜約１４重量％、約３．５重量％〜約１４重量％、又は更には約５重量％〜約１４重量％の濃度で、この有益剤含有デリバリー粒子を含有するスラリーと混合されてもよく、このスラリーは、製品マトリックスに添加されてもよく、この添加には同一又は異なるスカベンジャーが、製品の総重量に基づいて、製品処方物の約０．００５％〜約０．５％、あるいは約０．０１％〜約０．２５％、あるいは約０．０５％〜約０．１５％の濃度で添加されてもよい。
【０１３０】
１つの態様では、１つ以上の前述したホルムアルデヒドスカベンジャーが、有益剤含有デリバリー粒子を含有する液体布地向上製品と、液体布地向上製品の総重量に基づいて、製品処方物の約０．００５％〜約０．８％、あるいは約０．０３％〜約０．４％、あるいは約０．０６％〜約０．２５％の濃度で組み合わされてもよい。
【０１３１】
一態様では、このようなホルムアルデヒドスカベンジャーは、例えば、有益剤含有デリバリー粒子を含有する液体洗濯洗剤製品といった消費者製品と組み合わされてもよく、このスカベンジャーは、亜硫酸水素ナトリウム、メラミン、尿素、エチレン尿素、システイン、システアミン、リシン、グリシン、セリン、カルノシン、ヒスチジン、グルタチオン、３，４−ジアミノ安息香酸、アラントイン、グリコウリル、アントラニル酸、アントラニル酸メチル、メチル４−アミノベンゾエート、エチルアセトアセテート、アセトアセトアミド、マロンアミド、アスコルビン酸、１，３−ジヒドロキシアセトン二量体、ビウレット、オキサミド、ベンゾグアナミン、ピログルタミン酸、ピロガロール、メチルガレート、エチルガレート、プロピルガレート、トリエタノールアミン、スクシンアミド、チアベンダゾール、ベンゾトリアゾール、トリアゾール、インドリン、スルファニル酸、オキサミド、ソルビトール、グルコース、セルロース、ポリ（ビニルアルコール）、部分的に加水分解されたポリ（ビニルホルムアミド）、ポリ（ビニルアミン）、ポリ（エチレンイミン）、ポリ（オキシアルキレンアミン）、ポリ（ビニルアルコール）−コ−ポリ（ビニルアミン）、ポリ（４−アミノスチレン）、ポリ（Ｌ−リシン）、キトサン、ヘキサンジオール、エチレンジアミン−Ｎ，Ｎ'−ビスアセトアセトアミド、Ｎ−（２−エチルヘキシル）アセトアセトアミド、２−ベンゾイルアセトアセトアミド、Ｎ−（３−フェニルプロピル）アセトアセトアミド、リリアール、ヘリオナール、メロナール、トリプラール、５，５−ジメチル−１，３−シクロヘキサンジオン、２，４−ジメチル−３−シクロヘキセンカルボキシアルデヒド、２，２−ジメチル−１，３−ジオキサン−４，６−ジオン、２−ペンタノン、ジブチルアミン、トリエチレンテトラミン、水酸化アンモニウム、ベンジルアミン、ヒドロキシシトロネロール、シクロヘキサノン、２−ブタノン、ペンタンジオン、デヒドロ酢酸、及びこれらの混合物からなる群から選択され、液体洗濯洗剤製品の総重量に基づいて、約０．００３重量％〜約０．２０重量％、約０．０３重量％〜約０．２０重量％、又は更には約０．０６重量％〜約０．１４重量％の濃度で、この液体洗濯洗剤製品と組み合わされる。
【０１３２】
１つの態様では、かかるホルムアルデヒドスカベンジャーは、毛髪コンディショニング製品の総重量に基づいて、約０．００３重量％〜約０．３０重量％、約０．０３重量％〜約０．２０重量％、又は更には約０．０６重量％〜約０．１４重量％の濃度で、有益剤含有デリバリー粒子を含有する毛髪コンディショニング製品と組み合わされてもよく、スカベンジャーの選択は液体洗濯洗剤製品に関する前段落におけるスカベンジャーのリストと同一である。
【０１３３】
使用方法及び処理される部位
本明細書に開示される有益剤デリバリー粒子を含有する組成物は、ある部位、とりわけ表面又は布地を洗浄又は処理するのに使用することができる。典型的には、この部位の少なくとも一部を、無希釈形態で、又は液体（例えば洗浄液）で希釈して、本出願人の組成物の実施形態と接触させてから、任意選択的にその部位を洗浄及び／又はすすぎ洗いし得る。
【０１３４】
一態様では、部位の処置及び／又は洗浄方法であって、該方法は、
ａ）任意選択的に、該部位を洗浄及び／又はすすぐことと、
ｂ）該部位を、請求項１〜２６のいずれか一項に記載の組成物と接触させることと、
ｃ）任意選択的に、該部位を洗浄及び／又はすすぐことと、
ｄ）任意選択的に、受動的に乾燥させることによって、及び／又は洗濯乾燥機等の能動的方法によって乾燥させることと、を含む。
【０１３５】
本発明の目的に関して、洗浄は、こすり洗い及び機械的撹拌を含むが、これらに限定されない。布地は、標準的な消費者の使用条件で洗濯又は処理することが可能な、ほとんどの任意の布地を含んでもよい。開示する組成物を含み得る液体は、約３〜約１１．５のｐＨを有していてよい。このような組成物は、典型的に、溶液中約５００ｐｐｍ〜約１５，０００ｐｐｍの濃度で使用される。洗浄溶媒が水であるとき、水温は、典型的に、約５℃〜約９０℃であり、部位が布地を含むとき、水の布地に対する比は、典型的に、約１：１〜約３０：１である。
【０１３６】
一態様では、本明細書で開示される任意の組成物の任意の実施形態で処理される部位が開示される。
【０１３７】
試験方法
本出願の「試験方法」の項で開示されている試験方法は、本出願人らの発明が本明細書に記載されかつ特許請求されているように、本出願人らの発明のパラメータの各値を求めるために使用されるものと理解される。
【０１３８】
（１）最終製品からの有益剤デリバリー粒子の抽出。
本明細書で別途指示がない場合を除き、有益剤デリバリー粒子を最終製品から単離する好ましい方法は、このような粒子の大部分の密度が水の密度とは異なっているという事実に基づく。粒子を希釈及び／又は放出するために、最終製品を水と混合する。希釈した製品懸濁液を遠心分離して、粒子の分離を加速させる。このような粒子は、最終製品の希釈溶液／分散液に浮かぶ又は沈む傾向がある。ピペット又はスパチュラを用いて、この懸濁液の上層及び底層を除去し、更に希釈及び遠心分離のラウンドに供して、粒子を分離し、富化させる。交差偏光フィルター又は微分干渉コントラスト（ＤＩＣ）を備える光学顕微鏡を使用して、１００倍及び４００倍の総合倍率で粒子を観察する。顕微鏡観察により、デリバリー粒子の存在、大きさ、品質、及び凝集の初期指標が得られる。
【０１３９】
液体布地増強剤からデリバリー粒子を抽出するため、最終製品に以下の手順を行う：
１．液体布地増強剤の約２０ｍＬの３つのアリコートを３つの別々の５０ｍＬ遠心管に入れ、脱イオン水を用いて各アリコートを１：１で希釈し（例えば、２０ｍＬの布地増強剤＋２０ｍＬの脱イオン水）、各アリコートをよく混合し、各アリコートを約１００００ｘｇで３０分間遠心分離する。
２．工程１の遠心分離後、各５０ｍＬ遠心管中の底水層（約１０ｍＬ）を捨て、次いで、１０ｍＬの脱イオン水を各５０ｍＬ遠心管に追加する。
３．各アリコートに対して、遠心分離、底水層の除去、及びその後の、各５０ｍＬ遠心管への１０ｍＬの脱イオン水の追加の工程を更に２回繰り返す。
４．最上層をスパチュラ又はピペットで取り除き、
５．この最上層を１．８ｍＬ遠心管に移し、約２００００ｘｇで５分間遠心分離する。
６．最上層をスパチュラで取り除いて、新しい１．８ｍＬ遠心管に移し、脱イオン水を管が完全に満たされるまで追加し、次いで、約２００００ｘｇで５分間遠心分離する。
７．底層を細いピペットで取り除き、脱イオン水を管が完全に満たされるまで追加し、約２００００ｘｇで５分間遠心分離する。
８．工程７を更に５回繰り返す（計６回）。
【０１４０】
上述の工程１において最上層及び底層の両方が粒子に富んでいるように見える場合は、すぐに工程３に進み（すなわち、工程２を省く）、工程４〜８の工程に進む。いったんそれらの工程が完了すると、工程１と同様に、スパチュラ及び／又はピペットを使用して底層を５０ｍＬ遠心管から取り除く。底層を１．８ｍＬ遠心管に移し、約２００００ｘｇで５分間遠心分離する。新しい管内の底層を取り除き、脱イオン水を管が完全に満たされるまで追加し、次いで、約２００００ｘｇで５分間遠心分離する。最上層（水）を取り除き、脱イオン水を再び管が満たされるまで追加する。これを更に５回繰り返す（計６回）。粒子に富む単離された最上層と底層とを、戻して一緒に組み合わせる。
【０１４１】
布地増強剤が白色であるか、又は粒子に富む層を区別することが難しい場合は、染料（Ｍｉｌｌｉｋｅｎ  ＆  Ｃｏｍｐａｎｙ（Ｓｐａｒｔａｎｂｕｒｇ，Ｓｏｕｔｈ  Ｃａｒｏｌｉｎａ，ＵＳＡ）のＬｉｑｕｉｔｉｎｔ  Ｂｌｕｅ  ＪＨ  ５％プレミックス等）を工程１の遠心管に４滴添加し、記載されるように単離を進める。
【０１４２】
水中で容易に分散する固体最終製品からのデリバリー粒子の抽出に関しては、１Ｌの脱イオン水を２０ｇの最終製品（例えば、洗剤発泡体、フィルム、ゲル、及び顆粒、又は水溶性ポリマー、石鹸の薄片及び棒状石鹸、並びに塩、糖、粘土、及びデンプン等の他の易水溶性マトリックス）と混合する。ワックス、ドライヤーシート、ドライヤーバー、及び脂っぽい物質等の水に容易には分散しない最終製品から粒子を抽出するとき、マトリックスから粒子を放出させるために、製品及び希釈液に洗剤を添加し、撹拌及び／又は穏やかに加熱することが必要になる場合がある。これらの操作は、この段階の間にデリバリー粒子を損傷することがあるので、抽出工程中の有機溶媒の使用又は粒子の乾燥は避けなければならない。
【０１４３】
布地柔軟剤又は布地増強剤ではない液体最終製品（例えば、液体洗濯洗剤、液体食器用洗剤、液体ハンドソープ、ローション、シャンプー、コンディショナー、及び毛髪染料）からのデリバリー粒子の抽出に関しては、２０ｍＬの最終製品を２０ｍＬの脱イオン水と混合する。溶液の密度を上昇させ、最上層への粒子の浮動を促進するために、必要に応じて、ＮａＣｌ（例えば、１００〜２００ｇのＮａＣｌ）を希釈懸濁液に添加してもよい。製品が、遠心分離中に形成された粒子の層を区別することを難しくする白色を有する場合、視覚的な対比を提供するために水溶性染料を希釈剤に添加してもよい。
【０１４４】
水と製品の混合物は、遠心分離の連続ラウンドを受け、最上層及び底層の除去、新しい希釈剤中のそれらの層の再懸濁を伴い、更なる遠心分離、単離、再懸濁が続く。各ラウンドの遠心分離は、５〜３０分間かけて、最大２０，０００ｘｇの遠心分離力を使用して、１．５〜５０ｍＬの管で生じる。試験に十分な粒子を抽出及び洗浄するために、典型的には、少なくとも６ラウンドの遠心分離が必要である。例えば、遠心分離の最初のラウンドは、１０，０００ｘｇで３０分回転させられる５０ｍＬ管で行われてもよく、更に５ラウンドの遠心分離が続き、最上層及び底層からの材料は、１．８ｍＬ管中の新鮮な希釈剤において別々に再懸濁され、２０，０００ｘｇで１ラウンド当たり５分間回転させる。
【０１４５】
デリバリー粒子が上層及び底層の両方において顕微鏡的に観察された場合、これら２層からの粒子を最後の遠心分離工程後に再度合わせて、その製品から抽出されたデリバリー粒子を全て含有する単一のサンプルを作製する。抽出した粒子は、できる限り速やかに分析すべきであるが、分析する前に最大１４日間脱イオン水懸濁液として保管してもよい。
【０１４６】
当業者は、最終製品からデリバリー粒子を抽出及び単離するために様々な他の実施要領を構築し得ることを認識し、また、そのような方法は、最終製品に粒子を添加し抽出する前後に測定して得られた測定値の比較を介した検証が必要であることを認識するだろう。
【０１４７】
（２）破壊強度
特許請求される範囲の破壊強度に収まるデリバリー粒子の割合を計算するために、３つの異なる測定を行い、２つの結果として生じるグラフを利用する。必要とされる３つの別々の測定とは、すなわち、ｉ）体積加重粒径分布（ＰＳＤ）、ｉｉ）３つの特定のサイズ範囲のそれぞれに収まる１０個の個々の粒子の直径、及びｉｉｉ）それらの同じ３０個の個々の粒子の破断力である。作成される作成２つのグラフとは、すなわち、上のｉ）で収集された体積加重粒径分布データのプロット、並びに、上のｉｉ）及びｉｉｉ）で収集されたデータから得られる粒子直径と破壊強度との間の関係のモデル化された分布のプロットである。モデル化された関係プロットは、特許請求される強度範囲内の粒子を、体積加重ＰＳＤ曲線下の特定の領域として特定し、曲線下総面積の割合として計算することを可能にする。
ａ．）体積加重粒径分布（ＰＳＤ）は、ＡｃｃｕＳｉｚｅｒ  ７８０  ＡＤ装置及び付属ソフトウェアＣＷ７８８バージョン１．８２（Ｐａｒｔｉｃｌｅ  Ｓｉｚｉｎｇ  Ｓｙｓｔｅｍｓ（Ｓａｎｔａ  Ｂａｒｂａｒａ，Ｃａｌｉｆｏｒｎｉａ，Ｕ．Ｓ．Ａ．））を使用して、光粒子計数（ＯＰＣ）とも称される単一粒子光検出（ＳＰＯＳ）によって決定される。装置は、以下の条件及び選択で構成される：流速＝１ｍＬ／秒、大きさの下限閾値＝０．５０μｍ、センサーモデル番号＝ＬＥ４００−０５ＳＥ、自動希釈＝オン、収集時間＝１２０秒、番号チャネル＝５１２、容器液量＝５０ｍＬ、最大一致＝９２００。バックグラウンド計数が１００未満になるまで水を流すことによって、センサーを低温状態にすることで、測定を開始する。懸濁液中にデリバリー粒子の試料を導入し、必要に応じて、自動希釈により、その粒子の密度を脱イオン水で調整し、１ｍＬ当たり少なくとも９２００の粒子数を得る。１２０秒間の間に、懸濁液を分析する。結果として得られる体積加重ＰＳＤデータをプロットにして記録し、平均値、５パーセンタイル値、及び９０パーセンタイル値を決定する。
ｂ．）個々の粒子の直径及び破断力値（破裂力値としても既知である）を、デリバリー粒子を撮像することが可能なレンズ及びカメラを備え、かつ、Ｚｈａｎｇ，Ｚ．ｅｔ  ａｌ．（１９９９）「Ｍｅｃｈａｎｉｃａｌ  ｓｔｒｅｎｇｔｈ  ｏｆ  ｓｉｎｇｌｅ  ｍｉｃｒｏｃａｐｓｕｌｅｓ  ｄｅｔｅｒｍｉｎｅｄ  ｂｙ  ａ  ｎｏｖｅｌ  ｍｉｃｒｏｍａｎｉｐｕｌａｔｉｏｎ  ｔｅｃｈｎｉｑｕｅ．」Ｊ．Ｍｉｃｒｏｅｎｃａｐｓｕｌａｔｉｏｎ，ｖｏｌ１６，ｎｏ．１，ｐａｇｅｓ  １１７〜１２４、及びＳｕｎ，Ｇ．ａｎｄ  Ｚｈａｎｇ，Ｚ．（２００１）「Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ．」Ｊ．Ｍｉｃｒｏｅｎｃａｐｓｕｌａｔｉｏｎ，ｖｏｌ１８，ｎｏ．５，ｐａｇｅｓ  ５９３〜６０２に記載されるような、及びＵｎｉｖｅｒｓｉｔｙ  ｏｆ  Ｂｉｒｍｉｎｇｈａｍ，Ｅｄｇｂａｓｔｏｎ，Ｂｉｒｍｉｎｇｈａｍ（ＵＫ）で利用可能な、力変換器（Ａｕｒｏｒａ  Ｓｃｉｅｎｔｉｆｉｃ  Ｉｎｃ（カナダ）から入手可能なモデル４０３Ａ等）に接続された細い平坦な端部のプローブを備える、コンピュータ制御されたマイクロマニピュレーション装置システムによって測定する。
ｃ．）デリバリー粒子懸濁液を一滴ガラス製顕微鏡スライド上に置き、周囲条件下で数分間乾燥させて水を取り除き、乾燥スライド上に孤立した粒子が低密度にある一層を得る。スライド上で必要に応じて好適な粒子密度を得るように、懸濁液中の粒子の濃度を調整する。１つ以上のスライド調製が必要とされ得る。
ｄ．）次いで、マイクロマニピュレーション装置の試料保持ステージ上にスライドを置く。３つの事前に決定された粒径帯のそれぞれに収まる選択された１０個の粒子があるように、スライド（複数可）上の３０個の有益デリバリー粒子を測定用に選択する。各粒径帯は、Ａｃｃｕｓｉｚｅｒで生成された体積加重ＰＳＤから得られる粒子の直径を参照する。粒子の３つの粒径帯とは、平均直径＋／−２μｍ、５パーセンタイル直径＋／−２μｍ、及び９０パーセンタイル直径＋／−２μｍである。収縮、漏出、又は損傷して見える粒子は、選択工程から排除され、測定されない。
ｅ．）３０個の選択された粒子のそれぞれに関して、粒子の直径を、マイクロマニピュレータ上の画像から測定して、記録する。次いで、その同じ粒子を、２つの平面、すなわち、平坦な端部の力プローブとガラス製の顕微鏡スライドとの間で、粒子が破断するまで１秒当たり２μｍの速度で圧縮する。圧縮工程の間、マイクロマニピュレーション装置のデータ収集システムによって、プローブ力を連続して測定及び記録する。
ｆ．）測定した直径を使用して、球形粒子を仮定して、選択した粒子のそれぞれの断面積を計算（πｒ２、式中、ｒは、圧縮前の粒子の半径）する。Ｚｈａｎｇ，Ｚ．ｅｔ  ａｌ．（１９９９）「Ｍｅｃｈａｎｉｃａｌ  ｓｔｒｅｎｇｔｈ  ｏｆ  ｓｉｎｇｌｅ  ｍｉｃｒｏｃａｐｓｕｌｅｓ  ｄｅｔｅｒｍｉｎｅｄ  ｂｙ  ａ  ｎｏｖｅｌ  ｍｉｃｒｏｍａｎｉｐｕｌａｔｉｏｎ  ｔｅｃｈｎｉｑｕｅ．」Ｊ．Ｍｉｃｒｏｅｎｃａｐｓｕｌａｔｉｏｎ，ｖｏｌ１６，ｎｏ．１，ｐａｇｅｓ  １１７〜１２４、及びＳｕｎ，Ｇ．ａｎｄ  Ｚｈａｎｇ，Ｚ．（２００１）「Ｍｅｃｈａｎｉｃａｌ  Ｐｒｏｐｅｒｔｉｅｓ  ｏｆ  Ｍｅｌａｍｉｎｅ−Ｆｏｒｍａｌｄｅｈｙｄｅ  ｍｉｃｒｏｃａｐｓｕｌｅｓ．」Ｊ．Ｍｉｃｒｏｅｎｃａｐｓｕｌａｔｉｏｎ，ｖｏｌ１８，ｎｏ．５，ｐａｇｅｓ  ５９３〜６０２において実証されているように、記録した力プローブの測定から、それぞれの選択した粒子に対して破断力を決定する。
ｇ．）破断力（ニュートンでの）をそれぞれの粒子の計算した断面積で割ることによって、３０個の粒子のそれぞれの破壊強度を計算する。
ｈ．）破壊強度に対する粒子直径のプロット上で、べき乗回帰傾向線を全３０個の未加工データ点に対して適合させて、粒子直径と破壊強度との間の関係のモデル化された分布を作成する。
ｉ．）モデル化された関係プロットを見て、特定の強度範囲内の破壊強度値を有する粒子の割合を決定して、曲線が関連性のある破壊強度限度に交差する場所を見付け、次いで、それらの強度限度に対応する粒径限度を読み取る。次いで、これらの粒径限度を体積加重ＰＳＤプロット上に位置付け、このようにして、特定の強度範囲内に収まる粒子の部分に対応するＰＳＤ曲線下面積を特定する。
ｊ．）次いで、ＰＳＤ曲線下の特定された面積を、ＰＳＤ曲線下総面積の割合として計算する。この割合は、破壊強度が特定の範囲内に収まるデリバリー粒子の割合を示す。
【０１４８】
（３）ＣｌｏｇＰ
これまでに多くの香料成分のｌｏｇＰ値が報告されており、例えば、Ｄａｙｌｉｇｈｔ  Ｃｈｅｍｉｃａｌ  Ｉｎｆｏｒｍａｔｉｏｎ  Ｓｙｓｔｅｍｓ，Ｉｎｃ．（Ｄａｙｌｉｇｈｔ  ＣＩＳ（Ｉｒｖｉｎｅ，Ｃａｌｉｆｏｒｎｉａ））から利用可能なＰｏｍｏｎａ９２データベースには、元の文献の引用と共に多くのｌｏｇＰ値が包含されている。しかしながら、ｌｏｇＰ値の計算には、同じくＤａｙｌｉｇｈｔ  ＣＩＳから入手可能な「ＣＬＯＧＰ」プログラムを用いるのが、最も簡便である。このプログラムはまた、Ｐｏｍｏｎａ９２データベースで入手可能な場合、実験に基づくｌｏｇＰ値も記載している。「ｌｏｇＰ計算値」（ＣｌｏｇＰ）は、Ｈａｎｓｃｈ及びＬｅｏのフラグメント手法によって求められる（本明細書に参照により組み込まれる、Ａ．ＬｅｏのＣｏｍｐｒｅｈｅｎｓｉｖｅ  Ｍｅｄｉｃｉｎａｌ  Ｃｈｅｍｉｓｔｒｙ，Ｖｏｌ．４，Ｃ．Ｈａｎｓｃｈ，Ｐ．Ｇ．Ｓａｍｍｅｎｓ，Ｊ．Ｂ．Ｔａｙｌｏｒ  ａｎｄ  Ｃ．Ａ．Ｒａｍｓｄｅｎ，Ｅｄｓ．，ｐ．２９５，Ｐｅｒｇａｍｏｎ  Ｐｒｅｓｓ，１９９０を参照のこと）。フラグメント手法は、各香料成分の化学構造に基づいており、原子の数及び種類、原子の連結性、並びに化学結合形成を考慮する。ＣｌｏｇＰ値は、最も信頼でき、物理化学的特性の評価に広く用いられており、好ましくは本発明で有用な香料成分の選択においてｌｏｇＰ実験値の代わりに用いられる。
【０１４９】
（４）沸点
香料成分の沸点は、標準試験方法ＡＳＴＭ  Ｄ２８８７−０４ａ「Ｓｔａｎｄａｒｄ  Ｔｅｓｔ  Ｍｅｔｈｏｄ  ｆｏｒ  Ｂｏｉｌｉｎｇ  Ｒａｎｇｅ  Ｄｉｓｔｒｉｂｕｔｉｏｎ  ｏｆ  Ｐｅｔｒｏｌｅｕｍ  Ｆｒａｃｔｉｏｎｓ  ｂｙ  Ｇａｓ  Ｃｈｒｏｍａｔｏｇｒａｐｈｙ」（ＡＳＴＭ  Ｉｎｔｅｒｎａｔｉｏｎａｌ（Ｗｅｓｔ  Ｃｏｎｓｈｏｈｏｃｋｅｎ，Ｐｅｎｎｓｙｌｖａｎｉａ，ＵＳＡ））に従って、測定される。その方法の第５．２章は、次のように注記している：「本試験方法によって得られる沸点範囲分布は、真沸点（ＴＢＰ）蒸留から得られるものと本質的には同等である（試験方法Ｄ  ２８９２を参照されたい）。それらは、試験方法Ｄ８６又はＤ１１６０によって得られるもの等の低効率蒸留の結果とは同等ではない。」
【０１５０】
（５）粒径（直径）：
粒子懸濁液又は最終製品を一滴ガラス製顕微鏡スライド上に置き、周囲条件下で数分間乾燥させて水を取り除き、乾燥スライド上に孤立した粒子が低密度にある、一層を得る。スライド上で必要に応じて好適な粒子密度を得るように、懸濁液中の粒子の濃度を調整する。スライドを装備された光学顕微鏡の試料ステージ上に置き、１００倍又は４００倍の総合倍率で検査する。画像を取得し、粒子直径を正確に測定するために較正する。３つの複製スライドを調製し、分析する。
【０１５１】
粒径測定に関して、存在する粒径の分布の代表的な試料を創出するように、それらの大きさが公平な方法で、各スライド上で少なくとも５０個の有益剤デリバリー粒子を測定用に選択する。これは、無作為に、又は事前に定義されたグリッドパターンに従って選択される視野を検査し、検査される各視野に存在する全てのデリバリー粒子の直径を測定することによって、達成することができる。明らかに球形ではない、萎んでいる、漏出している、又は損傷しているように見えるデリバリー粒子は、測定に適さず、選択工程から除外され、それらの直径は記録されない。検査されるに好適な各デリバリー粒子の直径は、顕微鏡を使用して測定され、その値は記録される。記録された粒子直径測定を使用して、特許請求されるサイズ範囲（複数可）内の粒径を有する粒子の割合を計算し、また、その平均粒径も計算する。
【０１５２】
（６）粒子壁厚
５０，０００倍〜１５０，０００倍の倍率で凍結割断クライオ走査電子顕微鏡法（ＦＦ  ｃｒｙｏＳＥＭ）を使用して、５０個の有益剤デリバリー粒子に関して、ナノメートルで粒子壁厚を測定する。少量の粒子の懸濁液又は最終製品を急速冷凍することによって、試料を調製する。液体エタンに漬けることによって、又はＨｉｇｈ  Ｐｒｅｓｓｕｒｅ  Ｆｒｅｅｚｅｒ  Ｍｏｄｅｌ  ７０６８０２  ＥＭ  Ｐａｃｔ（Ｌｅｉｃａ  Ｍｉｃｒｏｓｙｓｔｅｍｓ（Ｗｅｔｚｌａｒ，Ｇｅｒｍａｎｙ））等の装置の使用によって、急速冷凍は達成され得る。凍結試料を−１２０℃で割断し、次いで、−１６０℃未満に冷却して、金／パラジウムで軽くスパッタ被覆する。これらの工程は、Ｇａｔａｎ  Ｉｎｃ．（Ｐｌｅａｓａｎｔｏｎ，ＣＡ，ＵＳＡ）から得られるもの等の低温調製装置を使用して、達成することができる。凍結され、割断され、かつ被覆された試料は、次いで、−１７０℃以下で、Ｈｉｔａｃｈｉ  Ｓ−５２００  ＳＥＭ／ＳＴＥＭ（Ｈｉｔａｃｈｉ  Ｈｉｇｈ  Ｔｅｃｈｎｏｌｏｇｉｅｓ（Ｔｏｋｙｏ，Ｊａｐａｎ））等の好適なｃｒｙｏＳＥＭ顕微鏡に移される。Ｈｉｔａｃｈｉ  Ｓ−５２００では、撮像は、３．０ＫＶの加速電圧及び５μＡ〜２０μＡの先端放出電流で実施される。
【０１５３】
存在する粒径の分布の代表的な試料を創出するように、それらの大きさが公平な無作為な方法で、選択された５０個の利益デリバリー粒子からの断面図で、割断された壁の画像を得る。５０個の粒子のそれぞれの壁厚を、粒子壁の外面に垂直な測定線を描くことによって、較正された顕微鏡ソフトウェアを使用して測定する。５０個の個々の壁厚測定を記録し、平均厚さ及び特許請求される範囲内の壁厚を有する粒子の割合を計算するために使用する。
【０１５４】
（７）有益剤漏出
デリバリー粒子からの有益剤漏出の量を、以下の方法に従って決定する：
ａ．）利益デリバリー粒子の素材スラリーの１ｇ試料を２つ得る。
ｂ．）１ｇの利益デリバリー粒子の素材スラリーを、その中の粒子を使用する９９ｇの製品マトリックスに添加し、その混合物を試料１と標識する。以下の工程ｄで素材粒子スラリーの第２の１ｇ試料を、製品マトリックスに接触することなくその未希釈形態ですぐに使用し、それを試料２と標識する。
ｃ．）粒子含有製品マトリックス（試料１）を、密封したガラス瓶の中で、３５℃で２週間経時処理する。
ｄ．）濾過を使用して、両方の試料から粒子を回収する。経時処理工程後、試料１中（製品マトリックス中）の粒子を回収する。試料１に対して開始された経時処理工程と同時に、試料２（未希釈、未加工の材料スラリー）中の粒子を回収する。
ｅ．）回収した粒子を溶媒で処理して、粒子から有益剤材料を抽出する。
ｆ．）各試料から抽出される有益剤を含有する溶媒をクロマトグラフィーで分析する。結果として得られる有益剤の曲線下ピーク面積を統合し、これらの面積を合計して、各試料から抽出された有益剤の総量を決定する。
ｇ．）試料２から抽出された有益剤の総量に対して得られる値から試料１からの値を引いた差を計算することによって、有益剤漏出の割合を決定し、試料２から抽出された有益剤の総量のパーセントとして表され、以下の方程式で表される。
【０１５５】
【数１】
2018031005.tif 000002
【０１５６】
（８）粘度
ＴＡ  ｉｎｓｔｒｕｍｅｎｔｓ（Ｎｅｗ  Ｃａｓｔｌｅ，ＤＥ，ＵＳＡ）のＡＲ  ５５０レオメーター／粘度計を使用して、直径４０ｍｍ及び５００μｍの間隙の大きさの平行な鋼板を使用して、液体最終製品の粘度を測定する。２０ｓ−１における高剪断粘度及び０．０５ｓ−１における低剪断粘度は、２１℃において３分間の０．１ｓ−１〜２５ｓ−１の対数剪断速度掃引から得る。
【０１５７】
（９）遊離ホルムアルデヒド
以下のように適応させた標準的方法ＮＩＯＳＨ  ５７００  Ｆｏｒｍａｌｄｅｈｙｄｅ  ｏｎ  Ｄｕｓｔ（ＮＩＯＳＨ  Ｍａｎｕａｌ  ｏｆ  Ａｎａｌｙｔｉｃａｌ  Ｍｅｔｈｏｄｓ，Ｆｏｕｒｔｈ  Ｅｄｉｔｉｏｎ，Ａｕｇｕｓｔ  １９９４，Ｔｈｅ  Ｎａｔｉｏｎａｌ  Ｉｎｓｔｉｔｕｔｅ  ｆｏｒ  Ｏｃｃｕｐａｔｉｏｎａｌ  Ｓａｆｅｔｙ  ａｎｄ  Ｈｅａｌｔｈ，Ｃｅｎｔｅｒｓ  ｆｏｒ  Ｄｉｓｅａｓｅ  Ｃｏｎｔｒｏｌ  ａｎｄ  Ｐｒｅｖｅｎｔｉｏｎ，Ａｔｌａｎｔａ，Ｇｅｏｒｇｉａ，ＵＳＡ）に従って、最終製品中の遊離ホルムアルデヒドを測定する：
・ＤＮＰＨ濃度の調節：誘導体化反応時のポリマー分解を最小化し、続くＬＣ解析時の誘導体化試薬の動態を監視するための条件を設置する（香料カルボニル等の他の試料構成成分による、潜在的な試薬消費について確認）。
・酸濃度の低減及び過塩素酸の代わりに塩酸の使用：誘導体化のためにより温和な条件を作り出し、過剰なポリマー／樹脂の劣化を回避する。（反応プラトーに約１０分で到達することを示すために、これらの条件での誘導体化の動力学を確かめる。）
・溶媒抽出（アセトニトリル）：試料からの固体物質の迅速な分離を確実にし、濾過を容易にする。濾液は解析のためのホルムアルデヒドを含有する。解析される試料と溶媒組成が適合するように標準的な較正溶液を作製することにより、誘導体化についての均等な反応条件を確実にする。
【０１５８】
装置
１）ＷａｔｅｒｓのＨＰＬＣ装置及びＭｉｌｌｅｎｎｉｕｍシステムコントロール及びデータ収集システム。
２）溶離液連続流出真空脱気ユニット（Ｅｒｍａ  ＥＲＣ−３６１２又は同等物。Ｈｅ圧入を選択的に使用）
３）溶媒デリバリーモジュール（Ｗａｔｅｒｓ  ６００Ｅ又は同等の複数通路溶媒デリバリーシステム）
４）体積可変注入器（Ｗａｔｅｒｓ  ７１７  ｐｌｕｓ、自動注入器又は同等物）
５）Ａｎａｌｙｔｉｃａｌ  ＨＰＬＣカラム／ガードカラム（Ｓｙｍｍｅｔｒｙ  Ｃ８、３．９×１  ５０ｍｍ、ＷＡＴ番号０５４２３５と、ガードカラムＷＡＴ番号０５４２５０又は同等物）
６）紫外線検出器（Ｗａｔｅｒｓ  ９９６  Ｐｈｏｔｏ  Ｄｉｏｄｅ  Ａｒｒａｙ  Ｄｅｔｅｃｔｏｒ又は同等物）
７）データステーション（Ｗａｔｅｒｓ  Ｍｉｌｌｅｎｎｉｕｍ  ２０１０、２０２０  Ｃ／Ｓ、又はデータを貯蔵し、加工することができる同等のシステム）
８）使い捨てフィルタユニット（０．４５μｍ、ＰＴＦＥ又は０．４５μｍ  ２５ｍｍ、例えば試料濾過用。Ｍｉｌｌｉｐｏｒｅ  Ｍｉｌｌｅｘ  ＨＶ、カタログ番号ＳＬＳＲ０２５ＮＳ）
９）使い捨て注射器（ポリプロピレン２ｍＬ、ルアー調整付き。濾過ユニット雌型ルアーに適合しなければならない。
１０）キャップ付き使い捨てガラス試料瓶、４ｍＬ。（Ｗａｔｅｒｓのキャップ付き４ｍＬ透明ガラス瓶、Ｎｏ．ＷＡＴ０２５０５１、又は同等物）
１１）使い捨てフィルターカップ、０．４５μｍ、溶離液濾過用Ｍｉｌｌｉｐｏｒｅ、カタログ番号ＳＪＨＶＭ４７１０、又は同等物
１２）研究室振盪機  ＋研究室恒温槽（Ａｐｐｌｉｔｅｋ  Ｓｃｉｅｎｔｉｆｉｃ  Ｉｎｓｔｒｕｍｅｎｔｓ又は同等物）
１３）以下の物から構成される滴定装置：
ａ．自動滴定装置（Ｍｅｔｔｌｅｒ  ＤＬ７０又は同等物）
ｂ．白金電極（Ｍｅｔｔｌｅｒ  ＤＭ１４０−Ｓｃ又は同等物）
ｃ．滴定容器（１００ｍＬ、ＤＬ７０に適合する物又は同等の自動滴定装置システム）
【０１５９】
試薬／溶媒
（１）ＨＰＬＣ等級の水（抵抗率１８Ｍ：ｃｍを超え、有機物質を含まない）。
（２）アセトニトリル（ＨＰＬＣ  Ｕｌｔｒａ  Ｇｒａｄｉｅｎｔ  Ｇｒａｄｅ，Ｊ．Ｔ．Ｂａｋｅｒ、番号９０１７又は同等物）
（３）イオン対試薬：テトラブチルアンモニウム硫酸水素塩Ｐｉｃ  ｒｅａｇｅｎｔ  Ａ  Ｌｏｗ  ＵＶ、Ｗａｔｅｒｓ番号ＷＡＴ０８４１８９又は同等物
（４）２，４−ジニトロフェニルヒドラジン（Ｃ６Ｈ６Ｎ４Ｏ４）Ａｌｄｒｉｃｈ番号１９，９３０−３又は同等物
（５）ホルムアルデヒド３７重量％水溶液（標準物質として使用）Ａｌｄｒｉｃｈ、番号２５，２５４−９又は同等物
（６）無水エタノール（Ｊ．Ｔ．Ｂａｋｅｒ、第８００６又は同等物）
（７）塩酸３６〜３８％（Ｊ．Ｔ．Ｂａｋｅｒ、第６０８１又は同等物）
（８）ヨウ素、容量測定標準品、０．１Ｎ水溶液、Ａｌｄｒｉｃｈ、番号３１，８９８−１又は同等物
（９）１Ｎ水酸化ナトリウム（Ａｌｄｒｉｃｈ、第３１，９５１−１又は同等物）
（１０）１Ｎ塩酸（Ａｌｄｒｉｃｈ、番号３１，８９４−９又は同等物）
（１１）チオ硫酸ナトリウム、容量測定標準品、０．１Ｎ水溶液、Ａｌｄｒｉｃｈ、番号３１，９５４−６又は同等物
【０１６０】
溶液
（１）溶離剤Ａ：５ｍＭ  Ｐｉｃを含む、水／ＡＣＮ  ９０：１０。９００ｍＬのＨＰＬＣ等級水中に、Ｐｉｃ  Ａ  Ｌｏｗ  ＵＶをボトル１本分溶解させる。激しく撹拌しながら１００ｍＬのアセトニトリルを添加する。０．４５μｍ使い捨て濾過カップを介して濾過する。
（２）溶離剤Ｂ：５ｍＭ  Ｐｉｃ  Ａを含む、水／ＡＣＮ  ３０：７０。９００ｍＬのＨＰＬＣ等級水中に、Ｐｉｃ  Ａ  Ｌｏｗ  ＵＶをボトル１本分溶解させる。激しく撹拌しながら７００ｍＬのアセトニトリルを非常にゆっくりと添加する。０．４５μｍ使い捨て濾過カップを介して濾過する。よく混ぜることと、アセトニトリルを非常にゆっくりと添加することは、可能な限りＰｉｃ  Ａの沈殿を防ぐために非常に重要である。好ましくは、平衡化し、使用時の沈殿を避けるために、前もってこの溶離液を調製する。使用の前に濾過する。
（３）２，４ジニトロフェニルヒドラジン原液。０．０１ｇ単位で四捨五入して、０．４ｇの２，４−ＤＮＰＨを１００ｍＬガラス瓶に量り取る。２０ｍＬの無水エタノールを添加し、激しく撹拌する。撹拌しながら、１６ｍＬの濃塩酸をゆっくりと加え、続いて６４ｍＬの無水エタノールを添加する。２，４−ＤＮＰＨ原液は約２カ月にわたって保存することができる。
（４）試料用の２，４ジニトロフェニルヒドラジン希釈標準溶液。５ｍＬの２，４−ジニトロフェニルヒドラジン原液を１００ｍＬガラス製メスフラスコ中にピペットで取る。脱イオン水で容量を満たし、よく混合する。２，４−ＤＮＰＨ希釈標準溶液は毎日作り直すべきである。
（５）標準用の２，４ジニトロフェニルヒドラジン希釈標準溶液。５ｍＬの２，４−ジニトロフェニルヒドラジン原液を１００ｍＬガラス製メスフラスコ中にピペットで取る。アセトニトリルで容量を満たし、よく混合する。２，４−ＤＮＰＨ希釈標準溶液は毎日作り直すべきである。
【０１６１】
手順
１）ホルムアルデヒド標準原液：０．０００１ｇ単位で四捨五入して１．０ｇの標準ホルムアルデヒドを小さな試料カップに量り取る。１Ｌのメスフラスコ内で脱イオン水を使用して溶解させる。重量をＷｓｔとして記録する。
２）標準希釈溶液の調製
ａ．５ｍＬのホルムアルデヒド原液を５０ｍＬメスフラスコ中にピペットで取る。脱イオン水を容量まで入れ、よく混合する。
ｂ．０、０．５、１．０、３、及び５ｍＬの希釈した原液を、別個の５０ｍＬメスフラスコにピペットで取る。脱イオン水を容量まで入れ、よく混合する。およそ５ｍＬの各標準希釈溶液を０．４５μｍ使い捨てフィルタユニットに通して、ガラス製バイアル瓶へと濾過する。
３）試料調製：０．０００１ｇ単位で四捨五入して約１ｇの試料を５０ｍＬメスフラスコに量り取る。アセトニトリルで容量を満たし、よく混合する。約５分間にわたって不溶性の物質を沈ませる。およそ５ｍＬの試料溶液を０．４５μｍ使い捨てフィルタユニットに通して、ガラス製バイアル瓶へと濾過する。正確な重量をＷｓａとしてグラムで記録する。
４）誘導体化手順
ａ．１．００ｍＬの標準溶液、濾過済みの試料溶液及び濾過済みの抽出物のそれぞれを、別個の４ｍＬ試料バイアル瓶中にピペットで測り取る。較正範囲の選択は、試料溶液中又は試料抽出物中に見込まれる遊離のホルムアルデヒド濃度によって決まる。
ｂ．標準：標準用にそれぞれのバイアル瓶へと１．００ｍＬの２，４−ＤＮＰＨ希釈標準溶液を加える。栓をして混合する。
ｃ．試料：試料用にそれぞれのバイアル瓶へと１．００ｍＬの２，４−ＤＮＰＨ希釈標準溶液を加える。栓をして混合する。
ｄ．注入の前に１０分±２０秒にわたって反応させる。注記：注意書き：このタイミングは極めて重要である。試薬を混合させるや否やタイマーをスタートさせて、試料を充填し、注入するのに要した時間も加算する。
５）装置操作：以下の条件を使用して、製造元の取扱説明書に従ってＨＰＬＣを設定する：
【０１６２】
【表１】
2018031005.tif 000003
【０１６３】
較正
１）装置の機能の適切さをチェックするために、２０μＬの誘導体化された標準溶液を少なくとも１回注入する（較正目的の最初の注入分は、決してデータに含める領域として使用してはならない。ＨＰＬＣ系を始動させてからの最初の注入は、一般的に組成物内容を表現するものではない）。
２）２０μＬの誘導体化された標準溶液をそれぞれ注入する。
３）付属書類９中の例を参考にして、ピーク面積を記録し、一致するピークを同定する。
【０１６４】
試料分析
１）２０μＬの誘導体化された試料溶液又は抽出物をそれぞれ注入する。
２）ホルムアルデヒドピークのピーク面積を記録する。
３）分析終了後、カラムを系から取り外す前に、溶離液を、脱イオン水、次いで保存溶媒（例えばＨＰＬＣ等級メタノール）に代える。
【０１６５】
計算
（１）それぞれの標準溶液中のホルムアルデヒドの量を算出する（較正範囲：０〜５μｇ／ｍＬ）
【０１６６】
【数２】
2018031005.tif 000004
式中：Ｗｓｔ＝原液中のグラムでの標準の重量（７．１．１）
Ａｓｔ＝滴定により決定される、標準物質（％）の活性（７．１．５）
Ｄｉｌ  ｖｏｌ＝標準溶液を調製するために使用した、ｍＬでの、希釈した標準原液の量（０〜１０ｍＬ）
（２）検量線の作成（量対ピーク面積）。Ｗａｔｅｒｓ  Ｍｉｌｌｅｎｎｉｕｍ  ２０１０データ処理ソフトウェアを使用する場合は、処理法の「Ｃｏｍｐｏｎｅｎｔ  ｔａｂｌｅ」において、「Ｆｉｔ  Ｔｙｐｅ」：直線較正設定を行う。
（３）ホルムアルデヒドのピーク面積から開始して、試料溶液又は抽出物中のホルムアルデヒドの量を検量線からμｇ／ｍＬで読み取る。この値をμｇｓａとして記録する。注意書き：この計算では、標準及び試料の注入量は同一であると仮定される。
（４）試料中のホルムアルデヒドの量を以下のように算出する：
【０１６７】
【数３】
2018031005.tif 000005
式中、μｇｓａ＝μｇ／ｍＬでの、試料溶液中の遊離ホルムアルデヒドの量（７．３）
Ｗｓａ＝グラムでの試料重量（７．３．１）
【０１６８】
（１０）香料及び香料原材料（ＰＲＭ）
デリバリー剤粒子内にカプセル化された香料、香料成分、又は香料原材料（ＰＲＭ）の識別を決定し、その重量を定量化するために、質量分析／フレームイオン化検出器（ＧＣ−ＭＳ／ＦＩＤ）を有するガスクロマトグラフィーを用いる。好適な設備としては、以下のものが挙げられる。Ａｇｉｌｅｎｔ  Ｔｅｃｈｎｏｌｏｇｉｅｓ  Ｇ１５３０Ａ  ＧＣ／ＦＩＤ、Ｈｅｗｌｅｔｔ  Ｐａｃｋｅｒ  Ｍａｓｓ  Ｓｅｌｅｃｔｉｖｅ  Ｄｅｖｉｃｅ  ５９７３、及び５％−フェニル−メチルポリシロキサンカラムＪ＆Ｗ  ＤＢ−５（長さ３０ｍ×内径０．２５ｍｍ×フィルム厚０．２５μｍ）。約３ｇの最終製品又はデリバリー粒子の懸濁液を量り取り、その重量を記録して、次いで、３０ｍＬの脱イオン水で試料を希釈し、孔径５．０μｍのニトロセルロースフィルター膜を通して濾過する。フィルター上で捕捉された材料を、５ｍＬのＩＳＴＤ溶液（無水アルコール中２５．０ｍｇ／Ｌテトラデカン）で可溶化し、６０℃で３０分間加熱する。冷却した溶液を孔径０．４５μｍのＰＴＦＥシリンジフィルターを通して濾過して、ＧＣ−ＭＳ／ＦＩＤを介して分析する。３つの既知の香油を比較基準標準として使用する。データ分析は、ＩＳＴＤ面積カウントから引いた総面積カウントを合計することと、３つの標準香料の平均応答係数（ＲＦ）を計算することと、を含む。次いで、香料をカプセル化した製品の応答係数及び総面積カウントを、試料の重量とともに使用して、カプセル化された香料中の各ＰＲＭに対する総重量パーセントを決定する。質量分析ピークからＰＲＭを特定する。
【０１６９】
（１２）有益剤デリバリー粒子中のスチレン無水マレイン酸モノメチルマレエート及び又はそれらの塩（ＳＭＡＭ）の分析方法
本明細書に記載される方法の目的は、アミノプラスト、ポリアクリレート、及び／又はポリメタアクリレート壁の化学構造を含むデリバリー粒子中のスチレン無水マレイン酸モノメチルマレエート（ＳＭＡＭ）の量を特定及び決定することである。この方法は、デリバリー粒子中で使用されるスチレン無水マレイン酸の種類が、スチレン無水マレイン酸モノメチルマレエート及び又はそれらの塩であり、ＳＭＡＭと他のスチレン無水マレイン酸との混合物ではないと仮定する。この方法において、有益剤デリバリー粒子はまた、「デリバリー粒子」及び／又は「デリバリー粒子類」とも称される。方法は、濾過により最終製品からデリバリー粒子壁を抽出することと、デリバリー粒子壁材料を抽出することと、ＡＴＲ−ＦＴＩＲ分光法を使用してＳＭＡの量を定量化することと、で構成される。
１．使用される全ての溶媒は、ＨＰＬＣ試薬等級のものであり、水は、濾過滅菌され、脱イオン化された水である。試験する約２グラムの試料を適切に寸法決めされた三つ口（注ぎ口）ビーカー中に量り取る。５ｍＬの脱イオン水で希釈して、よく混合する。２０ｍＬのイソプロピルアルコール（ＩＰＡ）を添加する。２０ｍＬのヘキサンを添加し、簡単に混合する。６０ｍＬの注射器ハウジングを使用して、真空マニホールドに取り付けられたフィルター装着組立体（例えば、Ｓｗｉｎｎｅｘ）を介して、孔径１．２μｍ及び直径２５ｍｍを有するポリカーボネート親水性スクリーンフィルター（Ｍｉｌｌｉｐｏｒｅ  Ｉｓｏｐｏｒｅ  Ｍｅｍｂｒａｎｅ）を通して試料を濾過する。ヘキサン及び／又はＩＰＡでフィルターを数回すすぐ。
２．工程１を少なくとも１０回繰り返して、十分なデリバリー粒子を単離する。
３．フィルターを慎重に取り除き、それらの全てを５０ｍＬ遠心管に移す。
４．５〜１５ｍＬのメタノール、ＩＰＡ、ヘキサン、又はそれらの混合物を管に添加する。また、香料の除去を補助するために、管を６０℃で３０分間加熱してもよい。
５．少なくとも５分間、好ましくは、それより長く、管を超音波洗浄槽に置き、フィルターから粒子を除去する。ピンセットでフィルターを管から除去する。
６．管を少なくとも５分間、最低５０００ｒｐｍで遠心分離する。多層が形成されている場合、各層から少量をサンプリングすることで、光学顕微鏡法を用いてデリバリー粒子の存在を確認する。デカンテーションによって、又はホールピペットを用いて、溶液からデリバリー粒子を含有する層（複数可）を分離する。
７．脱イオン水中のデリバリー粒子を含有する画分を懸濁し、管を振盪し、再び遠心分離する。デカンテーションによって、又はホールピペットを用いて、固体から溶液を分離する。固体に脱イオン水を数ｍＬ添加して、振盪し、液体窒素を使用して凍結する。完全な乾燥状態が達成されるまで（少なくとも２４時間）、試料を凍結乾燥する。
８．ＤＴＧＳ検出器及びＰｅｒｋｉｎ  Ｅｌｍｅｒ  ｄｉａｍｏｎｄ  ＡＴＲ付属品を備えるＰｅｒｋｉｎ  Ｅｌｍｅｒ  Ｓｐｅｃｔｒｕｍ  Ｔｗｏ  ＦＴＩＲ分光計（Ｐｅｒｋｉｎ−Ｅｌｍｅｒ（Ｗａｌｔｈａｍ  Ｍａｓｓａｃｈｕｓｅｔｔｓ、ＵＳＡ））を使用して、少量の抽出されたデリバリー粒子壁材料のＡＴＲ−ＦＴＩＲスペクトルを収集する。メラミン標準及びポリアクリレート標準、ＦＴＩＲライブラリ検索、又は文献参照と比較することによって、メラミン又はポリアクリレートとしての壁化学構造を特定する。４ｃｍ−１の分解能で少なくとも８回の同時走査（ｃｏ−ａｄｄｅｄ  ｓｃａｎｓ）を用いて、ＦＴＩＲスペクトルを収集する。約１５５０ｃｍ−１、１４９０ｃｍ−１、１３４０ｃｍ−１、１１６０ｃｍ−１、及び１０１７ｃｍ−１におけるピークとともに、８１５〜８１０ｃｍ−１における特徴的なメラミンピークで、メラミン化学構造を特定する。約１４５６ｃｍ−１、１４０７ｃｍ−１、１１６０ｃｍ−１、１０６１ｃｍ−１、８０９ｃｍ−１、及び７５９ｃｍ−１におけるピークとともに、１７３５〜１７２５ｃｍ−１における特徴的なアクリレートカルボニルピークで、ポリアクリレート化学構造を特定する。
９．１０〜１５ｍＬのメタノール、ヘキサン、又はＩＰＡを、工程７の凍結乾燥した粒子壁材料を含有する遠心管に添加する。少なくとも１０分間震盪し、超音波処理する。少なくとも５分間、最低５０００ｒｐｍで遠心分離する。溶媒を傾瀉する。この工程を少なくとも２回繰り返す。
１０．工程７を繰り返す。
１１．抽出された粒子壁材料のＡＴＲ−ＦＴＩＲスペクトルを収集する。７２０〜６９０ｃｍ−１ＩＲ領域を、壁がメラミンの場合は、工程８で収集されたＩＲスペクトルの同じ領域と、壁がポリアクリレートの場合は、１８００〜６５０ｃｍ−１領域と比較する。
１１．１差が観察されず、７００±３ｃｍ−１におけるＳＭＡＭピークが依然として観察される場合、メラミンデリバリー粒子中のＳＭＡＭ分析のために工程１２〜２０に、又はポリアクリレートデリバリー粒子中のＳＭＡＭ分析のために工程２１〜２９に進む。
１１．２メラミン粒子に関しては、この領域、例えば、７００±３ｃｍ−１におけるピークで生じる変化が、工程８において観察され、工程１１でその強度が減少する場合、７２０〜６９０ｃｍ−１ＩＲ領域で変化が観察されなくなるまで、工程９〜１１を繰り返す。８１５〜８１０ｃｍ−１におけるメラミンピークが存在し続けている間に、７００±３ｃｍ−１におけるピークが最終的に消える場合、ＳＭＡＭ定量化は必要とされない。
１１．３ポリアクリレート壁粒子に関しては、この領域、例えば、７００±３ｃｍ−１におけるピークで生じる変化が、工程８において観察され、工程１１でその強度が減少する場合、１８００〜６５０ｃｍ−１ＩＲ領域で変化が観察されなくなるまで、工程９〜１１を繰り返す。１７３５〜１７２５ｃｍ−１においてポリアクリレートピークが存在し続けている間に、７００±３ｃｍ−１におけるピークが最終的に消える場合、ＳＭＡＭ定量化は必要とされない。
【０１７０】
メラミンデリバリー粒子中のＳＭＡＭ定量化分析：
１２．ＮａＯＨを含む塩基性溶液中のスチレン無水マレイン酸塩コポリマーの参照標準溶液を得る（Ａｓｈｌａｎｄ  Ｗａｔｅｒ  Ｔｅｃｈｎｏｌｏｇｉｅｓ／Ａｓｈｌａｎｄ  Ｉｎｃ．（Ｃｏｖｉｎｇｔｏｎ、Ｋｅｎｔｕｃｋｙ、ＵＳＡ）から供給される）、ここで、固体の割合は１３％、ＭＷは３５０，０００、モノマー比率は１：１、ｐＨは７．５〜９．０、ｐＫａはｐＨ１．８３及びｐＨ６．０７であり、並びに２５℃での粘度は２００〜７００ｃｐｓである。このスチレン無水マレイン酸（ＳＭＡＭ）ポリマー溶液を液体窒素中で凍結させて、凍結乾燥によって固体粉末に変形させる。約０．５〜１ｍｇの粒子壁材料に、及び帯電防止マイクロディスポーザブル実験用スパチュラを使用して、１．５ｍＬ遠心管中の、既知の量の凍結乾燥させたＳＭＡＭポリマーを加える。少なくとも２つのＳＭＡＭスパイクレベルが、調製されるべきである。例として、レベル１は、０．５０ｍｇの粒子壁材料＋０．５０ｍｇ固体ＳＭＡＭであり、レベル２は、０．５０ｍｇの粒子壁材料＋１．００ｍｇ固体ＳＭＡＭであり得る。±０．０１ｍｇで壁材料及びＳＭＡＭの重量を記録する。
１３．少なくとも１分間、好ましくは、より長く、試料混合物をボルテックスする。
１４．ＳＭＡＭを添加していない少量の粒子壁材料をＡＴＲ結晶中に置き、結晶を圧迫し、ＡＴＲ−ＦＴＩＲスペクトルを収集する。これは、レベル０に相当するだろう。
１５．レベル１及び２（及び必要に応じて他のレベル）のスペクトルを収集する。
１６．工程１４及び１５を少なくとも２回以上繰り返す。
１７．ＩＲデータ分析が可能なソフトウェアを使用して、それらのピーク基準での基準線を描画した後、８１３ｃｍ−１±３ｃｍ−１におけるメラミンピーク及び７００ｃｍ−１±３ｃｍ−１におけるＳＭＡＭピークの統合ピーク面積を決定する。各レベルに対する、統合ピーク面積比率７００／８１３の平均を計算する。
【０１７１】
【数４】
2018031005.tif 000006
１８．ＳＭＡＭ対デリバリー粒子壁のそれらの対応する重量比率に対する７００／８１３ピーク面積比率の値をプロットする。
【０１７２】
【数５】
2018031005.tif 000007
１９．曲線を線形回帰に適合させて、その方程式を求める（すなわち、傾斜及びｙ−切片）。
２０．線形回帰の×軸切片から、デリバリー粒子壁の１グラム当たりのＳＭＡＭの量を重量／重量％で計算して、以下のように報告する：
【０１７３】
【数６】
2018031005.tif 000008
【０１７４】
ポリアクリレートデリバリー粒子中のＳＭＡＭ定量化分析：
２１．ＮａＯＨを含む塩基性溶液中のスチレン無水マレイン酸塩コポリマーの参照標準溶液を得る（Ａｓｈｌａｎｄ  Ｗａｔｅｒ  Ｔｅｃｈｎｏｌｏｇｉｅｓ／Ａｓｈｌａｎｄ  Ｉｎｃ．（Ｃｏｖｉｎｇｔｏｎ、Ｋｅｎｔｕｃｋｙ、ＵＳＡ）から供給される）、ここで、固体の割合は１３％、ＭＷは３５０，０００、モノマー比率は１：１、ｐＨは７．５〜９．０、ｐＫａはｐＨ１．８３及びｐＨ６．０７であり、並びに２５℃での粘度は２００〜７００ｃｐｓである。このスチレン無水マレイン酸（ＳＭＡＭ）ポリマー溶液を液体窒素中で凍結させて、凍結乾燥によって固体粉末に変形させる。約０．５〜１ｍｇの壁材料に、及び帯電防止マイクロディスポーザブル実験用スパチュラを使用して、１．５ｍＬエッペンドルフチューブ中の、既知の量の凍結乾燥させたＳＭＡＭポリマーを加える。少なくとも２つのＳＭＡＭスパイクレベルが、調製されるべきである。例として、レベル１は、０．５０ｍｇのＰＭＣ壁材料＋０．５０ｍｇ固体ＳＭＡＭであり、レベル２は、０．５０ｍｇのＰＭＣ壁材料＋１．００ｍｇ固体ＳＭＡＭであり得る。±０．０１ｍｇで壁材料及びＳＭＡＭの重量を記録する。
２２．少なくとも１分間、好ましくは、より長く、試料混合物をボルテックスする。
２３．ＳＭＡＭを添加していない少量のＰＭＣ壁材料をＡＴＲ結晶中に置き、結晶を圧迫し、ＡＴＲ−ＦＴＩＲスペクトルを収集する。これは、レベル０に相当するだろう。
２４．レベル１及び２（及び必要に応じて他のレベル）のスペクトルを収集する。
２５．工程２３及び２４を少なくとも２回以上繰り返す。
２６．ＩＲデータ分析が可能なソフトウェアを使用して、それらのピーク基準での基準線を描画した後、１７３２ｃｍ−１±５ｃｍ−１におけるポリアクリレートピーク及び７００ｃｍ−１±３ｃｍ−１におけるＳＭＡＭピークの統合ピーク面積を決定する。各レベルに対する、統合ピーク吸光度比率７００／１７３２の平均を計算する。
【０１７５】
【数７】
2018031005.tif 000009
２７．ＳＭＡＭ対デリバリー粒子壁のそれらの対応する重量比率に対する７００／１７３２ピーク面積比率の値をプロットする。
【０１７６】
【数８】
2018031005.tif 000010
２８．曲線を直線回帰に適合させて、その方程式を求める（すなわち、傾斜及びｙ−切片）。
２９．直線回帰の×軸切片から、ＰＭＣ壁の１グラム当たりのＳＭＡＭの量を計算して、以下のように報告する：
【０１７７】
【数９】
2018031005.tif 000011
【０１７８】
（１３）スチレン無水マレイン酸モノメチルマレエート及び又はそれらの塩（ＳＭＡＭ）の加水分解度の分析方法
本出願の目的のために、加水分解度を以下のように決定する。
凍結乾燥によって全ての液体を除去した後、フーリエ変換赤外線分光法（ＦＴＩＲ）によって原材料ＳＭＡポリマーを分析する。次いで、ポリエチレン試料ＩＲカード上に約２００μＬの溶液キャストを使用して薄膜を流延するために、約５０ｍｇの凍結乾燥した材料を２ｍＬメタノール中で再溶解してもよい。溶液は、ＦＴＩＲ分析の前に３０分間空気乾燥することができる。無水物及び酸（加水分解された）単位は、それぞれ、ＦＴＩＲスペクトル内のそれらのそれぞれの特徴的な吸収帯、すなわち、無水物に関して、１７７０〜１７９０ｃｍ１及びＣＯＯＨ酸（加水分解されたポリマー）に関して１７００〜１７２０ｃｍ１に存在するピーク吸光度から定量化される。全く被覆されていないポリエチレン試料ＩＲカードをバックグラウンドとして使用して、ＩＲスペクトル（４ｃｍ−１の分解度で４０００ｃｍ−１〜５００ｃｍ−１）を記録する。
【０１７９】
酸単位と無水物単位の合計に対する酸単位のピーク吸光度の比率を計算することによって、及び以下の方程式によって、ポリマーの加水分解パーセントを決定する：
加水分解パーセント＝（マレイン酸／（マレイン酸＋無水マレイン酸））×１００
式中、用語「マレイン酸」及び「無水マレイン酸」は、それぞれ、各ポリマー単位のピーク吸光度を表し、無水物に関して、１７７０〜１７９０ｃｍ１及び（加水分解された）ＣＯＯＨ酸に関して、１７００〜１７２０ｃｍ１の特徴的な吸収帯を使用して、定量的フーリエ変換赤外線分光法（ＦＴＩＲ）によって決定される。
【実施例】
【０１８０】
本発明の特定の実施形態が説明及び記載されてきたが、本発明の趣旨及び範囲から逸脱することなく他の様々な変更及び修正を実施できることが当業者には明白であろう。したがって、本発明の範囲内に含まれるそのような全ての変更及び修正は、添付の特許請求の範囲にて網羅することを意図したものである。
【０１８１】
実施例１：９０％コア／１０重量％壁メラミンカプセル
第１の混合物を、水２００グラムとスチレン無水マレイン酸コポリマー（Ａｓｈｌａｎｄ  Ｗａｔｅｒ  ｔｅｃｈｎｏｌｏｇｉｅｓ（ＮＣ、ＵＳＡ））６０グラムとを組み合わせることにより調製する。この第１の混合物を、クエン酸溶液を使用してｐＨ５．８に調整する。この乳化剤溶液に部分メチル化メチロールメラミン樹脂（Ｃｙｍｅｌ  ３８５、８０％固形分、Ｃｙｔｅｃ（Ｎ．Ｊ．，ＵＳＡ））６グラムを添加する。芳香剤油を含むカプセルコア材料２００グラムを第１の混合物に５０℃の温度で加え、エマルションを作る。低速ブレンドを使用して体積平均粒径３０マイクロメートルを得る。第２の溶液及び３グラムの硫酸ナトリウム塩をこのエマルションに添加する。この第２の溶液は、３グラムのアクリル酸（Ｓｉｇｍａ  Ａｌｄｒｉｃｈ（ＵＳＡ））、１２０グラムの蒸留水、ｐＨを４．８に調整するための水酸化ナトリウム溶液、１０グラムの部分メチル化メチロールメラミン樹脂（Ｃｙｍｅｌ  ３８５、８０％固形分、Ｃｙｔｅｃ（Ｎ．Ｊ．，ＵＳＡ））を含有する。この混合物の温度を８５℃まで徐々に上げていき、連続的に攪拌しながらこの温度で一晩にわたって維持してカプセル化を完了させる。
【０１８２】
実施例２：９０％コア／１０重量％壁メラミンカプセル
第１の混合物を、水２００グラムとスチレン無水マレイン酸コポリマー（Ａｓｈｌａｎｄ  Ｗａｔｅｒ  ｔｅｃｈｎｏｌｏｇｉｅｓ（ＮＣ、ＵＳＡ））６０グラムとを組み合わせることにより調製する。この第１の混合物を、クエン酸溶液を使用してｐＨ５．８に調整する。この乳化剤溶液に部分メチル化メチロールメラミン樹脂（Ｃｙｍｅｌ  ３８５、８０％固形分、Ｃｙｔｅｃ（Ｎ．Ｊ．，ＵＳＡ））６グラムを添加する。芳香剤油を含むカプセルコア材料２００グラムを第１の混合物に５０℃の温度で加え、エマルションを作る。低速ブレンドを使用して体積平均粒径３０マイクロメートルを得る。第２の溶液及び３グラムの硫酸ナトリウム塩をこのエマルションに添加する。この第２の溶液は、３グラムのアクリル酸（Ｓｉｇｍａ  Ａｌｄｒｉｃｈ（ＵＳＡ））、１２０グラムの蒸留水、ｐＨを４．８に調整するための水酸化ナトリウム溶液、１０グラムの部分メチル化メチロールメラミン樹脂（Ｃｙｍｅｌ  ３８５、８０％固形分、Ｃｙｔｅｃ（Ｎ．Ｊ．，ＵＳＡ））を含有する。この混合物の温度を８５℃まで徐々に上げていき、連続的に攪拌しながらこの温度で一晩にわたって維持してカプセル化を完了させる。
【０１８３】
実施例３：９０％コア／１０重量％壁メラミンカプセル
第１の混合物を、水２００グラムとスチレン無水マレイン酸コポリマー（Ａｓｈｌａｎｄ  Ｗａｔｅｒ  ｔｅｃｈｎｏｌｏｇｉｅｓ（ＮＣ、ＵＳＡ））６０グラムとを組み合わせることにより調製する。この第１の混合物を、クエン酸溶液を使用してｐＨ５．８に調整する。この乳化剤溶液に部分メチル化メチロールメラミン樹脂（Ｃｙｍｅｌ  ３８５、８０％固形分、Ｃｙｔｅｃ（Ｎ．Ｊ．，ＵＳＡ））６グラムを添加する。泡抑制剤、シリコーン、及び芳香剤油を含むカプセルコア材料２００グラムを第１の混合物に５０℃の温度で加え、エマルションを作る。低速ブレンドを使用して体積平均粒径１５マイクロメートルを得る。第２の溶液及び３グラムの硫酸ナトリウム塩をこのエマルションに添加する。この第２の溶液は、３グラムのアクリル酸（Ｓｉｇｍａ  Ａｌｄｒｉｃｈ（ＵＳＡ））、１２０グラムの蒸留水、１０グラムの部分メチル化メチロールメラミン樹脂（Ｃｙｍｅｌ  ３８５、８０％固形分、Ｃｙｔｅｃ（Ｎ．Ｊ．，ＵＳＡ））を含有する。この混合物の温度を８５℃まで徐々に上げていき、連続的に攪拌しながらこの温度で一晩にわたって維持してカプセル化を完了させる。
【０１８４】
実施例４：９０％コア／１０重量％壁メラミンカプセル
第１の混合物を、水２００グラムとスチレン無水マレイン酸コポリマー（Ａｓｈｌａｎｄ  Ｗａｔｅｒ  ｔｅｃｈｎｏｌｏｇｉｅｓ（ＮＣ、ＵＳＡ））６０グラムとを組み合わせることにより調製する。この第１の混合物を、クエン酸溶液を使用してｐＨ５．８に調整する。この乳化剤溶液に部分メチル化メチロールメラミン樹脂（Ｃｙｍｅｌ  ３８５、８０％固形分、Ｃｙｔｅｃ（Ｎ．Ｊ．，ＵＳＡ））６グラムを添加する。泡抑制剤、シリコーン、及び芳香剤油を含むカプセルコア材料２００グラムを第１の混合物に５０℃の温度で加え、エマルションを作る。低速ブレンドを使用して体積平均粒径１５マイクロメートルを得る。第２の溶液及び３グラムの硫酸ナトリウム塩をこのエマルションに添加する。この第２の溶液は、３グラムのアクリル酸（Ｓｉｇｍａ  Ａｌｄｒｉｃｈ（ＵＳＡ））、１２０グラムの蒸留水、１０グラムの部分メチル化メチロールメラミン樹脂（Ｃｙｍｅｌ  ３８５、８０％固形分、Ｃｙｔｅｃ（Ｎ．Ｊ．，ＵＳＡ））を含有する。この混合物の温度を８５℃まで徐々に上げていき、連続的に攪拌しながらこの温度で一晩にわたって維持してカプセル化を完了させる。
【０１８５】
実施例５：ポリアクリレートカプセル
【０１８６】
【表２】
2018031005.tif 000012
【０１８７】
窒素雰囲気生成装置下で１時間撹拌しながら内相を混合し、７０℃の温度にし、この温度で維持する。水相構成要素も撹拌しながら混合する。油相成分を５０℃まで冷却し、次いで、高速でブレンドする。水相を内相に添加し、５０℃で１時間ミル加工して、約１５マイクロメートルの粒径を得る。温度を７５℃まで上昇させて、４時間連続撹拌しながら維持し、その後、加熱を、６時間にわたって９５℃に上昇させた。得られた水中油カプセルは、約１６マイクロメートルの寸法を有した。
【０１８８】
実施例６：噴霧乾燥マイクロカプセルの製造
本明細書に開示されている１つ以上の変異型のマイクロカプセルを含有する香料マイクロカプセルスラリー１２００ｇを、Ｒ１３８２取り付け具を有するＩＫＡユーロスター（Ｅｕｒｏｓｔａｒ）ミキサーを１８０ｒｐｍの速度で１０分間にわたって使用して水７００ｇと一緒に混合する。次いで、混合物を供給容器に移し、直径１．２ｍのＮｉｒｏ  Ｐｒｏｄｕｃｔｉｏｎ  Ｍｉｎｏｒで噴霧乾燥させる。Ｗａｔｓｏｎ−Ｍａｒｌｏｗ  ５０４Ｕ蠕動ポンプを使用してスラリーをタワーの中に供給し、１００ｍｍ直径回転噴霧器を１８０００ｒｐｍの運転で乾燥のための並流空気流とともに使用して霧状にする。２００℃の入口温度及び９５℃の出口温度を使用してスラリーを乾燥させて微細粉末を形成する。噴霧乾燥工程を使用する設備は、以下の供給業者から得ることができる：ＩＫＡ  Ｗｅｒｋｅ  ＧｍｂＨ  ＆  Ｃｏ．ＫＧ，Ｊａｎｋｅ  ａｎｄ  Ｋｕｎｋｅｌ−Ｓｔｒ．１０，Ｄ７９２１９  Ｓｔａｕｆｅｎ，Ｇｅｒｍａｎｙ、Ｎｉｒｏ  Ａ／Ｓ  Ｇｌａｄｓａｘｅｖｅｊ  ３０５，Ｐ．Ｏ．Ｂｏｘ  ４５，２８６０  Ｓｏｅｂｏｒｇ，Ｄｅｎｍａｒｋ  ａｎｄ  Ｗａｔｓｏｎ−Ｍａｒｌｏｗ  Ｂｒｅｄｅｌ  Ｐｕｍｐｓ  Ｌｉｍｉｔｅｄ，Ｆａｌｍｏｕｔｈ，Ｃｏｒｎｗａｌｌ，ＴＲ１１  ４ＲＵ，Ｅｎｇｌａｎｄ。
【０１８９】
本明細書に開示された香料マイクロカプセルを含有する製品配合物の非限定な例を、以下の表に要約する。
【０１９０】
実施例７
手洗い用又は洗濯機、典型的にはトップローディング式洗濯機用顆粒状洗濯洗剤組成物
【０１９１】
【表３】
2018031005.tif 000013
（１）任意。
（２）香料及び／又はシリコーンを含むコアを含む本発明のマイクロカプセル。
【０１９２】
実施例８
典型的にはフロントローディング式自動洗濯機用の顆粒状洗濯洗剤組成物
【０１９３】
【表４】
2018031005.tif 000014
（１）任意。
（２）香料及び／又はシリコーンを含むコアを含む本発明のマイクロカプセル。
【０１９４】
一般的なｐＨは約１０である。
【０１９５】
実施例９強力液体洗濯洗剤組成物
【０１９６】
【表５】
2018031005.tif 000015
＊洗浄及び／又はトリートメント組成物の総重量を基準として、合わせて１２％以下の水
（１）任意。
（２）香料及び／又はシリコーンを含むコアを含む本発明のマイクロカプセル。
【０１９７】
実施例１０単位用量組成物
【０１９８】
【表６】
2018031005.tif 000016
（２）香料及び／又はシリコーンを含むコアを含む本発明のマイクロカプセル。
【０１９９】
組成物実施例の原材料及び注記
ＬＡＳは、Ｓｔｅｐａｎ（Ｎｏｒｔｈｆｉｅｌｄ，Ｉｌｌｉｎｏｉｓ，ＵＳＡ）又はＨｕｎｔｓｍａｎ  Ｃｏｒｐから供給されている、平均脂肪族炭素鎖長がＣ９〜Ｃ１５の直鎖アルキルベンゼンスルホン酸塩である。（ＨＬＡＳは酸型である。）
【０２００】
Ｃ１２〜１４塩化ジメチルヒドロキシエチルアンモニウムは、Ｃｌａｒｉａｎｔ  ＧｍｂＨ（Ｇｅｒｍａｎｙ）から供給されている。
【０２０１】
ＡＥ３Ｓは、Ｓｔｅｐａｎ（Ｎｏｒｔｈｆｉｅｌｄ，Ｉｌｌｉｎｏｉｓ，ＵＳＡ）から供給されているＣ１２〜１５アルキルエトキシ（３）硫酸塩である。
【０２０２】
ＡＥ７は、Ｈｕｎｔｓｍａｎ（Ｓａｌｔ  Ｌａｋｅ  Ｃｉｔｙ，Ｕｔａｈ，ＵＳＡ）から供給されている、平均エトキシル化度が７のＣ１２〜１５エトキシル酸アルコールである。
【０２０３】
ＡＥＳは、Ｓｈｅｌｌ  Ｃｈｅｍｉｃａｌｓから供給されているＣ１０〜１８アルキルエトキシ硫酸塩である。
【０２０４】
ＡＥ９は、Ｈｕｎｔｓｍａｎ（Ｓａｌｔ  Ｌａｋｅ  Ｃｉｔｙ，Ｕｔａｈ，ＵＳＡ）から供給されている、平均エトキシル化度が９のＣ１２〜１３エトキシル酸アルコールである。
【０２０５】
ＨＳＡＳ又はＨＣ１６１７ＨＳＡＳは、平均炭素鎖長が約１６〜１７の、中鎖分枝状一級アルキル硫酸塩である。
【０２０６】
トリポリリン酸ナトリウムは、Ｒｈｏｄｉａ（Ｐａｒｉｓ，Ｆｒａｎｃｅ）から供給されている。
【０２０７】
ゼオライトＡは、Ｉｎｄｕｓｔｒｉａｌ  Ｚｅｏｌｉｔｅ（ＵＫ）Ｌｔｄ（Ｇｒａｙｓ，Ｅｓｓｅｘ，ＵＫ）から供給されている。
【０２０８】
１．６Ｒケイ酸塩は、Ｋｏｍａ（Ｎｅｓｔｅｍｉｃａ，Ｃｚｅｃｈ  Ｒｅｐｕｂｌｉｃ）から供給されている。
【０２０９】
炭酸ナトリウムは、Ｓｏｌｖａｙ（Ｈｏｕｓｔｏｎ，Ｔｅｘａｓ，ＵＳＡ）から供給されている。
【０２１０】
ポリアクリレートＭＷ  ４５００は、ＢＡＳＦ（Ｌｕｄｗｉｇｓｈａｆｅｎ，Ｇｅｒｍａｎｙ）から供給されている。
【０２１１】
カルボキシメチルセルロースは、ＣＰ  Ｋｅｌｃｏ（Ａｒｎｈｅｍ，Ｎｅｔｈｅｒｌａｎｄｓ）から供給されているＦｉｎｎｆｉｘ（登録商標）Ｖである。
【０２１２】
好適なキレート剤は、例えば、Ｄｏｗ  Ｃｈｅｍｉｃａｌ（Ｍｉｄｌａｎｄ，Ｍｉｃｈｉｇａｎ，ＵＳＡ）から供給されているジエチレンテトラアミン五酢酸（ＤＴＰＡ）、又はＳｏｌｕｔｉａ（Ｓｔ  Ｌｏｕｉｓ，Ｍｉｓｓｏｕｒｉ，ＵＳＡ  Ｂａｇｓｖａｅｒｄ，Ｄｅｎｍａｒｋ）から供給されているヒドロキシエタンジホスホン酸塩（ＨＥＤＰ）である。
【０２１３】
Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ（Ｂａｇｓｖａｅｒｄ，Ｄｅｎｍａｒｋ）の製品である。
【０２１４】
プロテアーゼは、Ｇｅｎｅｎｃｏｒ  Ｉｎｔｅｒｎａｔｉｏｎａｌ（Ｐａｌｏ  Ａｌｔｏ，Ｃａｌｉｆｏｒｎｉａ，ＵＳＡ）（例えばＰｕｒａｆｅｃｔ  Ｐｒｉｍｅ（登録商標））、又はＮｏｖｏｚｙｍｅｓ（Ｂａｇｓｖａｅｒｄ，Ｄｅｎｍａｒｋ）（例えばＬｉｑｕａｎａｓｅ（登録商標）、Ｃｏｒｏｎａｓｅ（登録商標））から供給されている場合がある。
【０２１５】
蛍光増白剤１はＴｉｎｏｐａｌ（登録商標）ＡＭＳ、蛍光増白剤２はＴｉｎｏｐａｌ（登録商標）ＣＢＳ−Ｘ、スルホン化亜鉛フタロシアニン及びダイレクトバイオレット９はＰｅｒｇａｓｏｌ（登録商標）バイオレットＢＮ−Ｚであり、これらは全てＣｉｂａ  Ｓｐｅｃｉａｌｔｙ  Ｃｈｅｍｉｃａｌｓ（Ｂａｓｅｌ，Ｓｗｉｔｚｅｒｌａｎｄ）から供給されている。
【０２１６】
過炭酸ナトリウムは、Ｓｏｌｖａｙ（Ｈｏｕｓｔｏｎ，Ｔｅｘａｓ，ＵＳＡ）から供給されている。
【０２１７】
過ホウ酸ナトリウムは、Ｄｅｇｕｓｓａ（Ｈａｎａｕ，Ｇｅｒｍａｎｙ）から供給されている。
【０２１８】
ＮＯＢＳは、Ｆｕｔｕｒｅ  Ｆｕｅｌｓ（Ｂａｔｅｓｖｉｌｌｅ，ＵＳＡ）から供給されているノナノイルオキシベンゼンスルホン酸ナトリウムである。
【０２１９】
ＴＡＥＤは、Ｃｌａｒｉａｎｔ  ＧｍｂＨ（Ｓｕｌｚｂａｃｈ，Ｇｅｒｍａｎｙ）からＰｅｒａｃｔｉｖｅ（登録商標）のブランド名で供給されているテトラアセチルエチレンジアミンである。
【０２２０】
Ｓ−ＡＣＭＣは、Ｃ．Ｉ．と共役されたカルボキシメチルセルロースである。リアクティブブルー１９は、Ｍｅｇａｚｙｍｅ（Ｗｉｃｋｌｏｗ、Ｉｒｅｌａｎｄ）からＡＺＯ−ＣＭ−ＣＥＬＬＵＬＯＳＥという製品名（製品コードＳ−ＡＣＭＣ）で販売されている。
【０２２１】
汚れ剥離剤は、Ｒｈｏｄｉａ（Ｐａｒｉｓ，Ｆｒａｎｃｅ）から供給されているＲｅｐｅｌ−ｏ−ｔｅｘ（登録商標）ＰＦである。
【０２２２】
アクリル酸／マレイン酸コポリマーは、分子量が７０，０００、アクリレート：マレエートの比率が７０：３０であり、ＢＡＳＦ（Ｌｕｄｗｉｇｓｈａｆｅｎ，Ｇｅｒｍａｎｙ）から供給されている。
【０２２３】
エチレンジアミン−Ｎ，Ｎ’−二コハク酸、（Ｓ，Ｓ）異性体（ＥＤＤＳ）のＮａ塩は、Ｏｃｔｅｌ（Ｅｌｌｅｓｍｅｒｅ  Ｐｏｒｔ，ＵＫ）から供給されている。
【０２２４】
ヒドロキシエタンジホスホン酸塩（ＨＥＤＰ）は、Ｄｏｗ  Ｃｈｅｍｉｃａｌ（Ｍｉｄｌａｎｄ，Ｍｉｃｈｉｇａｎ，ＵＳＡ）から供給されている。
【０２２５】
泡抑制剤疑集体は、Ｄｏｗ  Ｃｏｒｎｉｎｇ（Ｍｉｄｌａｎｄ，ＭＩｃｈｉｇａｎ，ＵＳＡ）から供給されている。
【０２２６】
ＨＳＡＳは、米国特許第６，０２０，３０３号及び同第６，０６０，４４３号で開示されているような中鎖分枝状アルキル硫酸塩である。
【０２２７】
Ｃ１２〜１４ジメチルアミンオキシドは、Ｐｒｏｃｔｅｒ  ＆  Ｇａｍｂｌｅ  Ｃｈｅｍｉｃａｌｓ（Ｃｉｎｃｉｎｎａｔｉ，ＵＳＡ）から供給されている。
【０２２８】
ランダムグラフトコポリマーは、ポリ酸化エチレン主鎖と複数のポリ酢酸ビニル側鎖とを有する、ポリ酢酸ビニルグラフト化ポリ酸化エチレンコポリマーである。ポリ酸化エチレン主鎖の分子量は約６０００であり、ポリ酸化エチレンのポリ酢酸ビニルに対する重量比は約４０：６０であり、グラフト点は５０個の酸化エチレン単位当たり１個以下である。
【０２２９】
エトキシル化ポリエチレンイミンは、１個の−ＮＨ当たり２０個のエトキシレート基を有するポリエチレンイミン（ＭＷ＝６００）である。
【０２３０】
カチオン性セルロース系ポリマーは、Ａｍｅｒｃｈｏｌ  Ｃｏｒｐｏｒａｔｉｏｎ（Ｅｄｇｅｗａｔｅｒ  ＮＪ）のＬＫ４００、ＬＲ４００、及び／又はＪＲ３０Ｍである。
【０２３１】
注：いずれの酵素レベルも、酵素原材料の割合（％）として表されている。
【０２３２】
実施例１１液体布地増強剤性能
１．製品製造
○  ＰＭＣを介して添加した香油を０．４％含有するＬＦＥ製品を製造した
【０２３３】
２．負荷物成
香料バラスト負荷物は、３ｋｇであり、次のものを含有する：
○  ６００ｇのポリエステル
○  ６００ｇのポリコットン
○  ６００ｇのモスリン（フラット）コットン
○  ６００ｇのメリヤスコットン
○  ６００ｇのテリータオル
【０２３４】
バラスト負荷物は、事前に調整される：２×７０ｇのＡｒｉｅｌ  Ｓｅｎｓｉｔｉｖｅ、９５℃での洗浄＋２×無粉末、９５℃でのショートコットン洗浄。
【０２３５】
各洗浄試験後、バラスト負荷物を再洗いする。２×７０ｇのＡｒｉｅｌ  Ｓｅｎｓｉｔｉｖｅ、９５℃での洗浄＋２×無粉末、９５℃でのショートコットン洗浄。
【０２３６】
各洗浄試験のために、６個のテリートレーサー（Ｍａｅｓ  Ｔｅｘｔｉｅｌ）を追加する。
【０２３７】
トレーサーは、事前に調整される：２×７０ｇのＡｒｉｅｌ  Ｓｅｎｓｉｔｉｖｅ、９５℃での洗浄＋２×無粉末、９５℃でのショートコットン洗浄。トレーサーは、再使用しない！
【０２３８】
３．洗浄条件
試験前に、ＷＭを煮沸洗浄する（９５℃でのショートコットン洗浄）
試験条件：
●  Ｍｉｅｌｅ  Ｎｏｖｏｔｒｏｎｉｃ  Ｗ５２６
●  ６０℃でのショートコットン洗浄、１２００ｒｐｍの回転速度、及び５０ｇのＡｒｉｅｌ  Ｓｅｎｓｉｔｉｖｅ洗剤粉末
●  負荷物をＷＭに入れ、粉末をディスペンサーに追加する。
●  また、ＬＦＥを３５ｍＬの投与量でディスペンサーに追加する
●  洗浄サイクルを開始する
●  １日のライン乾燥（摩擦有り及び無し）の後の負荷物を湿潤で評価する
【０２３９】
試験後、バラスト負荷物を再洗いする。
【０２４０】
トレーサーは再使用しない。
【０２４１】
４．香料評価
香料製造者は、テリートレーサーを評価し、プリマベーラスケールで等級分けする。
【０２４２】
【表７】
2018031005.tif 000017
【０２４３】
データは、濡れた布地では、本明細書によるＰＭＣの性能は、乾燥布地のいかなる性能も失うことなく、米国特許第２００８／０３０５９８２  Ａ１号の実施例ＸのＰＭＣと比較して改善されることを示す。
【０２４４】
美容ケア実施例
実施例Ａ．制汗剤組成物
表１において、制汗剤組成物の例が続く。実施例Ａ、Ｂ、及びＣは、界面重合によって作製された乾燥高分子の砕けやすいマイクロカプセルを含む不可視の固体で無水の制汗剤組成物であり、ここで、マイクロカプセルは、香料及び異なる割合の不揮発性油をカプセル化する。実施例Ｄ、Ｅ、及びＦは、界面重合によって作製された乾燥高分子の砕けやすいマイクロカプセルを含む半固体で無水の制汗剤組成物であり、ここで、マイクロカプセルは、香料及び異なる割合の不揮発性油をカプセル化する。
【０２４５】
【表８】
2018031005.tif 000018
ＱＳ（適量）は、この材料を使用して、合計を１００％にすることを示す。
＊−不揮発性油を示す。
【０２４６】
表２において、更に、制汗剤組成物の実施例が続く。実施例Ｇ及びＨは、界面重合によって作製された乾燥高分子の砕けやすいマイクロカプセルを含む不可視の固体で無水の制汗剤組成物であり、ここで、マイクロカプセルは、香料及び低い割合の不揮発性油をカプセル化する。
【０２４７】
【表９】
2018031005.tif 000019
ＱＳ（適量）は、この材料を使用して、合計を１００％にすることを示す。
＊−不揮発性油を示す。
【０２４８】
実施例Ｂ．洗い流さないコンディショナー中のマイクロカプセル
マイクロカプセルスラリーを洗い流さないコンディショナーに添加し、次いで、Ｓｐｅｅｄ  Ｍｉｘｅｒ  ＤＡＦＣ  ６００ＦＶＺを使用して、１分間に８００  ＲＰＭで混合する。
【０２４９】
洗い流さないコンディショナー製剤の典型的な組成物を、以下の表に示す。
【０２５０】
【表１０】
2018031005.tif 000020
【０２５１】
実施例Ｃ．シャンプー製剤
マイクロカプセル領域をシャンプー組成物に添加し、Ｓｐｅｅｄ  Ｍｉｘｅｒ  ＤＡＦＣ  ６００ＦＶＺミキサーを使用して、１分間に１９００ＲＰＭで混合する。
【０２５２】
【表１１】
2018031005.tif 000021
１  Ｍｉｒａｐｏｌ  ＡＴ−１、アクリルアミド（ＡＭ）とＴＲＩＱＵＡＴのコポリマー、ＭＷ＝１，０００，０００；ＣＤ＝１．６ｍｅｑ．／グラム；１０％活性；供給元Ｒｈｏｄｉａ
２  Ｊａｇｕａｒ  Ｃ５００、ＭＷ−５００，０００、ＣＤ＝０．７、供給元Ｒｈｏｄｉａ
３  Ｍｉｒａｐｏｌ  １００Ｓ、３１．５％活性、供給元Ｒｈｏｄｉａ
４  ラウレス硫酸ナトリウム、２８％活性、供給元：Ｐ＆Ｇ
５  ラウリル硫酸ナトリウム、２９％活性、供給元：Ｐ＆Ｇ
６  グリシドールシリコーンＶＣ２２３１−１９３Ｃ
７  テゴベタインＦ−Ｂ、３０％活性、供給元：Ｇｏｌｄｓｃｈｍｉｄｔ  Ｃｈｅｍｉｃａｌｓ
８  Ｍｏｎａｍｉｄ  ＣＭＡ、８５％活性、供給元Ｇｏｌｄｓｃｈｍｉｄｔ  Ｃｈｅｍｉｃａｌ
９  エチレングリコールジステアレート、ＥＧＤＳ  Ｐｕｒｅ、供給元Ｇｏｌｄｓｃｈｍｉｄｔ  Ｃｈｅｍｉｃａｌ
１０  塩化ナトリウムＵＳＰ（食品グレード）、供給元：Ｍｏｒｔｏｎ；塩は調節可能な成分であり、より高い又はより低い濃度を添加して、目標の粘度を達成することに留意する。
【０２５３】
実施例Ｄ．ローション中のマイクロカプセル
【０２５４】
【表１２】
2018031005.tif 000022
１．シクロペンタシロキサン中１２．５％ジメチコン架橋ポリマー。Ｄｏｗ  Ｃｏｒｎｉｎｇ（商標）から入手可能。
２．例えば、Ｔｏｓｐｅａｒｌ（商標）１４５Ａ又はＴｏｓｐｅａｒｌ  ２０００。ＧＥ  Ｔｏｓｈｉｂａ  Ｓｉｌｉｃｏｎｅ（商標）から入手可能。
３．ジメチコン中２５％ジメチコンＰＥＧ−１０／１５架橋ポリマー。Ｓｈｉｎ−Ｅｔｓｕ（商標）から入手可能。
４．Ｊｅｅｎ（商標）のＪｅｅｎａｔｅ（商標）３Ｈポリエチレンワックス
５．ステアリルジメチコン。Ｄｏｗ  Ｃｏｒｎｉｎｇ社から入手可能。
６．Ｌａｂｏｒａｔｏｉｒｅｓ  Ｓｅｒｏｂｉｏｌｏｇｉｑｕｅｓから入手可能なヘキサミジンジイセチオネート。
７．加えて、又はあるいは、当業者によって好適であるとみなされる時、組成物は、本明細書に開示の量の本明細書に開示の１つ以上の他のスキンケア活性物質、それらの塩及び誘導体を含み得る。
【０２５５】
上の例に関して、好適な容器内で、相Ａの成分を組み合わせる。別の好適な容器内で、相Ｂの成分を組み合わせる。好適なミキサー（例えば、アンカーブレード、プロペラブレード、又はＩＫＡ  Ｔ２５）を使用して各相をそれぞれが実質的に不変な所望の温度に達し、均質になるまで混合しながら、各相を７３℃〜７８℃まで加熱する。相Ａを混合し続けながら、相Ｂを相Ａに徐々に加える。バッチが均一になるまで混合し続ける。７３〜７８℃の製品を好適な容器に注ぎ、室温で保管する。あるいは、温度を低下させながら混合物を撹拌し続けることで、２１及び３３℃でより低い硬度値が観察される。
【０２５６】
本明細書で開示する寸法及び値は、列挙された正確な数値に厳密に限られるとして理解されるべきではない。むしろ、特に明記しない限り、かかる各寸法は、列挙される値及びその値の周辺の機能的に同等の範囲の両方を意味するよう意図される。例えば、「４０ｍｍ」として開示される寸法は、「約４０ｍｍ」を意味することが意図される。
【０２５７】
「発明を実施するための形態」で引用したすべての文献は、関連部分において本明細書に参考として組み込まれるが、いずれの文献の引用も、それが本発明に関して先行技術であることを容認するものとして解釈されるべきではない。本書における用語の任意の意味又は定義が、援用文献における同一の用語の任意の意味又は定義と相反する限りにおいては、本書においてその用語に与えられた意味又は定義が優先するものとする。
【０２５８】
本発明の特定の実施形態を例示及び説明してきたが、他の様々な変更及び修正が、本発明の趣旨及び範囲から逸脱することなく実施され得ることは、当業者には明白であろう。したがって、本発明の範囲内に含まれるそのような全ての変更及び修正は、添付の特許請求の範囲にて網羅することを意図したものである。
【手続補正書】
【提出日】平成29年10月2日(2017.10.2)
【手続補正１】
【補正対象書類名】特許請求の範囲
【補正対象項目名】全文
【補正方法】変更
【補正の内容】
【特許請求の範囲】
【請求項１】
消費者製品補助材料と、液体洗濯組成物の０．０１重量％〜２０重量％の界面活性剤と、コア及びシェルを含む有益剤デリバリー粒子と、を含む液体洗濯組成物であって、
前記有益剤デリバリー粒子の少なくとも７５％が、０．２ＭＰａ〜１０ＭＰａの破壊強度を有し、前記有益剤デリバリー粒子の前記シェルが、前記コアをカプセル化し、
前記シェルが、
ａ）以下の４つの特性を有する、スチレン無水マレイン酸コポリマー、及び／又はその塩と、
（ｉ）１：１のスチレン対無水マレイン酸のモル比、
（ｉｉ）５０，０００Ｄａ〜５００，０００Ｄａの重量平均分子量、
（ｉｉｉ）１．０３ｇ／ｃｍ３〜１．１１ｇ／ｃｍ３の密度、
（ｉｖ）４０％〜６０％の加水分解度、
前記液体洗濯組成物が、２０秒−１及び２１℃で、２００〜５００センチポアズ（２００〜５００ｍＰａ＊ｓ）の粘度を有し、
ｂ）前記有益剤デリバリー粒子が、前記液体洗剤組成物の総質量重量に基づいて、０．００１％〜２５％であり、前記デリバリー粒子が、８マイクロメートル〜５０マイクロメートルの平均粒径を有し、かつ
（ｉ）香料を含む、前記コア材料と、
（ｉｉ）前記コア材料をカプセル化するシェルであって、前記シェル材料が、さらにアミノプラストポリマー、ポリアクリレート、又はそれらの混合物からなる群から選択される材料を含み、
かつ有益剤粒子シェルの総重量に基づいて、５０重量％〜７０重量％の前記スチレン無水マレイン酸コポリマー及び／又はその塩と、を含む、前記シェルと、
を含むことを特徴とする、液体洗剤組成物
【請求項２】
前記シェルが、アミノプラストポリマーを含み、前記アミノプラストポリマーが、メラミンとホルムアルデヒドの樹脂、尿素−ホルムアルデヒドの混合樹脂、無水マレイン酸コポリマー、メラミン樹脂、及びそれらの混合物からなる群から選択される材料を含む、請求項１に記載の組成物。
【請求項３】
前記シェルが、ポリアクリレートを含み、
前記シェルが、ポリアクリレートポリマーを含み、
前記ポリアクリレートポリマーが、ポリアクリレート架橋ポリマーを含む、請求項１に記載の組成物。
【請求項４】
前記ポリアクリレートが、アミンアクリレート、メタアクリレートモノマー、カルボン酸アクリレート、カルボン酸メタアクリレートモノマー、及びそれらの混合物からなる群から選択される材料を含む、請求項３に記載の組成物。
【外国語明細書】
2018031005000001.pdf